(57)【特許請求の範囲】
【請求項１】
ポリマー材料から形成されたブロー成形ボトルの製造方法であって、
前記ポリマー材料からプレフォームを形成する工程、並びに
延伸比が１．２〜２．０となる条件で前記プレフォームをブロー成形する工程、を含み、
前記ポリマー材料がテレフタル酸残基、２，２，４，４−テトラメチル−１，３−シクロブタンジオール残基及び１，４−シクロヘキサンジメタノール残基を含み、前記ポリマー材料が１００℃〜１３０℃のＴｇを有し、前記ボトルが０．８０よりも大きい透過比を有し、前記ボトルが沸騰水中１時間浸漬後に５％又はそれ以下の収縮率を示す、
前記製造方法。
【請求項２】
前記ポリマー材料が１１０〜１３０℃のＴｇを有する請求項１に記載の製造方法。
【請求項３】
前記ボトルが、沸騰水中１時間浸漬後に４％又はそれ以下の収縮率を示す請求項１又は２の何れかに記載の製造方法。
【請求項４】
前記ボトルが、０．９０又はそれ以上の透過比を有する請求項１〜３の何れか１項に記載の製造方法。
【請求項５】
前記ボトルが０．０２又はそれ以下の複屈折を有する請求項１〜４の何れか１項に記載の製造方法。
【請求項６】
前記ポリマー材料が６０／４０（重量／重量）フェノール／テトラクロロエタン中０．５ｇ／１００ｍＬの濃度で２５℃で決定したとき、０．５５〜０．８０ｄＬ／ｇのインヘレント粘度を有する請求項１〜５の何れか１項に記載の製造方法。
【請求項７】
前記ポリマー材料がポリマー材料の全重量基準で少なくとも９５重量％のポリエステルを含んでなる請求項１〜６の何れか１項に記載の製造方法。
【請求項８】
前記ポリマー材料が、
（ａ）ｉ）７０〜１００モル％のテレフタル酸残基、
ｉｉ）０〜３０モル％の、炭素数２０以下の芳香族ジカルボン酸残基及び
ｉｉｉ）０〜１０モル％の、炭素数１６以下の脂肪族ジカルボン酸残基
を含んでなるジカルボン酸成分並びに
（ｂ）ｉ）１０〜５０モル％の２，２，４，４−テトラメチル−１，３−シクロブタン
ジオール残基及び
ｉｉ）５０〜９０モル％の１，４−シクロヘキサンジメタノール残基
を含んでなるグリコール成分
（ここで、前記ジカルボン酸成分の合計モル％は１００モル％であり、そして前記グリコール成分の合計モル％は１００モル％である）
を含んでなる少なくとも１種のポリエステルを含んでなる請求項１〜７の何れか１項に記載の製造方法。
【請求項９】
前記ポリエステルのグリコール成分が２０〜４５モル％の２，２，４，４−テトラメチル−１，３−シクロブタンジオール残基及び５５〜８０モル％の１，４−シクロヘキサンジメタノール残基を含んでなり、前記ポリエステルが６０／４０（重量／重量）フェノール／テトラクロロエタン中０．５ｇ／１００ｍＬの濃度で２５℃で決定したとき、０．５５〜０．８０ｄＬ／ｇのインヘレント粘度を有し、前記ポリエステルが１０５〜１２５℃のＴｇを有する、
請求項１〜８の何れか１項に記載の製造方法。
【請求項１０】
前記ブロー成形ボトルが哺乳瓶である請求項１〜９の何れか１項に記載の製造方法。
【発明の詳細な説明】
【技術分野】
【０００１】
本発明は、一般的に、１００℃〜１３０℃の範囲内のガラス転移温度を有するポリマー材料からブロー成形によって製造された哺乳瓶（baby bottle）及びその他の物品並びにそれらの製造方法に関する。
【背景技術】
【０００２】
プラスチックは、透明で且つ耐破砕性である哺乳瓶及びその他の幼児ケア製品を製造するために使用される一般的な材料である。典型的に、哺乳瓶は、使用する前に、沸騰水中に浸漬することによって又は沸騰水のスチームに曝すことによって殺菌消毒される。曝露の時間は、典型的に５〜２０分間であるが、１時間まで及びそれよりも長い曝露も可能である。一般的な透明なプラスチック材料、例えばポリ（エチレンテレフタレート）（「ＰＥＴ」）を使用して製造された通常のボトルは、典型的に、沸騰水に対するこれらの材料の低いガラス転移温度（Ｔｇ）のために、殺菌消毒の間にそれらの形状を失う。従って、より高いＴｇ値を有するプラスチック、例えばビスフェノール−Ａポリカーボネート、無定形ポリアミド及びポリスルホンが、哺乳瓶を製造するために一般的に使用されている。
【０００３】
殆どの哺乳瓶は、哺乳瓶に使用される材料を高Ｔｇプラスチック材料に限定するブロー成形によって製造される。ブロー成形には、典型的に、射出成形用金型内でのプレフォームの射出成形、続く、ブロー成形用金型内で暖かい温度でのこのプレフォームの圧縮空気膨張が含まれる。次いで、このボトルは、ブロー成形用金型との接触によって、材料のＴｇよりも下に急冷される。しかしながら、膨張後のこの急冷によって、分子配向がボトルの側壁の中に捕捉され、これは沸騰水殺菌消毒の間に放出され、ボトルを変形又は収縮させ得る。沸騰水殺菌消毒の間の収縮を防止するために、ブロー成形哺乳瓶を製造するために先行技術に於いて現在使用されているプラスチックのＴｇは、沸騰水よりも少なくとも３０℃高い、即ち、少なくとも１３０℃である。
【０００４】
これらの高Ｔｇ材料は、また、一定の欠陥、例えばコスト、ビスフェノール−Ａの存在のための望ましくない消費者認識、不十分な耐薬品性、不十分な加水分解安定性等を有し、これは、これらの用途に於けるそれらの使用を制限できる。従って、代替プラスチック材料から製造された哺乳瓶についての、この工業界に於けるニーズが存在する。
【発明の概要】
【課題を解決するための手段】
【０００５】
本開示は、一般的に、１００℃〜１３０℃の範囲内のガラス転移温度を有するポリマー材料からブロー成形によって製造された哺乳瓶及びその他の物品並びにそれらの製造方法に関する。これらの物品は、ブロー成形の間の延伸比と方法条件との適切な組合せによって製造することができ、そして有害な収縮又は変形を示すことなく、（最初の回について）沸騰水に曝すことができる。
【０００６】
本発明の一つの面に於いて、沸騰水中の１時間の最初の浸漬後に５％又はそれ以下の収縮率を有し、１００℃〜１３０℃のＴｇを有するポリマー材料を含んでなる哺乳瓶（又は他のブロー成形物品）が提供される。
【０００７】
本発明の一つの面に於いて、ポリマー材料から形成されたブロー成形ボトル（又は他のブロー成形物品）であって、前記ポリマー材料がテレフタル酸残基、２，２，４，４−テトラメチル−１，３−シクロブタンジオール残基及び１，４−シクロヘキサンジメタノール残基からなり、前記ポリマー材料が１００℃〜１３０℃のＴｇを有し、前記ボトル（又は他のブロー成形物品）が、沸騰水中１時間の最初の浸漬後に５％又はそれ以下の収縮率を示すブロー成形ボトル（又は他のブロー成形物品）が提供される。
【０００８】
本発明の一つの面に於いて、ポリマー材料から形成されたブロー成形哺乳瓶であって、前記ポリマー材料がテレフタル酸残基、２，２，４，４−テトラメチル−１，３−シクロブタンジオール残基及び１，４−シクロヘキサンジメタノール残基を含み、前記ポリマー材料が１００℃〜１３０℃のＴｇを有し、前記ボトルが沸騰水中１時間の最初の浸漬後に５％又はそれ以下の収縮率を示すブロー成形哺乳瓶が提供される。
【０００９】
本発明の一つの面に於いて、ポリマー材料から形成されたブロー成形ボトル（又は他のブロー成形物品）であって、前記ポリマー材料がテレフタル酸残基、２，２，４，４−テトラメチル−１，３−シクロブタンジオール残基及び１，４−シクロヘキサンジメタノール残基を含み、前記ポリマー材料が１００℃〜１３０℃のＴｇを有し、前記ボトルが、０．８０よりも大きい透過比を有し、前記ボトル（又は他のブロー成形物品）が、沸騰水中１時間の最初の浸漬後に５％又はそれ以下の収縮率を示すブロー成形ボトル（又は他のブロー成形物品）が提供される。
【００１０】
本発明の一つの面に於いて、ポリマー材料から形成されたブロー成形哺乳瓶であって、前記ポリマー材料がテレフタル酸残基、２，２，４，４−テトラメチル−１，３−シクロブタンジオール残基及び１，４−シクロヘキサンジメタノール残基を含み、前記ポリマー材料が１００℃〜１３０℃のＴｇを有し、前記ボトルが０．８０よりも大きい透過比を有し、前記ボトルが沸騰水中１時間の最初の浸漬後に５％又はそれ以下の収縮率を示すブロー成形哺乳瓶が提供される。
【００１１】
本発明の一つの面に於いて、１００℃〜１３０℃のＴｇを有するポリマー材料を含むボトル（又は他のブロー成形物品）であって、前記ボトルが沸騰水中１時間の最初の浸漬後に５％又はそれ以下の収縮率を示し、そして前記ポリマー材料が、
（Ｉ）（ａ）ｉ）７０〜１００モル％のテレフタル酸残基、
ｉｉ）０〜３０モル％の、炭素数２０以下の芳香族ジカルボン酸残基及び
ｉｉｉ）０〜１０モル％の、炭素数１６以下の脂肪族ジカルボン酸残基
を含むジカルボン酸成分並びに
（ｂ）ｉ）１０〜５０モル％の２，２，４，４−テトラメチル−１，３−シクロブタンジオール残基及び
ｉｉ）５０〜９０モル％の１，４−シクロヘキサンジメタノール残基
を含むグリコール成分
（ここで、ジカルボン酸成分の合計モル％は１００モル％であり、そしてグリコール成分の合計モル％は１００モル％である）
を更に含んでなる少なくとも１種のポリエステル
を含み、このポリエステルのインヘレント粘度が、６０／４０（重量／重量）フェノール／テトラクロロエタン中０．５ｇ／１００ｍＬの濃度で２５℃で決定したとき、０．４５〜１．０ｄＬ／ｇであるボトル（又は他のブロー成形物品）が提供される。
【００１２】
本発明の一つの面に於いて、１１０℃〜１３０℃のＴｇを有するポリマー材料を含むボトル（又は他のブロー成形物品）であって、前記ボトルが沸騰水中１時間の最初の浸漬後に５％又はそれ以下の収縮率を示し、そして前記ポリマー材料が、
（Ｉ）（ａ）ｉ）７０〜１００モル％のテレフタル酸残基、
ｉｉ）０〜３０モル％の、炭素数２０以下の芳香族ジカルボン酸残基及び
ｉｉｉ）０〜１０モル％の、炭素数１６以下の脂肪族ジカルボン酸残基
を含むジカルボン酸成分並びに
（ｂ）ｉ）１０〜５０モル％の２，２，４，４−テトラメチル−１，３−シクロブタンジオール残基及び
ｉｉ）５０〜９０モル％の１，４−シクロヘキサンジメタノール残基
を含むグリコール成分
（ここで、ジカルボン酸成分の合計モル％は１００モル％であり、そしてグリコール成分の合計モル％は１００モル％である）
を更に含む少なくとも１種のポリエステル
を含んでなり、このポリエステルのインヘレント粘度が、６０／４０（重量／重量）フェノール／テトラクロロエタン中０．５ｇ／１００ｍＬの濃度で２５℃で決定したとき、０．４５〜１．０ｄＬ／ｇであるボトル（又は他のブロー成形物品）が提供される。
【００１３】
本発明の一つの面に於いて、１１０℃〜１３０℃のＴｇを有するポリマー材料を含むボトル（又は他のブロー成形物品）であって、前記ボトルが、沸騰水中１時間の最初の浸漬後に５％又はそれ以下の収縮率を示し、そして前記ポリマー材料が、
（Ｉ）（ａ）ｉ）７０〜１００モル％のテレフタル酸残基、
ｉｉ）０〜３０モル％の炭素数２０以下の芳香族ジカルボン酸残基及び
ｉｉｉ）０〜１０モル％の炭素数１６以下の脂肪族ジカルボン酸残基
を含むジカルボン酸成分並びに
（ｂ）ｉ）１０〜５０モル％の２，２，４，４−テトラメチル−１，３−シクロブタンジオール残基及び
ｉｉ）５０〜９０モル％の１，４−シクロヘキサンジメタノール残基
を含むグリコール成分
（ここで、ジカルボン酸成分の合計モル％は１００モル％であり、そしてグリコール成分の合計モル％は１００モル％である）
を更に含む少なくとも１種のポリエステル
を含んでなり、このポリエステルのインヘレント粘度が、６０／４０（重量／重量）フェノール／テトラクロロエタン中０．５ｇ／１００ｍＬの濃度で２５℃で決定したとき、０．４５〜１．０ｄＬ／ｇであるボトル（又は他のブロー成形物品）が提供される。
【００１４】
本発明の一つの面に於いて、１００℃〜１３０℃のＴｇを有するポリマー材料を含んでなるボトル（又は他のブロー成形物品）であって、前記ボトルが０．８０よりも大きい透過比を有し、前記ボトルが沸騰水中１時間の最初の浸漬後に５％又はそれ以下の収縮率を示し、そして前記ポリマー材料が、
（Ｉ）（ａ）ｉ）７０〜１００モル％のテレフタル酸残基、
ｉｉ）０〜３０モル％の、炭素数２０以下の芳香族ジカルボン酸残基及び
ｉｉｉ）０〜１０モル％の、炭素数１６以下の脂肪族ジカルボン酸残基
を含むジカルボン酸成分並びに
（ｂ）ｉ）１０〜５０モル％の２，２，４，４−テトラメチル−１，３−シクロブタンジオール残基及び
ｉｉ）５０〜９０モル％の１，４−シクロヘキサンジメタノール残基
を含むグリコール成分
（ここで、ジカルボン酸成分の合計モル％は１００モル％であり、そしてグリコール成分の合計モル％は１００モル％である）
を更に含む少なくとも１種のポリエステル
を含んでなり、このポリエステルのインヘレント粘度が、６０／４０（重量／重量）フェノール／テトラクロロエタン中０．５ｇ／１００ｍＬの濃度で２５℃で決定したとき、０．４５〜１．０ｄＬ／ｇであるボトル（又は他のブロー成形物品）が提供される。
【００１５】
本発明の一つの面に於いて、１１０℃〜１３０℃のＴｇを有するポリマー材料を含んでなるボトル（又は他のブロー成形物品）であって、前記ボトルが、０．８０よりも大きい透過比を有し、前記ボトルが、沸騰水中１時間の最初の浸漬後に５％又はそれ以下の収縮率を示し、そして前記ポリマー材料が、
（Ｉ）（ａ）ｉ）７０〜１００モル％のテレフタル酸残基、
ｉｉ）０〜３０モル％の、炭素数２０以下の芳香族ジカルボン酸残基及び
ｉｉｉ）０〜１０モル％の、炭素数１６以下の脂肪族ジカルボン酸残基
を含むジカルボン酸成分並びに
（ｂ）ｉ）１０〜５０モル％の２，２，４，４−テトラメチル−１，３−シクロブタンジオール残基及び
ｉｉ）５０〜９０モル％の１，４−シクロヘキサンジメタノール残基
を含むグリコール成分
（ここで、ジカルボン酸成分の合計モル％は１００モル％であり、そしてグリコール成分の合計モル％は１００モル％である）
を更に含む少なくとも１種のポリエステル
を含んでなり、このポリエステルのインヘレント粘度が、６０／４０（重量／重量）フェノール／テトラクロロエタン中０．５ｇ／１００ｍＬの濃度で２５℃で決定したとき、０．４５〜１．０ｄＬ／ｇであるボトル（又は他のブロー成形物品）が提供される。
【００１６】
本発明の一つの面に於いて、１１０℃〜１３０℃のＴｇを有するポリマー材料を含んでなるボトル（又は他のブロー成形物品）であって、前記ボトルが０．８０よりも大きい透過比を有し、前記ボトルが沸騰水中１時間の最初の浸漬後に５％又はそれ以下の収縮率を示し、そして前記ポリマー材料が、
（Ｉ）（ａ）ｉ）７０〜１００モル％のテレフタル酸残基、
ｉｉ）０〜３０モル％の、炭素数２０以下の芳香族ジカルボン酸残基及び
ｉｉｉ）０〜１０モル％の、炭素数１６以下の脂肪族ジカルボン酸残基
を含むジカルボン酸成分並びに
（ｂ）ｉ）１０〜５０モル％の２，２，４，４−テトラメチル−１，３−シクロブタンジオール残基及び
ｉｉ）５０〜９０モル％の１，４−シクロヘキサンジメタノール残基
を含むグリコール成分
（ここで、ジカルボン酸成分の合計モル％は１００モル％であり、そしてグリコール成分の合計モル％は１００モル％である）
を更に含む少なくとも１種のポリエステル
を含んでなり、このポリエステルのインヘレント粘度が、６０／４０（重量／重量）フェノール／テトラクロロエタン中０．５ｇ／１００ｍＬの濃度で２５℃で決定したとき、０．４５〜１．０ｄＬ／ｇであるボトル（又は他のブロー成形物品）が提供される。
【００１７】
本発明の一つの面に於いて、１１０℃〜１３０℃のＴｇを有するポリマー材料を含んでなるボトル（又は他のブロー成形物品）であって、前記ボトルが、沸騰水中１時間の最初の浸漬後に５％又はそれ以下の収縮率を示し、そして前記ポリマー材料が、
（Ｉ）（ａ）ｉ）７０〜１００モル％のテレフタル酸残基、
ｉｉ）０〜３０モル％の、炭素数２０以下の芳香族ジカルボン酸残基及び
ｉｉｉ）０〜１０モル％の、炭素数１６以下の脂肪族ジカルボン酸残基
を含むジカルボン酸成分並びに
（ｂ）ｉ）１０〜５０モル％の２，２，４，４−テトラメチル−１，３−シクロブタンジオール残基及び
ｉｉ）５０〜９０モル％の１，４−シクロヘキサンジメタノール残基
を含むグリコール成分
（ここで、ジカルボン酸成分の合計モル％は１００モル％であり、そしてグリコール成分の合計モル％は１００モル％である）
を更に含む少なくとも１種のポリエステル
を含んでなり、このポリエステルのインヘレント粘度が、６０／４０（重量／重量）フェノール／テトラクロロエタン中０．５ｇ／１００ｍＬの濃度で２５℃で決定したとき、０．５５〜０．８０ｄＬ／ｇであるボトル（又は他のブロー成形物品）が提供される。
【００１８】
本発明の一つの面に於いて、１１０℃〜１３０℃のＴｇを有するポリマー材料を含んでなるボトル（又は他のブロー成形物品）であって、前記ボトルが沸騰水中１時間の最初の浸漬後に５％又はそれ以下の収縮率を示し、そして前記ポリマー材料が、
（Ｉ）（ａ）ｉ）７０〜１００モル％のテレフタル酸残基、
ｉｉ）０〜３０モル％の、炭素数２０以下の芳香族ジカルボン酸残基及び
ｉｉｉ）０〜１０モル％の、炭素数１６以下の脂肪族ジカルボン酸残基
を含むジカルボン酸成分並びに
（ｂ）ｉ）１０〜５０モル％の２，２，４，４−テトラメチル−１，３−シクロブタンジオール残基及び
ｉｉ）５０〜９０モル％の１，４−シクロヘキサンジメタノール残基
を含むグリコール成分
（ここで、ジカルボン酸成分の合計モル％は１００モル％であり、そしてグリコール成分の合計モル％は１００モル％である）
を更に含む少なくとも１種のポリエステル
を含んでなり、このポリエステルのインヘレント粘度が、６０／４０（重量／重量）フェノール／テトラクロロエタン中０．５ｇ／１００ｍＬの濃度で２５℃で決定したとき、０．５５〜０．８０ｄＬ／ｇであるボトル（又は他のブロー成形物品）が提供される。
【００１９】
本発明の一つの面に於いて、沸騰水中の１時間の浸漬後に５％又はそれ以下の収縮率を有し、
（Ｉ）（ａ）ｉ）７０〜１００モル％のテレフタル酸残基、
ｉｉ）０〜３０モル％の、炭素数２０以下の芳香族ジカルボン酸残基及び
ｉｉｉ）０〜１０モル％の、炭素数１６以下の脂肪族ジカルボン酸残基
を含むジカルボン酸成分並びに
（ｂ）ｉ）１０〜５０モル％の２，２，４，４−テトラメチル−１，３−シクロブタンジオール残基及び
ｉｉ）５０〜９０モル％の１，４−シクロヘキサンジメタノール残基
を含むグリコール成分
（ここで、ジカルボン酸成分の合計モル％は１００モル％であり、そしてグリコール成分の合計モル％は１００モル％である）
を更に含む少なくとも１種のポリエステル
を含んでなるポリエステル組成物（ここで、このポリエステルのインヘレント粘度は、６０／４０（重量／重量）フェノール／テトラクロロエタン中０．５ｇ／１００ｍＬの濃度で２５℃で決定したとき、０．５５〜０．７５ｄＬ／ｇであり、このポリエステル組成物のＴｇは１００℃〜１３０℃である）を含んでなる哺乳瓶（又は他のブロー成形物品）が提供される。
【００２０】
本発明の一つの面に於いて、沸騰水中の１時間の浸漬後に５％又はそれ以下の収縮率を有し、
（Ｉ）（ａ）ｉ）７０〜１００モル％のテレフタル酸残基、
ｉｉ）０〜３０モル％の、炭素数２０以下の芳香族ジカルボン酸残基及び
ｉｉｉ）０〜１０モル％の、炭素数１６以下の脂肪族ジカルボン酸残基
を含むジカルボン酸成分並びに
（ｂ）ｉ）１０〜５０モル％の２，２，４，４−テトラメチル−１，３−シクロブタンジオール残基及び
ｉｉ）５０〜９０モル％の１，４−シクロヘキサンジメタノール残基
を含むグリコール成分
（ここで、ジカルボン酸成分の合計モル％は１００モル％であり、そしてグリコール成分の合計モル％は１００モル％である）
を更に含む少なくとも１種のポリエステル
を含んでなるポリエステル組成物（ここで、このポリエステルのインヘレント粘度は、６０／４０（重量／重量）フェノール／テトラクロロエタン中０．５ｇ／１００ｍＬの濃度で２５℃で決定したとき、０．５５〜０．７５ｄＬ／ｇであり、このポリエステル組成物のＴｇは１０５℃〜１２５℃である）を含んでなる、哺乳瓶（又は他のブロー成形物品）が提供される。
【００２１】
本発明の一つの面に於いて、沸騰水中１時間浸漬後に５％又はそれ以下の収縮率を有し、
（Ｉ）（ａ）ｉ）７０〜１００モル％のテレフタル酸残基、
ｉｉ）０〜３０モル％の、炭素数２０以下の芳香族ジカルボン酸残基及び
ｉｉｉ）０〜１０モル％の、炭素数１６以下の脂肪族ジカルボン酸残基
を含むジカルボン酸成分並びに
（ｂ）ｉ）１０〜５０モル％の２，２，４，４−テトラメチル−１，３−シクロブタンジオール残基及び
ｉｉ）５０〜９０モル％の１，４−シクロヘキサンジメタノール残基
を含むグリコール成分
（ここで、ジカルボン酸成分の合計モル％は１００モル％であり、そしてグリコール成分の合計モル％は１００モル％である）
を更に含む少なくとも１種のポリエステル
を含んでなるポリエステル組成物（ここで、このポリエステルのインヘレント粘度は、６０／４０（重量／重量）フェノール／テトラクロロエタン中０．５ｇ／１００ｍＬの濃度で２５℃で決定したとき、０．５８〜０．７４ｄＬ／ｇであり、このポリエステル組成物のＴｇは、１００℃〜１３０℃である）を含んでなる、哺乳瓶（又は他のブロー成形物品）が提供される。
【００２２】
本発明の一つの面に於いて、沸騰水中１時間の浸漬後に５％又はそれ以下の収縮率を有し、
（Ｉ）（ａ）ｉ）７０〜１００モル％のテレフタル酸残基、
ｉｉ）０〜３０モル％の、炭素数２０以下の芳香族ジカルボン酸残基及び
ｉｉｉ）０〜１０モル％の、炭素数１６以下の脂肪族ジカルボン酸残基
を含むジカルボン酸成分並びに
（ｂ）ｉ）１０〜５０モル％の２，２，４，４−テトラメチル−１，３−シクロブタンジオール残基及び
ｉｉ）５０〜９０モル％の１，４−シクロヘキサンジメタノール残基
を含むグリコール成分
（ここで、ジカルボン酸成分の合計モル％は１００モル％であり、そしてグリコール成分の合計モル％は１００モル％である）
を更に含む少なくとも１種のポリエステル
を含んでなるポリエステル組成物（ここで、このポリエステルのインヘレント粘度は、６０／４０（重量／重量）フェノール／テトラクロロエタン中０．５ｇ／１００ｍＬの濃度で２５℃で決定したとき、０．５８〜０．７４ｄＬ／ｇであり、このポリエステル組成物のＴｇは１０５℃〜１２５℃である）を含んでなる、哺乳瓶（又は他のブロー成形物品）が提供される。
【００２３】
本発明の一つの面に於いて、沸騰水中１時間の浸漬後に５％又はそれ以下の収縮率を有し、
（Ｉ）（ａ）ｉ）７０〜１００モル％のテレフタル酸残基、
ｉｉ）０〜３０モル％の、炭素数２０以下の芳香族ジカルボン酸残基及び
ｉｉｉ）０〜１０モル％の、炭素数１６以下の脂肪族ジカルボン酸残基
を含むジカルボン酸成分並びに
（ｂ）ｉ）１０〜５０モル％の２，２，４，４−テトラメチル−１，３−シクロブタンジオール残基及び
ｉｉ）５０〜９０モル％の１，４−シクロヘキサンジメタノール残基
を含むグリコール成分
（ここで、ジカルボン酸成分の合計モル％は１００モル％であり、そしてグリコール成分の合計モル％は１００モル％である）
を更に含む少なくとも１種のポリエステル
を含んでなるポリエステル組成物（ここで、このポリエステルのインヘレント粘度は、６０／４０（重量／重量）フェノール／テトラクロロエタン中０．５ｇ／１００ｍＬの濃度で２５℃で決定したとき、０．６０〜０．６８ｄＬ／ｇであり、このポリエステル組成物のＴｇは、１００℃〜１３０℃である）を含んでなる、哺乳瓶（又は他のブロー成形物品）が提供される。
【００２４】
本発明の一つの面に於いて、沸騰水中１時間の浸漬後に５％又はそれ以下の収縮率を有し、
（Ｉ）（ａ）ｉ）７０〜１００モル％のテレフタル酸残基、
ｉｉ）０〜３０モル％の、炭素数２０以下の芳香族ジカルボン酸残基及び
ｉｉｉ）０〜１０モル％の、炭素数１６以下の脂肪族ジカルボン酸残基
を含むジカルボン酸成分並びに
（ｂ）ｉ）１０〜５０モル％の２，２，４，４−テトラメチル−１，３−シクロブタンジオール残基及び
ｉｉ）５０〜９０モル％の１，４−シクロヘキサンジメタノール残基
を含むグリコール成分
（ここで、ジカルボン酸成分の合計モル％は１００モル％であり、そしてグリコール成分の合計モル％は１００モル％である）
を更に含む少なくとも１種のポリエステル
を含んでなるポリエステル組成物（ここで、このポリエステルのインヘレント粘度は、６０／４０（重量／重量）フェノール／テトラクロロエタン中で、０．５ｇ／１００ｍＬの濃度で２５℃で決定されたとき、０．６０〜０．６８ｄＬ／ｇであり、このポリエステル組成物のＴｇは１０５℃〜１２５℃である）を含んでなる、哺乳瓶（又は他のブロー成形物品）が提供される。
【００２５】
本発明の一つの面に於いて、沸騰水中１時間の浸漬後に５％又はそれ以下の収縮率を有し、
（Ｉ）（ａ）ｉ）７０〜１００モル％のテレフタル酸残基、
ｉｉ）０〜３０モル％の炭素数２０以下の芳香族ジカルボン酸残基及び
ｉｉｉ）０〜１０モル％の炭素数１６以下の脂肪族ジカルボン酸残基
を含むジカルボン酸成分並びに
（ｂ）ｉ）１０〜５０モル％の２，２，４，４−テトラメチル−１，３−シクロブタンジオール残基及び
ｉｉ）５０〜９０モル％の１，４−シクロヘキサンジメタノール残基
を含むグリコール成分
（ここで、ジカルボン酸成分の合計モル％は１００モル％であり、そしてグリコール成分の合計モル％は１００モル％である）
を更に含む少なくとも１種のポリエステル
を含んでなるポリエステル組成物（ここで、このポリエステルのインヘレント粘度は、６０／４０（重量／重量）フェノール／テトラクロロエタン中０．５ｇ／１００ｍＬの濃度で２５℃で決定したとき、０．６０〜０．６８ｄＬ／ｇであり、このポリエステル組成物のＴｇは１１５℃〜１２５℃である）を含んでなる哺乳瓶（又は他のブロー成形物品）が提供される。
【００２６】
本発明の一つの面に於いて、沸騰水中１時間の浸漬後に５％又はそれ以下の収縮率を有し、
（Ｉ）（ａ）ｉ）７０〜１００モル％のテレフタル酸残基、
ｉｉ）０〜３０モル％の炭素数２０以下の芳香族ジカルボン酸残基及び
ｉｉｉ）０〜１０モル％の炭素数１６以下の脂肪族ジカルボン酸残基
を含むジカルボン酸成分並びに
（ｂ）ｉ）２０〜４５モル％の２，２，４，４−テトラメチル−１，３−シクロブタンジオール残基及び
ｉｉ）５５〜８０モル％の１，４−シクロヘキサンジメタノール残基
を含むグリコール成分
（ここで、ジカルボン酸成分の合計モル％は１００モル％であり、そしてグリコール成分の合計モル％は１００モル％である）
を更に含む少なくとも１種のポリエステル
を含んでなるポリエステル組成物（ここで、このポリエステルのインヘレント粘度は、６０／４０（重量／重量）フェノール／テトラクロロエタン中で、０．５ｇ／１００ｍＬの濃度で２５℃で決定されたとき、０．４５〜１．０ｄＬ／ｇであり、このポリエステル組成物のＴｇは１００℃〜１４０℃である）を含んでなる、哺乳瓶（又は他のブロー成形物品）が提供される。
【００２７】
本発明の一つの面に於いて、沸騰水中１時間の浸漬後に５％又はそれ以下の収縮率を有し、
（Ｉ）（ａ）ｉ）７０〜１００モル％のテレフタル酸残基、
ｉｉ）０〜３０モル％の炭素数２０以下の芳香族ジカルボン酸残基及び
ｉｉｉ）０〜１０モル％の炭素数１６以下の脂肪族ジカルボン酸残基
を含むジカルボン酸成分並びに
（ｂ）ｉ）２０〜４５モル％の２，２，４，４−テトラメチル−１，３−シクロブタンジオール残基及び
ｉｉ）５５〜８０モル％の１，４−シクロヘキサンジメタノール残基
を含むグリコール成分
（ここで、ジカルボン酸成分の合計モル％は１００モル％であり、そしてグリコール成分の合計モル％は１００モル％である）
を更に含む少なくとも１種のポリエステル
を含んでなるポリエステル組成物（ここで、このポリエステルのインヘレント粘度は、６０／４０（重量／重量）フェノール／テトラクロロエタン中０．５ｇ／１００ｍＬの濃度で２５℃で決定したとき、０．４５〜１．０ｄＬ／ｇであり、このポリエステル組成物のＴｇは１００℃〜１３０℃である）を含んでなる哺乳瓶（又は他のブロー成形物品）が提供される。
【００２８】
本発明の一つの面に於いて、沸騰水中１時間の浸漬後に５％又はそれ以下の収縮率を有し、
（Ｉ）（ａ）ｉ）７０〜１００モル％のテレフタル酸残基、
ｉｉ）０〜３０モル％の、炭素数２０以下の芳香族ジカルボン酸残基及び
ｉｉｉ）０〜１０モル％の、炭素数１６以下の脂肪族ジカルボン酸残基
を含むジカルボン酸成分並びに
（ｂ）ｉ）２０〜４５モル％の２，２，４，４−テトラメチル−１，３−シクロブタンジオール残基及び
ｉｉ）５５〜８０モル％の１，４−シクロヘキサンジメタノール残基
を含むグリコール成分
（ここで、ジカルボン酸成分の合計モル％は１００モル％であり、そしてグリコール成分の合計モル％は１００モル％である）
を更に含む少なくとも１種のポリエステル
を含んでなるポリエステル組成物（ここで、このポリエステルのインヘレント粘度は、６０／４０（重量／重量）フェノール／テトラクロロエタン中で、０．５ｇ／１００ｍＬの濃度で２５℃で決定されたとき、０．４５〜１．０ｄＬ／ｇであり、このポリエステル組成物のＴｇは１０５℃〜１２５℃である）を含んでなる、哺乳瓶（又は他のブロー成形物品）が提供される。
【００２９】
本発明の一つの面に於いて、沸騰水中１時間の浸漬後に５％又はそれ以下の収縮率を有し、
（Ｉ）（ａ）ｉ）７０〜１００モル％のテレフタル酸残基、
ｉｉ）０〜３０モル％の炭素数２０以下の芳香族ジカルボン酸残基及び
ｉｉｉ）０〜１０モル％の炭素数１６以下の脂肪族ジカルボン酸残基
を含むジカルボン酸成分並びに
（ｂ）ｉ）２０〜４５モル％の２，２，４，４−テトラメチル−１，３−シクロブタンジオール残基及び
ｉｉ）５５〜８０モル％の１，４−シクロヘキサンジメタノール残基
を含むグリコール成分
（ここで、ジカルボン酸成分の合計モル％は１００モル％であり、そしてグリコール成分の合計モル％は１００モル％である）
を更に含む少なくとも１種のポリエステル
を含んでなるポリエステル組成物（ここで、このポリエステルのインヘレント粘度は、６０／４０（重量／重量）フェノール／テトラクロロエタン中０．５ｇ／１００ｍＬの濃度で２５℃で決定したとき、０．５５〜０．８０ｄＬ／ｇであり、このポリエステル組成物のＴｇは１００℃〜１４０℃である）を含んでなる哺乳瓶（又は他のブロー成形物品）が提供される。
【００３０】
本発明の一つの面に於いて、沸騰水中１時間の浸漬後に５％又はそれ以下の収縮率を有し、
（Ｉ）（ａ）ｉ）７０〜１００モル％のテレフタル酸残基、
ｉｉ）０〜３０モル％の、炭素数２０以下の芳香族ジカルボン酸残基及び
ｉｉｉ）０〜１０モル％の、炭素数１６以下の脂肪族ジカルボン酸残基
を含むジカルボン酸成分並びに
（ｂ）ｉ）２０〜４５モル％の２，２，４，４−テトラメチル−１，３−シクロブタンジオール残基及び
ｉｉ）５５〜８０モル％の１，４−シクロヘキサンジメタノール残基
を含むグリコール成分
（ここで、ジカルボン酸成分の合計モル％は１００モル％であり、そしてグリコール成分の合計モル％は１００モル％である）
を更に含む少なくとも１種のポリエステル
を含んでなるポリエステル組成物（ここで、このポリエステルのインヘレント粘度は、６０／４０（重量／重量）フェノール／テトラクロロエタン中０．５ｇ／１００ｍＬの濃度で２５℃で決定したとき、０．５５〜０．８０ｄＬ／ｇであり、このポリエステル組成物のＴｇは１００℃〜１３０℃である）を含んでなる哺乳瓶（又は他のブロー成形物品）が提供される。
【００３１】
本発明の一つの面に於いて、沸騰水中１時間の浸漬後に５％又はそれ以下の収縮率を有し、
（Ｉ）（ａ）ｉ）７０〜１００モル％のテレフタル酸残基、
ｉｉ）０〜３０モル％の炭素数２０以下の芳香族ジカルボン酸残基及び
ｉｉｉ）０〜１０モル％の炭素数１６以下の脂肪族ジカルボン酸残基
を含むジカルボン酸成分並びに
（ｂ）ｉ）２０〜４５モル％の２，２，４，４−テトラメチル−１，３−シクロブタンジオール残基及び
ｉｉ）５５〜８０モル％の１，４−シクロヘキサンジメタノール残基
を含むグリコール成分
（ここで、ジカルボン酸成分の合計モル％は１００モル％であり、そしてグリコール成分の合計モル％は１００モル％である）
を更に含む少なくとも１種のポリエステル
を含んでなるポリエステル組成物（ここで、このポリエステルのインヘレント粘度は、６０／４０（重量／重量）フェノール／テトラクロロエタン中０．５ｇ／１００ｍＬの濃度で２５℃で決定したとき、０．５５〜０．８０ｄＬ／ｇであり、このポリエステル組成物のＴｇは１０５℃〜１２５℃である）を含んでなる哺乳瓶（又は他のブロー成形物品）が提供される。
【００３２】
本発明の一つの面に於いて、沸騰水中１時間の浸漬後に５％又はそれ以下の収縮率を有し、
（Ｉ）（ａ）ｉ）７０〜１００モル％のテレフタル酸残基、
ｉｉ）０〜３０モル％の、炭素数２０以下の芳香族ジカルボン酸残基及び
ｉｉｉ）０〜１０モル％の、炭素数１６以下の脂肪族ジカルボン酸残基
を含むジカルボン酸成分並びに
（ｂ）ｉ）２０〜４５モル％の２，２，４，４−テトラメチル−１，３−シクロブタンジオール残基及び
ｉｉ）５５〜８０モル％の１，４−シクロヘキサンジメタノール残基
を含むグリコール成分
（ここで、ジカルボン酸成分の合計モル％は１００モル％であり、そしてグリコール成分の合計モル％は１００モル％である）
を更に含む少なくとも１種のポリエステル
を含んでなるポリエステル組成物（ここで、このポリエステルのインヘレント粘度は、６０／４０（重量／重量）フェノール／テトラクロロエタン中０．５ｇ／１００ｍＬの濃度で２５℃で決定したとき、０．５５〜０．７５ｄＬ／ｇであり、このポリエステル組成物のＴｇは１００℃〜１４０℃である）を含んでなる、哺乳瓶（又は他のブロー成形物品）が提供される。
【００３３】
本発明の一つの面に於いて、沸騰水中１時間の浸漬後に５％又はそれ以下の収縮率を有し、
（Ｉ）（ａ）ｉ）７０〜１００モル％のテレフタル酸残基、
ｉｉ）０〜３０モル％の、炭素数２０以下の芳香族ジカルボン酸残基及び
ｉｉｉ）０〜１０モル％の、炭素数１６以下の脂肪族ジカルボン酸残基
を含むジカルボン酸成分並びに
（ｂ）ｉ）２０〜４５モル％の２，２，４，４−テトラメチル−１，３−シクロブタンジオール残基及び
ｉｉ）５５〜８０モル％の１，４−シクロヘキサンジメタノール残基
を含むグリコール成分
（ここで、ジカルボン酸成分の合計モル％は１００モル％であり、そしてグリコール成分の合計モル％は１００モル％である）
を更に含む少なくとも１種のポリエステル
を含んでなるポリエステル組成物（ここで、このポリエステルのインヘレント粘度は６０／４０（重量／重量）フェノール／テトラクロロエタン中０．５ｇ／１００ｍＬの濃度で２５℃で決定したとき、０．５５〜０．７５ｄＬ／ｇであり、このポリエステル組成物のＴｇは１００℃〜１３０℃である）を含んでなる、哺乳瓶（又は他のブロー成形物品）が提供される。
【００３４】
本発明の一つの面に於いて、沸騰水中１時間の浸漬後に５％又はそれ以下の収縮率を有し、
（Ｉ）（ａ）ｉ）７０〜１００モル％のテレフタル酸残基、
ｉｉ）０〜３０モル％の、炭素数２０以下の芳香族ジカルボン酸残基及び
ｉｉｉ）０〜１０モル％の、炭素数１６以下の脂肪族ジカルボン酸残基
を含むジカルボン酸成分並びに
（ｂ）ｉ）２０〜４５モル％の２，２，４，４−テトラメチル−１，３−シクロブタンジオール残基及び
ｉｉ）５５〜８０モル％の１，４−シクロヘキサンジメタノール残基
を含むグリコール成分
（ここで、ジカルボン酸成分の合計モル％は１００モル％であり、そしてグリコール成分の合計モル％は１００モル％である）
を更に含む少なくとも１種のポリエステル
を含んでなるポリエステル組成物（ここで、このポリエステルのインヘレント粘度は、６０／４０（重量／重量）フェノール／テトラクロロエタン中０．５ｇ／１００ｍＬの濃度で２５℃で決定したとき、０．５５〜０．７５ｄＬ／ｇであり、このポリエステル組成物のＴｇは１０５℃〜１２５℃である）を含んでなる哺乳瓶（又は他のブロー成形物品）が提供される。
【００３５】
本発明の一つの面に於いて、沸騰水中１時間の浸漬後に５％又はそれ以下の収縮率を有し、
（Ｉ）（ａ）ｉ）７０〜１００モル％のテレフタル酸残基、
ｉｉ）０〜３０モル％の炭素数２０以下の芳香族ジカルボン酸残基及び
ｉｉｉ）０〜１０モル％の炭素数１６以下の脂肪族ジカルボン酸残基
を含むジカルボン酸成分並びに
（ｂ）ｉ）２０〜４５モル％の２，２，４，４−テトラメチル−１，３−シクロブタンジオール残基及び
ｉｉ）５５〜８０モル％の１，４−シクロヘキサンジメタノール残基
を含むグリコール成分
（ここで、ジカルボン酸成分の合計モル％は１００モル％であり、そしてグリコール成分の合計モル％は１００モル％である）
を更に含む少なくとも１種のポリエステル
を含んでなるポリエステル組成物（ここで、このポリエステルのインヘレント粘度は、６０／４０（重量／重量）フェノール／テトラクロロエタン中０．５ｇ／１００ｍＬの濃度で２５℃で決定したとき、０．５８〜０．７４ｄＬ／ｇであり、このポリエステル組成物のＴｇは１００℃〜１４０℃である）を含んでなる、哺乳瓶（又は他のブロー成形物品）が提供される。
【００３６】
本発明の一つの面に於いて、沸騰水中１時間の浸漬後に５％又はそれ以下の収縮率を有し、
（Ｉ）（ａ）ｉ）７０〜１００モル％のテレフタル酸残基、
ｉｉ）０〜３０モル％の炭素数２０以下の芳香族ジカルボン酸残基及び
ｉｉｉ）０〜１０モル％の炭素数１６以下の脂肪族ジカルボン酸残基
を含むジカルボン酸成分並びに
（ｂ）ｉ）２０〜４５モル％の２，２，４，４−テトラメチル−１，３−シクロブタンジオール残基及び
ｉｉ）５５〜８０モル％の１，４−シクロヘキサンジメタノール残基
を含むグリコール成分
（ここで、ジカルボン酸成分の合計モル％は１００モル％であり、そしてグリコール成分の合計モル％は１００モル％である）
を更に含む少なくとも１種のポリエステル
を含んでなるポリエステル組成物（ここで、このポリエステルのインヘレント粘度は、６０／４０（重量／重量）フェノール／テトラクロロエタン中０．５ｇ／１００ｍＬの濃度で２５℃で決定したとき、０．５８〜０．７４ｄＬ／ｇであり、このポリエステル組成物のＴｇは１００℃〜１３０℃である）を含んでなる、哺乳瓶（又は他のブロー成形物品）が提供される。
【００３７】
本発明の一つの面に於いて、沸騰水中１時間の浸漬後に５％又はそれ以下の収縮率を有し、
（Ｉ）（ａ）ｉ）７０〜１００モル％のテレフタル酸残基、
ｉｉ）０〜３０モル％の炭素数２０以下の芳香族ジカルボン酸残基及び
ｉｉｉ）０〜１０モル％の炭素数１６以下の脂肪族ジカルボン酸残基
を含むジカルボン酸成分並びに
（ｂ）ｉ）２０〜４５モル％の２，２，４，４−テトラメチル−１，３−シクロブタンジオール残基及び
ｉｉ）５５〜８０モル％の１，４−シクロヘキサンジメタノール残基
を含むグリコール成分
（ここで、ジカルボン酸成分の合計モル％は１００モル％であり、そしてグリコール成分の合計モル％は１００モル％である）
を更に含む少なくとも１種のポリエステル
を含んでなるポリエステル組成物（ここで、このポリエステルのインヘレント粘度は、６０／４０（重量／重量）フェノール／テトラクロロエタン中０．５ｇ／１００ｍＬの濃度で２５℃で決定したとき、０．５８〜０．７４ｄＬ／ｇであり、このポリエステル組成物のＴｇは１０５℃〜１２５℃である）を含んでなる哺乳瓶（又は他のブロー成形物品）が提供される。
【００３８】
本発明の一つの面に於いて、沸騰水中１時間の浸漬後に５％又はそれ以下の収縮率を有し、
（Ｉ）（ａ）ｉ）７０〜１００モル％のテレフタル酸残基、
ｉｉ）０〜３０モル％の炭素数２０以下の芳香族ジカルボン酸残基及び
ｉｉｉ）０〜１０モル％の炭素数１６以下の脂肪族ジカルボン酸残基
を含むジカルボン酸成分並びに
（ｂ）ｉ）２０〜４５モル％の２，２，４，４−テトラメチル−１，３−シクロブタンジオール残基及び
ｉｉ）５５〜８０モル％の１，４−シクロヘキサンジメタノール残基
を含むグリコール成分
（ここで、ジカルボン酸成分の合計モル％は１００モル％であり、そしてグリコール成分の合計モル％は１００モル％である）
を更に含む少なくとも１種のポリエステル
を含んでなるポリエステル組成物（ここで、このポリエステルのインヘレント粘度は、６０／４０（重量／重量）フェノール／テトラクロロエタン中０．５ｇ／１００ｍＬの濃度で２５℃で決定したとき、０．６０〜０．６８ｄＬ／ｇであり、このポリエステル組成物のＴｇは、１００℃〜１４０℃である）を含んでなる哺乳瓶（又は他のブロー成形物品）が提供される。
【００３９】
本発明の一つの面に於いて、沸騰水中１時間の浸漬後に５％又はそれ以下の収縮率を有し、
（Ｉ）（ａ）ｉ）７０〜１００モル％のテレフタル酸残基、
ｉｉ）０〜３０モル％の炭素数２０以下の芳香族ジカルボン酸残基及び
ｉｉｉ）０〜１０モル％の炭素数１６以下の脂肪族ジカルボン酸残基
を含むジカルボン酸成分並びに
（ｂ）ｉ）２０〜４５モル％の２，２，４，４−テトラメチル−１，３−シクロブタンジオール残基及び
ｉｉ）５５〜８０モル％の１，４−シクロヘキサンジメタノール残基
を含むグリコール成分
（ここで、ジカルボン酸成分の合計モル％は１００モル％であり、そしてグリコール成分の合計モル％は１００モル％である）
を更に含む少なくとも１種のポリエステル
を含んでなるポリエステル組成物（ここで、このポリエステルのインヘレント粘度は、６０／４０（重量／重量）フェノール／テトラクロロエタン中０．５ｇ／１００ｍＬの濃度で２５℃で決定したとき、０．６０〜０．６８ｄＬ／ｇであり、このポリエステル組成物のＴｇは１００℃〜１３０℃である）を含んでなる哺乳瓶（又は他のブロー成形物品）が提供される。
【００４０】
本発明の一つの面に於いて、沸騰水中１時間の浸漬後に５％又はそれ以下の収縮率を有し、
（Ｉ）（ａ）ｉ）７０〜１００モル％のテレフタル酸残基、
ｉｉ）０〜３０モル％の炭素数２０以下の芳香族ジカルボン酸残基及び
ｉｉｉ）０〜１０モル％の炭素数１６以下の脂肪族ジカルボン酸残基
を含むジカルボン酸成分並びに
（ｂ）ｉ）２０〜４５モル％の２，２，４，４−テトラメチル−１，３−シクロブタンジオール残基及び
ｉｉ）５５〜８０モル％の１，４−シクロヘキサンジメタノール残基
を含むグリコール成分
（ここで、ジカルボン酸成分の合計モル％は１００モル％であり、そしてグリコール成分の合計モル％は１００モル％である）
を更に含む少なくとも１種のポリエステル
を含んでなるポリエステル組成物（ここで、このポリエステルのインヘレント粘度は、６０／４０（重量／重量）フェノール／テトラクロロエタン中０．５ｇ／１００ｍＬの濃度で２５℃で決定したとき、０．６０〜０．６８ｄＬ／ｇであり、このポリエステル組成物のＴｇは１０５℃〜１２５℃である）を含んでなる哺乳瓶（又は他のブロー成形物品）が提供される。
【００４１】
本発明の一つの面に於いて、沸騰水中１時間の浸漬後に５％又はそれ以下の収縮率を有し、
（Ｉ）（ａ）ｉ）７０〜１００モル％のテレフタル酸残基、
ｉｉ）０〜３０モル％の炭素数２０以下の芳香族ジカルボン酸残基及び
ｉｉｉ）０〜１０モル％の炭素数１６以下の脂肪族ジカルボン酸残基
を含むジカルボン酸成分並びに
（ｂ）ｉ）２０〜４５モル％の２，２，４，４−テトラメチル−１，３−シクロブタンジオール残基及び
ｉｉ）５５〜８０モル％の１，４−シクロヘキサンジメタノール残基
を含むグリコール成分
（ここで、ジカルボン酸成分の合計モル％は１００モル％であり、そしてグリコール成分の合計モル％は１００モル％である）
を更に含む少なくとも１種のポリエステル
を含んでなるポリエステル組成物（ここで、このポリエステルのインヘレント粘度は、６０／４０（重量／重量）フェノール／テトラクロロエタン中０．５ｇ／１００ｍＬの濃度で２５℃で決定したとき、０．６０〜０．６８ｄＬ／ｇであり、このポリエステル組成物のＴｇは１１５℃〜１２５℃である）を含んでなる哺乳瓶（又は他のブロー成形物品）が提供される。
【００４２】
本発明の一つの面に於いて、沸騰水中１時間の浸漬後に５％又はそれ以下の収縮率を有し、
（Ｉ）（ａ）ｉ）７０〜１００モル％のテレフタル酸残基、
ｉｉ）０〜３０モル％の、炭素数２０以下の芳香族ジカルボン酸残基及び
ｉｉｉ）０〜１０モル％の、炭素数１６以下の脂肪族ジカルボン酸残基
を含むジカルボン酸成分並びに
（ｂ）ｉ）３０〜４０モル％の２，２，４，４−テトラメチル−１，３−シクロブタンジオール残基及び
ｉｉ）６０〜７０モル％の１，４−シクロヘキサンジメタノール残基
を含むグリコール成分
（ここで、ジカルボン酸成分の合計モル％は１００モル％であり、そしてグリコール成分の合計モル％は１００モル％である）
を更に含む少なくとも１種のポリエステル
を含んでなるポリエステル組成物（ここで、このポリエステルのインヘレント粘度は、６０／４０（重量／重量）フェノール／テトラクロロエタン中０．５ｇ／１００ｍＬの濃度で２５℃で決定したとき、０．４５〜１．０ｄＬ／ｇであり、このポリエステル組成物のＴｇは１００℃〜１４０℃である）を含んでなる哺乳瓶（又は他のブロー成形物品）が提供される。
【００４３】
本発明の一つの面に於いて、沸騰水中１時間の浸漬後に５％又はそれ以下の収縮率を有し、
（Ｉ）（ａ）ｉ）７０〜１００モル％のテレフタル酸残基、
ｉｉ）０〜３０モル％の炭素数２０以下の芳香族ジカルボン酸残基及び
ｉｉｉ）０〜１０モル％の炭素数１６以下の脂肪族ジカルボン酸残基
を含むジカルボン酸成分並びに
（ｂ）ｉ）３０〜４０モル％の２，２，４，４−テトラメチル−１，３−シクロブタンジオール残基及び
ｉｉ）６０〜７０モル％の１，４−シクロヘキサンジメタノール残基
を含むグリコール成分
（ここで、ジカルボン酸成分の合計モル％は１００モル％であり、そしてグリコール成分の合計モル％は１００モル％である）
を更に含む少なくとも１種のポリエステル
を含んでなるポリエステル組成物（ここで、このポリエステルのインヘレント粘度は、６０／４０（重量／重量）フェノール／テトラクロロエタン中０．５ｇ／１００ｍＬの濃度で２５℃で決定したとき、０．４５〜１．０ｄＬ／ｇであり、このポリエステル組成物のＴｇは１００℃〜１３０℃である）を含んでなる哺乳瓶（又は他のブロー成形物品）が提供される。
【００４４】
本発明の一つの面に於いて、沸騰水中１時間の浸漬後に５％又はそれ以下の収縮率を有し、
（Ｉ）（ａ）ｉ）７０〜１００モル％のテレフタル酸残基、
ｉｉ）０〜３０モル％の炭素数２０以下の芳香族ジカルボン酸残基及び
ｉｉｉ）０〜１０モル％の炭素数１６以下の脂肪族ジカルボン酸残基
を含むジカルボン酸成分並びに
（ｂ）ｉ）３０〜４０モル％の２，２，４，４−テトラメチル−１，３−シクロブタンジオール残基及び
ｉｉ）６０〜７０モル％の１，４−シクロヘキサンジメタノール残基
を含むグリコール成分
（ここで、ジカルボン酸成分の合計モル％は１００モル％であり、そしてグリコール成分の合計モル％は１００モル％である）
を更に含む少なくとも１種のポリエステル
を含んでなるポリエステル組成物（ここで、このポリエステルのインヘレント粘度は、６０／４０（重量／重量）フェノール／テトラクロロエタン中０．５ｇ／１００ｍＬの濃度で２５℃で決定したとき、０．４５〜１．０ｄＬ／ｇであり、このポリエステル組成物のＴｇは１０５℃〜１２５℃である）を含んでなる、哺乳瓶（又は他のブロー成形物品）が提供される。
【００４５】
本発明の一つの面に於いて、沸騰水中１時間の浸漬後に５％又はそれ以下の収縮率を有し、
（Ｉ）（ａ）ｉ）７０〜１００モル％のテレフタル酸残基、
ｉｉ）０〜３０モル％の炭素数２０以下の芳香族ジカルボン酸残基及び
ｉｉｉ）０〜１０モル％の炭素数１６以下の脂肪族ジカルボン酸残基
を含むジカルボン酸成分並びに
（ｂ）ｉ）３０〜４０モル％の２，２，４，４−テトラメチル−１，３−シクロブタンジオール残基及び
ｉｉ）６０〜７０モル％の１，４−シクロヘキサンジメタノール残基
を含むグリコール成分
（ここで、ジカルボン酸成分の合計モル％は１００モル％であり、そしてグリコール成分の合計モル％は１００モル％である）
を更に含む少なくとも１種のポリエステル
を含んでなるポリエステル組成物（ここで、このポリエステルのインヘレント粘度は、６０／４０（重量／重量）フェノール／テトラクロロエタン中０．５ｇ／１００ｍＬの濃度で２５℃で決定したとき、０．５５〜０．８０ｄＬ／ｇであり、このポリエステル組成物のＴｇは１００℃〜１４０℃である）を含んでなる哺乳瓶（又は他のブロー成形物品）が提供される。
【００４６】
本発明の一つの面に於いて、沸騰水中１時間の浸漬後に５％又はそれ以下の収縮率を有し、
（Ｉ）（ａ）ｉ）７０〜１００モル％のテレフタル酸残基、
ｉｉ）０〜３０モル％の炭素数２０以下の芳香族ジカルボン酸残基及び
ｉｉｉ）０〜１０モル％の炭素数１６以下の脂肪族ジカルボン酸残基
を含むジカルボン酸成分並びに
（ｂ）ｉ）３０〜４０モル％の２，２，４，４−テトラメチル−１，３−シクロブタンジオール残基及び
ｉｉ）６０〜７０モル％の１，４−シクロヘキサンジメタノール残基
を含むグリコール成分
（ここで、ジカルボン酸成分の合計モル％は１００モル％であり、そしてグリコール成分の合計モル％は１００モル％である）
を更に含む少なくとも１種のポリエステル
を含んでなるポリエステル組成物（ここで、このポリエステルのインヘレント粘度は、６０／４０（重量／重量）フェノール／テトラクロロエタン中０．５ｇ／１００ｍＬの濃度で２５℃で決定したとき、０．５５〜０．８０ｄＬ／ｇであり、このポリエステル組成物のＴｇは１００℃〜１３０℃である）を含んでなる哺乳瓶（又は他のブロー成形物品）が提供される。
【００４７】
本発明の一つの面に於いて、沸騰水中１時間の浸漬後に５％又はそれ以下の収縮率を有し、
（Ｉ）（ａ）ｉ）７０〜１００モル％のテレフタル酸残基、
ｉｉ）０〜３０モル％の、炭素数２０以下の芳香族ジカルボン酸残基及び
ｉｉｉ）０〜１０モル％の、炭素数１６以下の脂肪族ジカルボン酸残基
を含むジカルボン酸成分並びに
（ｂ）ｉ）３０〜４０モル％の２，２，４，４−テトラメチル−１，３−シクロブタンジオール残基及び
ｉｉ）６０〜７０モル％の１，４−シクロヘキサンジメタノール残基
を含むグリコール成分
（ここで、ジカルボン酸成分の合計モル％は１００モル％であり、そしてグリコール成分の合計モル％は１００モル％である）
を更に含む少なくとも１種のポリエステル
を含んでなるポリエステル組成物（ここで、このポリエステルのインヘレント粘度は、６０／４０（重量／重量）フェノール／テトラクロロエタン中０．５ｇ／１００ｍＬの濃度で２５℃で決定したとき、０．５５〜０．８０ｄＬ／ｇであり、このポリエステル組成物のＴｇは１０５℃〜１２５℃である）を含んでなる哺乳瓶（又は他のブロー成形物品）が提供される。
【００４８】
本発明の一つの面に於いて、沸騰水中１時間の浸漬後に５％又はそれ以下の収縮率を有し、
（Ｉ）（ａ）ｉ）７０〜１００モル％のテレフタル酸残基、
ｉｉ）０〜３０モル％の炭素数２０以下の芳香族ジカルボン酸残基及び
ｉｉｉ）０〜１０モル％の炭素数１６以下の脂肪族ジカルボン酸残基
を含むジカルボン酸成分並びに
（ｂ）ｉ）３０〜４０モル％の２，２，４，４−テトラメチル−１，３−シクロブタンジオール残基及び
ｉｉ）６０〜７０モル％の１，４−シクロヘキサンジメタノール残基
を含むグリコール成分
（ここで、ジカルボン酸成分の合計モル％は１００モル％であり、そしてグリコール成分の合計モル％は１００モル％である）
を更に含む少なくとも１種のポリエステル
を含んでなるポリエステル組成物（ここで、このポリエステルのインヘレント粘度は、６０／４０（重量／重量）フェノール／テトラクロロエタン中０．５ｇ／１００ｍＬの濃度で２５℃で決定したとき、０．５５〜０．７５ｄＬ／ｇであり、このポリエステル組成物のＴｇは１００℃〜１４０℃である）を含んでなる哺乳瓶（又は他のブロー成形物品）が提供される。
【００４９】
本発明の一つの面に於いて、沸騰水中１時間の浸漬後に５％又はそれ以下の収縮率を有し、
（Ｉ）（ａ）ｉ）７０〜１００モル％のテレフタル酸残基、
ｉｉ）０〜３０モル％の炭素数２０以下の芳香族ジカルボン酸残基及び
ｉｉｉ）０〜１０モル％の炭素数１６以下の脂肪族ジカルボン酸残基
を含むジカルボン酸成分並びに
（ｂ）ｉ）３０〜４０モル％の２，２，４，４−テトラメチル−１，３−シクロブタンジオール残基及び
ｉｉ）６０〜７０モル％の１，４−シクロヘキサンジメタノール残基
を含むグリコール成分
（ここで、ジカルボン酸成分の合計モル％は１００モル％であり、そしてグリコール成分の合計モル％は１００モル％である）
を更に含む少なくとも１種のポリエステル
を含んでなるポリエステル組成物（ここで、このポリエステルのインヘレント粘度は、６０／４０（重量／重量）フェノール／テトラクロロエタン中０．５ｇ／１００ｍＬの濃度で２５℃で決定したとき、０．５５〜０．７５ｄＬ／ｇであり、このポリエステル組成物のＴｇは、１００℃〜１３０℃である）を含んでなる哺乳瓶（又は他のブロー成形物品）が提供される。
【００５０】
本発明の一つの面に於いて、沸騰水中１時間の浸漬後に５％又はそれ以下の収縮率を有し、
（Ｉ）（ａ）ｉ）７０〜１００モル％のテレフタル酸残基、
ｉｉ）０〜３０モル％の炭素数２０以下の芳香族ジカルボン酸残基及び
ｉｉｉ）０〜１０モル％の炭素数１６以下の脂肪族ジカルボン酸残基
を含むジカルボン酸成分並びに
（ｂ）ｉ）３０〜４０モル％の２，２，４，４−テトラメチル−１，３−シクロブタンジオール残基及び
ｉｉ）６０〜７０モル％の１，４−シクロヘキサンジメタノール残基
を含むグリコール成分
（ここで、ジカルボン酸成分の合計モル％は１００モル％であり、そしてグリコール成分の合計モル％は１００モル％である）
を更に含む少なくとも１種のポリエステル
を含んでなるポリエステル組成物（ここで、このポリエステルのインヘレント粘度は、６０／４０（重量／重量）フェノール／テトラクロロエタン中０．５ｇ／１００ｍＬの濃度で２５℃で決定したとき、０．５５〜０．７５ｄＬ／ｇであり、このポリエステル組成物のＴｇは、１０５℃〜１２５℃である）を含んでなる哺乳瓶（又は他のブロー成形物品）が提供される。
【００５１】
本発明の一つの面に於いて、沸騰水中１時間の浸漬後に５％又はそれ以下の収縮率を有し、
（Ｉ）（ａ）ｉ）７０〜１００モル％のテレフタル酸残基、
ｉｉ）０〜３０モル％の、炭素数２０以下の芳香族ジカルボン酸残基及び
ｉｉｉ）０〜１０モル％の、炭素数１６以下の脂肪族ジカルボン酸残基
を含むジカルボン酸成分並びに
（ｂ）ｉ）３０〜４０モル％の２，２，４，４−テトラメチル−１，３−シクロブタンジオール残基及び
ｉｉ）６０〜７０モル％の１，４−シクロヘキサンジメタノール残基
を含むグリコール成分
（ここで、ジカルボン酸成分の合計モル％は１００モル％であり、そしてグリコール成分の合計モル％は１００モル％である）
を更に含む少なくとも１種のポリエステル
を含んでなるポリエステル組成物（ここで、このポリエステルのインヘレント粘度は、６０／４０（重量／重量）フェノール／テトラクロロエタン中０．５ｇ／１００ｍＬの濃度で２５℃で決定したとき、０．５８〜０．７４ｄＬ／ｇであり、このポリエステル組成物のＴｇは１００℃〜１４０℃である）を含んでなる哺乳瓶（又は他のブロー成形物品）が提供される。
【００５２】
本発明の一つの面に於いて、沸騰水中１時間の浸漬後に５％又はそれ以下の収縮率を有し、
（Ｉ）（ａ）ｉ）７０〜１００モル％のテレフタル酸残基、
ｉｉ）０〜３０モル％の炭素数２０以下の芳香族ジカルボン酸残基及び
ｉｉｉ）０〜１０モル％の炭素数１６以下の脂肪族ジカルボン酸残基
を含むジカルボン酸成分並びに
（ｂ）ｉ）３０〜４０モル％の２，２，４，４−テトラメチル−１，３−シクロブタンジオール残基及び
ｉｉ）６０〜７０モル％の１，４−シクロヘキサンジメタノール残基
を含むグリコール成分
（ここで、ジカルボン酸成分の合計モル％は１００モル％であり、そしてグリコール成分の合計モル％は１００モル％である）
を更に含む少なくとも１種のポリエステル
を含んでなるポリエステル組成物（ここで、このポリエステルのインヘレント粘度は、６０／４０（重量／重量）フェノール／テトラクロロエタン中０．５ｇ／１００ｍＬの濃度で２５℃で決定したとき、０．５８〜０．７４ｄＬ／ｇであり、このポリエステル組成物のＴｇは１００℃〜１３０℃である）を含んでなる哺乳瓶（又は他のブロー成形物品）が提供される。
【００５３】
本発明の一つの面に於いて、沸騰水中１時間の浸漬後に５％又はそれ以下の収縮率を有し、
（Ｉ）（ａ）ｉ）７０〜１００モル％のテレフタル酸残基、
ｉｉ）０〜３０モル％の、炭素数２０以下の芳香族ジカルボン酸残基及び
ｉｉｉ）０〜１０モル％の、炭素数１６以下の脂肪族ジカルボン酸残基
を含むジカルボン酸成分並びに
（ｂ）ｉ）３０〜４０モル％の２，２，４，４−テトラメチル−１，３−シクロブタンジオール残基及び
ｉｉ）６０〜７０モル％の１，４−シクロヘキサンジメタノール残基
を含むグリコール成分
（ここで、ジカルボン酸成分の合計モル％は１００モル％であり、そしてグリコール成分の合計モル％は１００モル％である）
を更に含む少なくとも１種のポリエステル
を含んでなるポリエステル組成物（ここで、このポリエステルのインヘレント粘度は、６０／４０（重量／重量）フェノール／テトラクロロエタン中０．５ｇ／１００ｍＬの濃度で２５℃で決定したとき、０．５８〜０．７４ｄＬ／ｇであり、このポリエステル組成物のＴｇは１０５℃〜１２５℃である）を含んでなる哺乳瓶（又は他のブロー成形物品）が提供される。
【００５４】
本発明の一つの面に於いて、沸騰水中１時間の浸漬後に５％又はそれ以下の収縮率を有し、
（Ｉ）（ａ）ｉ）７０〜１００モル％のテレフタル酸残基、
ｉｉ）０〜３０モル％の炭素数２０以下の芳香族ジカルボン酸残基及び
ｉｉｉ）０〜１０モル％の炭素数１６以下の脂肪族ジカルボン酸残基
を含むジカルボン酸成分並びに
（ｂ）ｉ）３０〜４０モル％の２，２，４，４−テトラメチル−１，３−シクロブタンジオール残基及び
ｉｉ）６０〜７０モル％の１，４−シクロヘキサンジメタノール残基
を含むグリコール成分
（ここで、ジカルボン酸成分の合計モル％は１００モル％であり、そしてグリコール成分の合計モル％は１００モル％である）
を更に含む少なくとも１種のポリエステル
を含んでなるポリエステル組成物（ここで、このポリエステルのインヘレント粘度は、６０／４０（重量／重量）フェノール／テトラクロロエタン中０．５ｇ／１００ｍＬの濃度で２５℃で決定したとき、０．５８〜０．７４ｄＬ／ｇであり、このポリエステル組成物のＴｇは１１５℃〜１２５℃である）を含んでなる哺乳瓶（又は他のブロー成形物品）が提供される。
【００５５】
本発明の一つの面に於いて、沸騰水中１時間の浸漬後に５％又はそれ以下の収縮率を有し、
（Ｉ）（ａ）ｉ）７０〜１００モル％のテレフタル酸残基、
ｉｉ）０〜３０モル％の、炭素数２０以下の芳香族ジカルボン酸残基及び
ｉｉｉ）０〜１０モル％の、炭素数１６以下の脂肪族ジカルボン酸残基
を含むジカルボン酸成分並びに
（ｂ）ｉ）３０〜４０モル％の２，２，４，４−テトラメチル−１，３−シクロブタンジオール残基及び
ｉｉ）６０〜７０モル％の１，４−シクロヘキサンジメタノール残基
を含むグリコール成分
（ここで、ジカルボン酸成分の合計モル％は１００モル％であり、そしてグリコール成分の合計モル％は１００モル％である）
を更に含む少なくとも１種のポリエステル
を含んでなるポリエステル組成物（ここで、このポリエステルのインヘレント粘度は、６０／４０（重量／重量）フェノール／テトラクロロエタン中０．５ｇ／１００ｍＬの濃度で２５℃で決定したとき、０．６０〜０．６８ｄＬ／ｇであり、このポリエステル組成物のＴｇは１００℃〜１４０℃である）を含んでなる哺乳瓶（又は他のブロー成形物品）が提供される。
【００５６】
本発明の一つの面に於いて、沸騰水中１時間の浸漬後に５％又はそれ以下の収縮率を有し、
（Ｉ）（ａ）ｉ）７０〜１００モル％のテレフタル酸残基、
ｉｉ）０〜３０モル％の炭素数２０以下の芳香族ジカルボン酸残基及び
ｉｉｉ）０〜１０モル％の炭素数１６以下の脂肪族ジカルボン酸残基
を含むジカルボン酸成分並びに
（ｂ）ｉ）３０〜４０モル％の２，２，４，４−テトラメチル−１，３−シクロブタンジオール残基及び
ｉｉ）６０〜７０モル％の１，４−シクロヘキサンジメタノール残基
を含むグリコール成分
（ここで、ジカルボン酸成分の合計モル％は１００モル％であり、そしてグリコール成分の合計モル％は１００モル％である）
を更に含む少なくとも１種のポリエステル
を含んでなるポリエステル組成物（ここで、このポリエステルのインヘレント粘度は、６０／４０（重量／重量）フェノール／テトラクロロエタン中０．５ｇ／１００ｍＬの濃度で２５℃で決定したとき、０．６０〜０．６８ｄＬ／ｇであり、このポリエステル組成物のＴｇは１００℃〜１３０℃である）を含んでなる哺乳瓶（又は他のブロー成形物品）が提供される。
【００５７】
本発明の一つの面に於いて、沸騰水中１時間の浸漬後に５％又はそれ以下の収縮率を有し、
（Ｉ）（ａ）ｉ）７０〜１００モル％のテレフタル酸残基、
ｉｉ）０〜３０モル％の炭素数２０以下の芳香族ジカルボン酸残基及び
ｉｉｉ）０〜１０モル％の炭素数１６以下の脂肪族ジカルボン酸残基
を含むジカルボン酸成分並びに
（ｂ）ｉ）３０〜４０モル％の２，２，４，４−テトラメチル−１，３−シクロブタンジオール残基及び
ｉｉ）６０〜７０モル％の１，４−シクロヘキサンジメタノール残基
を含むグリコール成分
（ここで、ジカルボン酸成分の合計モル％は１００モル％であり、そしてグリコール成分の合計モル％は１００モル％である）
を更に含む少なくとも１種のポリエステル
を含んでなるポリエステル組成物（ここで、このポリエステルのインヘレント粘度は、６０／４０（重量／重量）フェノール／テトラクロロエタン中０．５ｇ／１００ｍＬの濃度で２５℃で決定したとき、０．６０〜０．６８ｄＬ／ｇであり、このポリエステル組成物のＴｇは１０５℃〜１２５℃である）を含んでなる哺乳瓶（又は他のブロー成形物品）が提供される。
【００５８】
本発明の一つの面に於いて、沸騰水中１時間の浸漬後に５％又はそれ以下の収縮率を有し、
（Ｉ）（ａ）ｉ）７０〜１００モル％のテレフタル酸残基、
ｉｉ）０〜３０モル％の、炭素数２０以下の芳香族ジカルボン酸残基及び
ｉｉｉ）０〜１０モル％の、炭素数１６以下の脂肪族ジカルボン酸残基
を含むジカルボン酸成分並びに
（ｂ）ｉ）３０〜４０モル％の２，２，４，４−テトラメチル−１，３−シクロブタンジオール残基及び
ｉｉ）６０〜７０モル％の１，４−シクロヘキサンジメタノール残基
を含むグリコール成分
（ここで、ジカルボン酸成分の合計モル％は１００モル％であり、そしてグリコール成分の合計モル％は１００モル％である）
を更に含む少なくとも１種のポリエステル
を含んでなるポリエステル組成物（ここで、このポリエステルのインヘレント粘度は、６０／４０（重量／重量）フェノール／テトラクロロエタン中０．５ｇ／１００ｍＬの濃度で２５℃で決定したとき、０．６０〜０．６８ｄＬ／ｇであり、このポリエステル組成物のＴｇは１１５℃〜１２５℃である）を含んでなる哺乳瓶（又は他のブロー成形物品）が提供される。
【００５９】
本発明の一つの面に於いて、沸騰水中１時間の浸漬後に５％又はそれ以下の収縮率を有し、
（Ｉ）（ａ）ｉ）７０〜１００モル％のテレフタル酸残基、
ｉｉ）０〜３０モル％の炭素数２０以下の芳香族ジカルボン酸残基及び
ｉｉｉ）０〜１０モル％の炭素数１６以下の脂肪族ジカルボン酸残基
を含むジカルボン酸成分並びに
（ｂ）ｉ）３３〜３７モル％の２，２，４，４−テトラメチル−１，３−シクロブタンジオール残基及び
ｉｉ）６３〜６７モル％の１，４−シクロヘキサンジメタノール残基
を含むグリコール成分
（ここで、ジカルボン酸成分の合計モル％は１００モル％であり、そしてグリコール成分の合計モル％は１００モル％である）
を更に含む少なくとも１種のポリエステル
を含んでなるポリエステル組成物（ここで、このポリエステルのインヘレント粘度は、６０／４０（重量／重量）フェノール／テトラクロロエタン中０．５ｇ／１００ｍＬの濃度で２５℃で決定したとき、０．４５〜１．０ｄＬ／ｇであり、このポリエステル組成物のＴｇは１００℃〜１４０℃である）を含んでなる哺乳瓶（又は他のブロー成形物品）が提供される。
【００６０】
本発明の一つの面に於いて、沸騰水中１時間の浸漬後に５％又はそれ以下の収縮率を有し、
（Ｉ）（ａ）ｉ）７０〜１００モル％のテレフタル酸残基、
ｉｉ）０〜３０モル％の炭素数２０以下の芳香族ジカルボン酸残基及び
ｉｉｉ）０〜１０モル％の炭素数１６以下の脂肪族ジカルボン酸残基
を含むジカルボン酸成分並びに
（ｂ）ｉ）３３〜３７モル％の２，２，４，４−テトラメチル−１，３−シクロブタンジオール残基及び
ｉｉ）６３〜６７モル％の１，４−シクロヘキサンジメタノール残基
を含むグリコール成分
（ここで、ジカルボン酸成分の合計モル％は１００モル％であり、そしてグリコール成分の合計モル％は１００モル％である）
を更に含む少なくとも１種のポリエステル
を含んでなるポリエステル組成物（ここで、このポリエステルのインヘレント粘度は、６０／４０（重量／重量）フェノール／テトラクロロエタン中０．５ｇ／１００ｍＬの濃度で２５℃で決定したとき、０．４５〜１．０ｄＬ／ｇであり、このポリエステル組成物のＴｇは１００℃〜１３０℃である）を含んでなる哺乳瓶（又は他のブロー成形物品）が提供される。
【００６１】
本発明の一つの面に於いて、沸騰水中１時間の浸漬後に５％又はそれ以下の収縮率を有し、
（Ｉ）（ａ）ｉ）７０〜１００モル％のテレフタル酸残基、
ｉｉ）０〜３０モル％の炭素数２０以下の芳香族ジカルボン酸残基及び
ｉｉｉ）０〜１０モル％の炭素数１６以下の脂肪族ジカルボン酸残基
を含むジカルボン酸成分並びに
（ｂ）ｉ）３３〜３７モル％の２，２，４，４−テトラメチル−１，３−シクロブタンジオール残基及び
ｉｉ）６３〜６７モル％の１，４−シクロヘキサンジメタノール残基
を含むグリコール成分
（ここで、ジカルボン酸成分の合計モル％は１００モル％であり、そしてグリコール成分の合計モル％は１００モル％である）
を更に含む少なくとも１種のポリエステル
を含んでなるポリエステル組成物（ここで、このポリエステルのインヘレント粘度は、６０／４０（重量／重量）フェノール／テトラクロロエタン中０．５ｇ／１００ｍＬの濃度で２５℃で決定したとき、０．４５〜１．０ｄＬ／ｇであり、このポリエステル組成物のＴｇは１０５℃〜１２５℃である）を含んでなる哺乳瓶（又は他のブロー成形物品）が提供される。
【００６２】
本発明の一つの面に於いて、沸騰水中１時間の浸漬後に５％又はそれ以下の収縮率を有し、
（Ｉ）（ａ）ｉ）７０〜１００モル％のテレフタル酸残基、
ｉｉ）０〜３０モル％の炭素数２０以下の芳香族ジカルボン酸残基及び
ｉｉｉ）０〜１０モル％の炭素数１６以下の脂肪族ジカルボン酸残基
を含むジカルボン酸成分並びに
（ｂ）ｉ）３３〜３７モル％の２，２，４，４−テトラメチル−１，３−シクロブタンジオール残基及び
ｉｉ）６３〜６７モル％の１，４−シクロヘキサンジメタノール残基
を含むグリコール成分
（ここで、ジカルボン酸成分の合計モル％は１００モル％であり、そしてグリコール成分の合計モル％は１００モル％である）
を更に含む少なくとも１種のポリエステル
を含んでなるポリエステル組成物（ここで、このポリエステルのインヘレント粘度は、６０／４０（重量／重量）フェノール／テトラクロロエタン中０．５ｇ／１００ｍＬの濃度で２５℃で決定したとき、０．５５〜０．８０ｄＬ／ｇであり、このポリエステル組成物のＴｇは１００℃〜１４０℃である）を含んでなる哺乳瓶（又は他のブロー成形物品）が提供される。
【００６３】
本発明の一つの面に於いて、沸騰水中１時間の浸漬後に５％又はそれ以下の収縮率を有し、
（Ｉ）（ａ）ｉ）７０〜１００モル％のテレフタル酸残基、
ｉｉ）０〜３０モル％の炭素数２０以下の芳香族ジカルボン酸残基及び
ｉｉｉ）０〜１０モル％の炭素数１６以下の脂肪族ジカルボン酸残基
を含むジカルボン酸成分並びに
（ｂ）ｉ）３３〜３７モル％の２，２，４，４−テトラメチル−１，３−シクロブタンジオール残基及び
ｉｉ）６３〜６７モル％の１，４−シクロヘキサンジメタノール残基
を含むグリコール成分
（ここで、ジカルボン酸成分の合計モル％は１００モル％であり、そしてグリコール成分の合計モル％は１００モル％である）
を更に含む少なくとも１種のポリエステル
を含んでなるポリエステル組成物（ここで、このポリエステルのインヘレント粘度は、６０／４０（重量／重量）フェノール／テトラクロロエタン中０．５ｇ／１００ｍＬの濃度で２５℃で決定したとき、０．５５〜０．８０ｄＬ／ｇであり、このポリエステル組成物のＴｇは１００℃〜１３０℃である）を含んでなる哺乳瓶（又は他のブロー成形物品）が提供される。
【００６４】
本発明の一つの面に於いて、沸騰水中１時間の浸漬後に５％又はそれ以下の収縮率を有し、
（Ｉ）（ａ）ｉ）７０〜１００モル％のテレフタル酸残基、
ｉｉ）０〜３０モル％の炭素数２０以下の芳香族ジカルボン酸残基及び
ｉｉｉ）０〜１０モル％の炭素数１６以下の脂肪族ジカルボン酸残基
を含むジカルボン酸成分並びに
（ｂ）ｉ）３３〜３７モル％の２，２，４，４−テトラメチル−１，３−シクロブタンジオール残基及び
ｉｉ）６３〜６７モル％の１，４−シクロヘキサンジメタノール残基
を含むグリコール成分
（ここで、ジカルボン酸成分の合計モル％は１００モル％であり、そしてグリコール成分の合計モル％は１００モル％である）
を更に含む少なくとも１種のポリエステル
を含んでなるポリエステル組成物（ここで、このポリエステルのインヘレント粘度は、６０／４０（重量／重量）フェノール／テトラクロロエタン中０．５ｇ／１００ｍＬの濃度で２５℃で決定したとき、０．５５〜０．８０ｄＬ／ｇであり、このポリエステル組成物のＴｇは１０５℃〜１２５℃である）を含んでなる哺乳瓶（又は他のブロー成形物品）が提供される。
【００６５】
本発明の一つの面に於いて、沸騰水中１時間の浸漬後に５％又はそれ以下の収縮率を有し、
（Ｉ）（ａ）ｉ）７０〜１００モル％のテレフタル酸残基、
ｉｉ）０〜３０モル％の炭素数２０以下の芳香族ジカルボン酸残基及び
ｉｉｉ）０〜１０モル％の炭素数１６以下の脂肪族ジカルボン酸残基
を含むジカルボン酸成分並びに
（ｂ）ｉ）３３〜３７モル％の２，２，４，４−テトラメチル−１，３−シクロブタンジオール残基及び
ｉｉ）６３〜６７モル％の１，４−シクロヘキサンジメタノール残基
を含むグリコール成分
（ここで、ジカルボン酸成分の合計モル％は１００モル％であり、そしてグリコール成分の合計モル％は１００モル％である）
を更に含む少なくとも１種のポリエステル
を含んでなるポリエステル組成物（ここで、このポリエステルのインヘレント粘度は、６０／４０（重量／重量）フェノール／テトラクロロエタン中０．５ｇ／１００ｍＬの濃度で２５℃で決定したとき、０．５５〜０．７５ｄＬ／ｇであり、このポリエステル組成物のＴｇは１００℃〜１４０℃である）を含んでなる哺乳瓶（又は他のブロー成形物品）が提供される。
【００６６】
本発明の一つの面に於いて、沸騰水中１時間の浸漬後に５％又はそれ以下の収縮率を有し、
（Ｉ）（ａ）ｉ）７０〜１００モル％のテレフタル酸残基、
ｉｉ）０〜３０モル％の炭素数２０以下の芳香族ジカルボン酸残基及び
ｉｉｉ）０〜１０モル％の炭素数１６以下の脂肪族ジカルボン酸残基
を含むジカルボン酸成分並びに
（ｂ）ｉ）３３〜３７モル％の２，２，４，４−テトラメチル−１，３−シクロブタンジオール残基及び
ｉｉ）６３〜６７モル％の１，４−シクロヘキサンジメタノール残基
を含むグリコール成分
（ここで、ジカルボン酸成分の合計モル％は１００モル％であり、そしてグリコール成分の合計モル％は１００モル％である）
を更に含む少なくとも１種のポリエステル
を含んでなるポリエステル組成物（ここで、このポリエステルのインヘレント粘度は、６０／４０（重量／重量）フェノール／テトラクロロエタン中０．５ｇ／１００ｍＬの濃度で２５℃で決定したとき、０．５５〜０．７５ｄＬ／ｇであり、このポリエステル組成物のＴｇは１００℃〜１３０℃である）を含んでなる哺乳瓶（又は他のブロー成形物品）が提供される。
【００６７】
本発明の一つの面に於いて、沸騰水中１時間の浸漬後に５％又はそれ以下の収縮率を有し、
（Ｉ）（ａ）ｉ）７０〜１００モル％のテレフタル酸残基、
ｉｉ）０〜３０モル％の炭素数２０以下の芳香族ジカルボン酸残基及び
ｉｉｉ）０〜１０モル％の炭素数１６以下の脂肪族ジカルボン酸残基
を含むジカルボン酸成分並びに
（ｂ）ｉ）３３〜３７モル％の２，２，４，４−テトラメチル−１，３−シクロブタンジオール残基及び
ｉｉ）６３〜６７モル％の１，４−シクロヘキサンジメタノール残基
を含むグリコール成分
（ここで、ジカルボン酸成分の合計モル％は１００モル％であり、そしてグリコール成分の合計モル％は１００モル％である）
を更に含む少なくとも１種のポリエステル
を含んでなるポリエステル組成物（ここで、このポリエステルのインヘレント粘度は、６０／４０（重量／重量）フェノール／テトラクロロエタン中０．５ｇ／１００ｍＬの濃度で２５℃で決定したとき、０．５５〜０．７５ｄＬ／ｇであり、このポリエステル組成物のＴｇは、１０５℃〜１２５℃である）を含んでなる哺乳瓶（又は他のブロー成形物品）が提供される。
【００６８】
本発明の一つの面に於いて、沸騰水中１時間の浸漬後に５％又はそれ以下の収縮率を有し、
（Ｉ）（ａ）ｉ）７０〜１００モル％のテレフタル酸残基、
ｉｉ）０〜３０モル％の炭素数２０以下の芳香族ジカルボン酸残基及び
ｉｉｉ）０〜１０モル％の炭素数１６以下の脂肪族ジカルボン酸残基
を含むジカルボン酸成分並びに
（ｂ）ｉ）３３〜３７モル％の２，２，４，４−テトラメチル−１，３−シクロブタンジオール残基及び
ｉｉ）６３〜６７モル％の１，４−シクロヘキサンジメタノール残基
を含むグリコール成分
（ここで、ジカルボン酸成分の合計モル％は１００モル％であり、そしてグリコール成分の合計モル％は１００モル％である）
を更に含む少なくとも１種のポリエステル
を含んでなるポリエステル組成物（ここで、このポリエステルのインヘレント粘度は、６０／４０（重量／重量）フェノール／テトラクロロエタン中０．５ｇ／１００ｍＬの濃度で２５℃で決定したとき、０．５８〜０．７４ｄＬ／ｇであり、このポリエステル組成物のＴｇは１００℃〜１４０℃である）を含んでなる哺乳瓶（又は他のブロー成形物品）が提供される。
【００６９】
本発明の一つの面に於いて、沸騰水中１時間の浸漬後に５％又はそれ以下の収縮率を有し、
（Ｉ）（ａ）ｉ）７０〜１００モル％のテレフタル酸残基、
ｉｉ）０〜３０モル％の炭素数２０以下の芳香族ジカルボン酸残基及び
ｉｉｉ）０〜１０モル％の炭素数１６以下の脂肪族ジカルボン酸残基
を含むジカルボン酸成分並びに
（ｂ）ｉ）３３〜３７モル％の２，２，４，４−テトラメチル−１，３−シクロブタンジオール残基及び
ｉｉ）６３〜６７モル％の１，４−シクロヘキサンジメタノール残基
を含むグリコール成分
（ここで、ジカルボン酸成分の合計モル％は１００モル％であり、そしてグリコール成分の合計モル％は１００モル％である）
を更に含む少なくとも１種のポリエステル
を含んでなるポリエステル組成物（ここで、このポリエステルのインヘレント粘度は、６０／４０（重量／重量）フェノール／テトラクロロエタン中０．５ｇ／１００ｍＬの濃度で２５℃で決定したとき、０．５８〜０．７４ｄＬ／ｇであり、このポリエステル組成物のＴｇは１００℃〜１３０℃である）を含んでなる哺乳瓶（又は他のブロー成形物品）が提供される。
【００７０】
本発明の一つの面に於いて、沸騰水中１時間の浸漬後に５％又はそれ以下の収縮率を有し、
（Ｉ）（ａ）ｉ）７０〜１００モル％のテレフタル酸残基、
ｉｉ）０〜３０モル％の炭素数２０以下の芳香族ジカルボン酸残基及び
ｉｉｉ）０〜１０モル％の炭素数１６以下の脂肪族ジカルボン酸残基
を含むジカルボン酸成分並びに
（ｂ）ｉ）３３〜３７モル％の２，２，４，４−テトラメチル−１，３−シクロブタンジオール残基及び
ｉｉ）６３〜６７モル％の１，４−シクロヘキサンジメタノール残基
を含むグリコール成分
（ここで、ジカルボン酸成分の合計モル％は１００モル％であり、そしてグリコール成分の合計モル％は１００モル％である）
を更に含む少なくとも１種のポリエステル
を含んでなるポリエステル組成物（ここで、このポリエステルのインヘレント粘度は、６０／４０（重量／重量）フェノール／テトラクロロエタン中０．５ｇ／１００ｍＬの濃度で２５℃で決定したとき、０．５８〜０．７４ｄＬ／ｇであり、このポリエステル組成物のＴｇは１０５℃〜１２５℃である）を含んでなる哺乳瓶（又は他のブロー成形物品）が提供される。
【００７１】
本発明の一つの面に於いて、沸騰水中１時間の浸漬後に５％又はそれ以下の収縮率を有し、
（Ｉ）（ａ）ｉ）７０〜１００モル％のテレフタル酸残基、
ｉｉ）０〜３０モル％の炭素数２０以下の芳香族ジカルボン酸残基及び
ｉｉｉ）０〜１０モル％の炭素数１６以下の脂肪族ジカルボン酸残基
を含むジカルボン酸成分並びに
（ｂ）ｉ）３３〜３７モル％の２，２，４，４−テトラメチル−１，３−シクロブタンジオール残基及び
ｉｉ）６３〜６７モル％の１，４−シクロヘキサンジメタノール残基
を含むグリコール成分
（ここで、ジカルボン酸成分の合計モル％は１００モル％であり、そしてグリコール成分の合計モル％は１００モル％である）
を更に含む少なくとも１種のポリエステル
を含んでなるポリエステル組成物（ここで、このポリエステルのインヘレント粘度は、６０／４０（重量／重量）フェノール／テトラクロロエタン中０．５ｇ／１００ｍＬの濃度で２５℃で決定したとき、０．５８〜０．７４ｄＬ／ｇであり、このポリエステル組成物のＴｇは１１５℃〜１２５℃である）を含んでなる哺乳瓶（又は他のブロー成形物品）が提供される。
【００７２】
本発明の一つの面に於いて、沸騰水中１時間の浸漬後に５％又はそれ以下の収縮率を有し、
（Ｉ）（ａ）ｉ）７０〜１００モル％のテレフタル酸残基、
ｉｉ）０〜３０モル％の炭素数２０以下の芳香族ジカルボン酸残基及び
ｉｉｉ）０〜１０モル％の炭素数１６以下の脂肪族ジカルボン酸残基
を含むジカルボン酸成分並びに
（ｂ）ｉ）３３〜３７モル％の２，２，４，４−テトラメチル−１，３−シクロブタンジオール残基及び
ｉｉ）６３〜６７モル％の１，４−シクロヘキサンジメタノール残基
を含むグリコール成分
（ここで、ジカルボン酸成分の合計モル％は１００モル％であり、そしてグリコール成分の合計モル％は１００モル％である）
を更に含む少なくとも１種のポリエステル
を含んでなるポリエステル組成物（ここで、このポリエステルのインヘレント粘度は、６０／４０（重量／重量）フェノール／テトラクロロエタン中０．５ｇ／１００ｍＬの濃度で２５℃で決定したとき、０．６０〜０．６８ｄＬ／ｇであり、このポリエステル組成物のＴｇは１００℃〜１４０℃である）を含んでなる哺乳瓶（又は他のブロー成形物品）が提供される。
【００７３】
本発明の一つの面に於いて、沸騰水中１時間の浸漬後に５％又はそれ以下の収縮率を有し、
（Ｉ）（ａ）ｉ）７０〜１００モル％のテレフタル酸残基、
ｉｉ）０〜３０モル％の炭素数２０以下の芳香族ジカルボン酸残基及び
ｉｉｉ）０〜１０モル％の炭素数１６以下の脂肪族ジカルボン酸残基
を含むジカルボン酸成分並びに
（ｂ）ｉ）３３〜３７モル％の２，２，４，４−テトラメチル−１，３−シクロブタンジオール残基及び
ｉｉ）６３〜６７モル％の１，４−シクロヘキサンジメタノール残基
を含むグリコール成分
（ここで、ジカルボン酸成分の合計モル％は１００モル％であり、そしてグリコール成分の合計モル％は１００モル％である）
を更に含む少なくとも１種のポリエステル
を含んでなるポリエステル組成物（ここで、このポリエステルのインヘレント粘度は、６０／４０（重量／重量）フェノール／テトラクロロエタン中０．５ｇ／１００ｍＬの濃度で２５℃で決定したとき、０．６０〜０．６８ｄＬ／ｇであり、このポリエステル組成物のＴｇは１００℃〜１３０℃である）を含んでなる哺乳瓶（又は他のブロー成形物品）が提供される。
【００７４】
本発明の一つの面に於いて、沸騰水中１時間の浸漬後に５％又はそれ以下の収縮率を有し、
（Ｉ）（ａ）ｉ）７０〜１００モル％のテレフタル酸残基、
ｉｉ）０〜３０モル％の炭素数２０以下の芳香族ジカルボン酸残基及び
ｉｉｉ）０〜１０モル％の炭素数１６以下の脂肪族ジカルボン酸残基
を含むジカルボン酸成分並びに
（ｂ）ｉ）３３〜３７モル％の２，２，４，４−テトラメチル−１，３−シクロブタンジオール残基及び
ｉｉ）６３〜６７モル％の１，４−シクロヘキサンジメタノール残基
を含むグリコール成分
（ここで、ジカルボン酸成分の合計モル％は１００モル％であり、そしてグリコール成分の合計モル％は１００モル％である）
を更に含む少なくとも１種のポリエステル
を含んでなるポリエステル組成物（ここで、このポリエステルのインヘレント粘度は、６０／４０（重量／重量）フェノール／テトラクロロエタン中０．５ｇ／１００ｍＬの濃度で２５℃で決定したとき、０．６０〜０．６８ｄＬ／ｇであり、このポリエステル組成物のＴｇは１０５℃〜１２５℃である）を含んでなる哺乳瓶（又は他のブロー成形物品）が提供される。
【００７５】
本発明の一つの面に於いて、沸騰水中１時間の浸漬後に５％又はそれ以下の収縮率を有し、
（Ｉ）（ａ）ｉ）７０〜１００モル％のテレフタル酸残基、
ｉｉ）０〜３０モル％の炭素数２０以下の芳香族ジカルボン酸残基及び
ｉｉｉ）０〜１０モル％の炭素数１６以下の脂肪族ジカルボン酸残基
を含むジカルボン酸成分並びに
（ｂ）ｉ）３３〜３７モル％の２，２，４，４−テトラメチル−１，３−シクロブタンジオール残基及び
ｉｉ）６３〜６７モル％の１，４−シクロヘキサンジメタノール残基
を含むグリコール成分
（ここで、ジカルボン酸成分の合計モル％は１００モル％であり、そしてグリコール成分の合計モル％は１００モル％である）
を更に含む少なくとも１種のポリエステル
を含んでなるポリエステル組成物（ここで、このポリエステルのインヘレント粘度は、６０／４０（重量／重量）フェノール／テトラクロロエタン中０．５ｇ／１００ｍＬの濃度で２５℃で決定したとき、０．６０〜０．６８ｄＬ／ｇであり、このポリエステル組成物のＴｇは１１５℃〜１２５℃である）を含んでなる哺乳瓶（又は他のブロー成形物品）が提供される。
【００７６】
一つの態様に於いて、ボトル、哺乳瓶又は他のブロー成形物品は、３又はそれ以下の延伸比で製造される。別の態様に於いて、この延伸比は２．５又はそれ以下又は２．０又はそれ以下である。更に別の態様に於いて、この延伸比は１．２〜２．０の範囲内である。一つの態様に於いて、インフレーションの時点でのプレフォーム温度はＴｇ＋２０℃又はそれ以上である。別の態様に於いて、インフレーションの時点でのプレフォーム温度はＴｇ＋３０℃又はそれ以上である。別の態様に於いて、延伸比は２よりも小さく、プレフォーム温度はＴｇ＋３０℃又はそれ以上である。別の態様に於いて、延伸比は１．６よりも小さく、プレフォーム温度はＴｇ＋２０℃又はそれ以上である。比較すると、典型的な先行技術のプラスチックソフトドリンク容器は、３よりも大きい延伸比を有し、それらのプレフォームは、典型的に、吹込の時点でＴｇ＋２０℃の温度にある。
【００７７】
別の態様に於いて、ボトル、哺乳瓶又は他のブロー成形物品は、下記の式：
ＣＳＲ＝（０．０２２）（ＰＴ）＋（０．０７４）（Ｔｇ）−１０
（式中、ＰＴはインフレーション時のプレフォーム温度であり、Ｔｇはプレフォームが製造されるポリマー材料のガラス転移温度である）によって決定される計算延伸比（ＣＳＲ）よりも小さい延伸比で製造される。他の態様に於いて、プレフォームに対するブロー成形物品又はボトルの延伸比は、計算延伸比（ＣＳＲ）の２０〜９９％、３０〜９５％又は４０〜９０％である。
【００７８】
別の態様に於いて、インフレーションの時点でのプレフォーム温度は、下記の式：
ＣＰＴ＝（４５．４４）（ＳＲ）−（３．３６）（Ｔｇ）＋４５４
（式中、ＳＲはボトルのプレフォームに対する延伸比であり、Ｔｇはブロー成形されるポリマー材料のガラス転移温度である）によって決定される計算プレフォーム温度（ＣＰＴ）よりも高い。一つの態様に於いて、インフレーション時点でのプレフォーム温度は、下記の量、即ち１〜８０℃、１０〜７０℃及び／又は２０〜６０℃の１個又はそれ以上による計算プレフォーム温度（ＣＰＴ）より高い。
【００７９】
本発明の一つの面に於いて、ポリマー材料から製造されたプレフォームをブロー成形することを含む哺乳瓶（又は他のブロー成形物品）の製造方法であって、インフレーション時点でのプレフォーム温度が、このポリマー材料のＴｇ温度よりも少なくとも２０℃高く、哺乳瓶のプレフォームに対する延伸比が２．７又はそれ以下であり、ポリマー材料のＴｇが１００℃〜１３０℃であり、哺乳瓶が沸騰水中１時間の浸漬後に５％又はそれ以下の収縮率を示す製造方法が提供される。
【００８０】
本発明の一つの面に於いて、ポリマー材料から製造されたプレフォームをブロー成形することを含んでなる哺乳瓶（又は他のブロー成形物品）の製造方法であって、インフレーション時点でのプレフォーム温度がこのポリマー材料のＴｇ温度よりも少なくとも２０℃高く、哺乳瓶（又は他のブロー成形物品）のプレフォームに対する延伸比が２．７又はそれ以下であり、このポリマー材料のＴｇが１００℃〜１３０℃であり、哺乳瓶（又は他のブロー成形物品）が沸騰水中１時間の浸漬後に５％又はそれ以下の収縮率を示し、このポリマー材料が、
（ａ）ｉ）７０〜１００モル％のテレフタル酸残基、
ｉｉ）０〜３０モル％の炭素数２０以下の芳香族ジカルボン酸残基及び
ｉｉｉ）０〜１０モル％の炭素数１６以下の脂肪族ジカルボン酸残基
を含むジカルボン酸成分並びに
（ｂ）ｉ）１０〜５０モル％の２，２，４，４−テトラメチル−１，３−シクロブタンジオール残基及び
ｉｉ）５０〜９０モル％の１，４−シクロヘキサンジメタノール残基
を含むグリコール成分
（ここで、ジカルボン酸成分の合計モル％は１００モル％であり、そしてグリコール成分の合計モル％は１００モル％である）
を含む少なくとも１種のポリエステルを含んでなり、このポリエステルのインヘレント粘度が、６０／４０（重量／重量）フェノール／テトラクロロエタン中０．５ｇ／１００ｍＬの濃度で２５℃で決定したとき、０．４５〜１．０ｄＬ／ｇである製造方法が提供される。
【００８１】
本発明の一つの面に於いて、本発明の哺乳瓶、他のブロー成形物品及び／又は方法（群）に於いて、ポリマー材料は、ポリアクリル、ポリスチレン、ポリエステル、これらのブレンド及びポリカーボネート／ポリエステルブレンドの少なくとも１種から選択することができる。
【００８２】
本発明の一つの面に於いて、本発明の哺乳瓶、他のブロー成形物品及び／又は方法（群）に於いて、ポリマー材料は少なくとも１種のポリエステルから選択される。別の面に於いて、このポリマー材料は、ポリマー材料の全重量基準で、少なくとも９０、９５、９９又は９９．５重量％の量のポリエステルを含む。
【００８３】
本発明の哺乳瓶、他のブロー成形物品及び／又は方法の一つの面に於いて、ポリエステル組成物のグリコール成分は１０〜５０モル％の２，２，４，４−テトラメチル−１，３−シクロブタンジオール残基及び５０〜９０モル％の１，４−シクロヘキサンジメタノール残基、２０〜４５モル％の２，２，４，４−テトラメチル−１，３−シクロブタンジオール残基及び５５〜８０モル％の１，４−シクロヘキサンジメタノール残基、３０〜４０モル％の２，２，４，４−テトラメチル−１，３−シクロブタンジオール残基及び６０〜７０モル％の１，４−シクロヘキサンジメタノール残基又は３３〜３７モル％の２，２，４，４−テトラメチル−１，３−シクロブタンジオール残基及び６３〜６７モル％の１，４−シクロヘキサンジメタノール残基を含んでいてよい。
【００８４】
本発明の哺乳瓶、他のブロー成形物品及び／又は方法の一つの面に於いて、ポリエステルは１００℃〜１３０℃又は１１０℃〜１３０℃又は１００℃〜１２５℃又は１０５℃〜１２５℃又は１１５℃〜１２５℃又は１１８℃〜１２２℃のＴｇを有していてよい。
【００８５】
本発明の哺乳瓶、他のブロー成形物品及び／又は方法の一つの面に於いて、インフレーションの時点でのプレフォーム温度はポリマー材料及び／又はポリエステルのＴｇ温度よりも少なくとも３０℃超でよい。
【００８６】
本発明の方法の一つの面に於いて、インフレーションの時点でのプレフォーム温度は、ポリマー材料及び／又はポリエステルのＴｇ温度よりも３０℃超から、ポリマー材料及び／又はポリエステルのＴｇ温度よりも７０℃超までであってよい。本発明の方法の一つの面に於いて、インフレーション時点でのプレフォーム温度は、ポリマー材料及び／又はポリエステルのＴｇ温度よりも３０℃超から、ポリマー材料及び／又はポリエステルのＴｇ温度よりも６０℃超までであってよい。
【００８７】
本発明の方法の一つの面に於いて、哺乳瓶のプレフォームに対する延伸比は１．２〜２．７又は１．２〜２．５又は１．２〜２．０又は１．３〜１．７である。
【００８８】
本発明の哺乳瓶、他のブロー成形物品及び／又は方法の一つの面に於いて、哺乳瓶（又は他のブロー成形物品）は、沸騰水中の１時間の浸漬後に５％又はそれ以下の収縮率を有することができ又は沸騰水中１時間の浸漬後に４％又はそれ以下の収縮率を有することができ又は沸騰水中１時間の浸漬後に３％又はそれ以下の収縮率を有することができ又は沸騰水中１時間の浸漬後に２％又はそれ以下の収縮率を有することができ又は沸騰水中１時間の浸漬後に１％又はそれ以下の収縮率を有することができる。ブロー成形物品又はボトルの、ここで参照される収縮パーセントは、ブロー成形物品又はボトルが、沸騰水中に１時間初めて浸漬された後に、収縮パーセントが測定されていることを意味すると理解される。
【００８９】
本発明の哺乳瓶、他のブロー成形物品及び／又は方法の一つの面に於いて、哺乳瓶（又は他のブロー成形物品）の側壁は、沸騰水中１時間の浸漬後に３％又はそれ以下のヘイズ又は沸騰水中１時間の浸漬後に２％又はそれ以下のヘイズ又は沸騰水中１時間の浸漬後に１％又はそれ以下のヘイズを有することができる。本発明の哺乳瓶、他のブロー成形物品及び／又は方法の一つの面に於いて、哺乳瓶（又は他のブロー成形物品）の少なくとも１個の側壁は、０．０２又はそれ以下の複屈折又は０．０１５又はそれ以下の複屈折又は０．０１又はそれ以下の複屈折を有することができる。
【００９０】
本発明の哺乳瓶、他のブロー成形物品及び／又は方法の一つの面に於いて、哺乳瓶（又は他のブロー成形物品）のプレフォームに対する延伸比は１．２〜２．５であり、ここで、ポリエステル組成物のＴｇは１０５℃〜１２５℃であり、哺乳瓶（又は他のブロー成形物品）は、沸騰水中の１時間の浸漬後に、５％又はそれ以下の収縮率を示し、ポリエステルのインヘレント粘度は、６０／４０（重量／重量）フェノール／テトラクロロエタン中で、０．５ｇ／１００ｍＬの濃度で２５℃で決定したとき、０．５５〜０．８０ｄＬ／ｇである。
【００９１】
本発明の哺乳瓶、他のブロー成形物品及び／又は方法の一つの面に於いて、哺乳瓶（又は他のブロー成形物品）のインフレーション時点でのプレフォーム温度は、ポリエステル組成物のＴｇ温度よりも少なくとも３０℃高くてよい。
【００９２】
本発明の哺乳瓶、他のブロー成形物品及び／又は方法の一つの面に於いて、哺乳瓶（又は他のブロー成形物品）のインフレーション時点でのプレフォーム温度は、ポリエステル組成物のＴｇ温度よりも少なくとも３０℃高く、ここで、哺乳瓶のプレフォームに対する延伸比は１．４〜２．０であり、ポリエステル組成物のＴｇは１０５℃〜１２５℃であり、哺乳瓶は沸騰水中１時間の浸漬後に５％又はそれ以下の収縮率を示す。
【００９３】
本発明の哺乳瓶、他のブロー成形物品及び／又は方法の一つの面に於いて、哺乳瓶（又は他のブロー成形物品）のインフレーション時点でのプレフォーム温度は、ポリエステル組成物のＴｇ温度よりも少なくとも３０℃高く、ここで、哺乳瓶（又は他のブロー成形物品）のプレフォームに対する延伸比は１．２〜２．０であり、ポリエステル組成物のＴｇは１０５℃〜１２５℃であり、哺乳瓶（又は他のブロー成形物品）は、沸騰水中１時間の浸漬後に、５％又はそれ以下の収縮率を示し、ポリエステル組成物は、
（Ｉ）（ａ）ｉ）７０〜１００モル％のテレフタル酸残基、
ｉｉ）０〜３０モル％の炭素数２０以下の芳香族ジカルボン酸残基及び
ｉｉｉ）０〜１０モル％の炭素数１６以下の脂肪族ジカルボン酸残基
を含むジカルボン酸成分並びに
（ｂ）ｉ）３０〜４０モル％の２，２，４，４−テトラメチル−１，３−シクロブタンジオール残基及び
ｉｉ）６０〜７０モル％の１，４−シクロヘキサンジメタノール残基
を含むグリコール成分
（ここで、ジカルボン酸成分の合計モル％は１００モル％であり、そしてグリコール成分の合計モル％は１００モル％である）
を含む少なくとも１種のポリエステル
を含んでなり、このポリエステルのインヘレント粘度は、６０／４０（重量／重量）フェノール／テトラクロロエタン中０．５ｇ／１００ｍＬの濃度で２５℃で決定したとき、０．５５〜０．８０ｄＬ／ｇである。
【００９４】
本発明の哺乳瓶、他のブロー成形物品及び／又は方法の一つの面に於いて、本発明に於ける有用なポリエステルのインヘレント粘度は、６０／４０（重量／重量）フェノール／テトラクロロエタン中０．５ｇ／１００ｍＬの濃度で２５℃で決定したとき、０．５８〜０．７４ｄＬ／ｇ又は０．５５〜０．８０ｄＬ／ｇ又は０．５５〜０．７５ｄＬ／ｇであってよい。
【００９５】
本発明の哺乳瓶、他のブロー成形物品及び／又は方法の一つの面に於いて、本発明に於ける有用なポリエステルのグリコール成分は２０〜４５モル％の２，２，４，４−テトラメチル−１，３−シクロブタンジオール残基及び５５〜８０モル％の１，４−シクロヘキサンジメタノール残基を含んでいてよく、ここで、このポリエステルのインヘレント粘度は、６０／４０（重量／重量）フェノール／テトラクロロエタン中０．５ｇ／１００ｍＬの濃度で２５℃で決定したとき、０．５５〜０．８０ｄＬ／ｇであってよく、このポリエステルは１０５〜１２５℃のＴｇを有することができる。
【００９６】
本発明の哺乳瓶、他のブロー成形物品及び／又は方法の一つの面に於いて、本発明に於ける有用なポリエステルのグリコール成分は３０〜４０モル％の２，２，４，４−テトラメチル−１，３−シクロブタンジオール残基及び６０〜７０モル％の１，４−シクロヘキサンジメタノール残基を含んでいてよく、そしてこのポリエステルのインヘレント粘度は、６０／４０（重量／重量）フェノール／テトラクロロエタン中０．５ｇ／１００ｍＬの濃度で２５℃で決定したとき、０．５８〜０．７４ｄＬ／ｇであってよく、このポリエステルは１１５〜１２５℃のＴｇを有することができる。
【００９７】
本発明の哺乳瓶、他のブロー成形物品及び／又は方法の一つの面に於いて、本発明に於ける有用なポリエステルのグリコール成分は３３〜３７モル％の２，２，４，４−テトラメチル−１，３−シクロブタンジオール残基及び６３〜６７モル％の１，４−シクロヘキサンジメタノール残基を含んでいてよく、このポリエステルのインヘレント粘度は、６０／４０（重量／重量）フェノール／テトラクロロエタン中０．５ｇ／１００ｍＬの濃度で２５℃で決定したとき、０．６０〜０．６８ｄＬ／ｇであってよく、このポリエステルは１１８〜１２２℃のＴｇを有することができる。
【００９８】
本発明の方法の一つの面に於いて、哺乳瓶（又は他のブロー成形物品）の製造方法はポリエステル組成物から製造されたプレフォームをブロー成形することを含んでいてよく、ここで、インフレーション時点でのプレフォーム温度は、ポリエステル組成物のＴｇ温度よりも少なくとも２０℃高く、哺乳瓶（又は他のブロー成形物品）のプレフォームに対する延伸比は２．７又はそれ以下であり、このポリエステル組成物のＴｇは１００℃〜１３０℃であり、哺乳瓶（又は他のブロー成形物品）は、沸騰水中１時間の浸漬後に５％又はそれ以下の収縮率を示す。
【００９９】
本発明方法の一つの面に於いて、哺乳瓶（又は他のブロー成形物品）の製造方法はポリエステル組成物から製造されたプレフォームをブロー成形することを含んでいてよく、ここで、インフレーション時点でのプレフォーム温度は、ポリエステル組成物のＴｇ温度よりも少なくとも２０℃高く、哺乳瓶（又は他のブロー成形物品）のプレフォームに対する延伸比は２．７又はそれ以下であり、このポリエステル組成物のＴｇは１００℃〜１３０℃であり、哺乳瓶（又は他のブロー成形物品）は、沸騰水中１時間の浸漬後に５％又はそれ以下の収縮率を示し、このポリエステル組成物は、
（Ｉ）（ａ）ｉ）７０〜１００モル％のテレフタル酸残基、
ｉｉ）０〜３０モル％の炭素数２０以下の芳香族ジカルボン酸残基及び
ｉｉｉ）０〜１０モル％の炭素数１６以下の脂肪族ジカルボン酸残基
を含むジカルボン酸成分並びに
（ｂ）ｉ）１０〜５０モル％の２，２，４，４−テトラメチル−１，３−シクロブタンジオール残基及び
ｉｉ）５０〜９０モル％の１，４−シクロヘキサンジメタノール残基
を含むグリコール成分
（ここで、ジカルボン酸成分の合計モル％は１００モル％であり、そしてグリコール成分の合計モル％は１００モル％である）
を含む少なくとも１種のポリエステルを含んでなり、このポリエステルのインヘレント粘度は、６０／４０（重量／重量）フェノール／テトラクロロエタン中０．５ｇ／１００ｍＬの濃度で２５℃で決定したとき、０．４５〜１．０ｄＬ／ｇである。
【０１００】
本発明方法の一つの面に於いて、哺乳瓶（又は他のブロー成形物品）の製造方法は、ポリエステル組成物から製造されたプレフォームをブロー成形することを含んでいてよく、ここで、インフレーションの時点でのプレフォーム温度はポリエステル組成物のＴｇ温度よりも少なくとも２０℃高く、哺乳瓶（又は他のブロー成形物品）のプレフォームに対する延伸比は１．２〜２．５であり、このポリエステル組成物のＴｇは１０５℃〜１２５℃であり、哺乳瓶（又は他のブロー成形物品）は、沸騰水中１時間の浸漬後に５％又はそれ以下の収縮率を示し、このポリエステル組成物は、
（Ｉ）（ａ）ｉ）７０〜１００モル％のテレフタル酸残基、
ｉｉ）０〜３０モル％の炭素数２０以下の芳香族ジカルボン酸残基及び
ｉｉｉ）０〜１０モル％の炭素数１６以下の脂肪族ジカルボン酸残基
を含むジカルボン酸成分並びに
（ｂ）ｉ）２０〜４５モル％の２，２，４，４−テトラメチル−１，３−シクロブタンジオール残基及び
ｉｉ）５５〜８０モル％の１，４−シクロヘキサンジメタノール残基
を含むグリコール成分
（ここで、ジカルボン酸成分の合計モル％は１００モル％であり、そしてグリコール成分の合計モル％は１００モル％である）
を含む少なくとも１種のポリエステルを含んでなり、このポリエステルのインヘレント粘度は、６０／４０（重量／重量）フェノール／テトラクロロエタン中０．５ｇ／１００ｍＬの濃度で２５℃で決定したとき、０．５５〜０．８０ｄＬ／ｇである。
【０１０１】
本発明方法の一つの面に於いて、哺乳瓶（又は他のブロー成形物品）の製造方法は、ポリエステル組成物から製造されたプレフォームをブロー成形することを含んでいてよく、ここで、インフレーション時点でのプレフォーム温度は、ポリエステル組成物のＴｇ温度よりも少なくとも３０℃高く、哺乳瓶（又は他のブロー成形物品）のプレフォームに対する延伸比は１．２〜２．５であり、このポリエステル組成物のＴｇは１０５℃〜１２５℃であり、哺乳瓶（又は他のブロー成形物品）は、沸騰水中１時間の浸漬後に５％又はそれ以下の収縮率を示し、このポリエステル組成物は、
（Ｉ）（ａ）ｉ）７０〜１００モル％のテレフタル酸残基、
ｉｉ）０〜３０モル％の炭素数２０以下の芳香族ジカルボン酸残基及び
ｉｉｉ）０〜１０モル％の炭素数１６以下の脂肪族ジカルボン酸残基
を含むジカルボン酸成分並びに
（ｂ）ｉ）２０〜４５モル％の２，２，４，４−テトラメチル−１，３−シクロブタンジオール残基及び
ｉｉ）５５〜８０モル％の１，４−シクロヘキサンジメタノール残基
を含むグリコール成分
（ここで、ジカルボン酸成分の合計モル％は１００モル％であり、そしてグリコール成分の合計モル％は１００モル％である）
を含む少なくとも１種のポリエステルを含んでなり、このポリエステルのインヘレント粘度は、６０／４０（重量／重量）フェノール／テトラクロロエタン中０．５ｇ／１００ｍＬの濃度で２５℃で決定したとき、０．５５〜０．８０ｄＬ／ｇである。
【０１０２】
本発明方法の一つの面に於いて、哺乳瓶（又は他のブロー成形物品）の製造方法は、ポリエステル組成物から製造されたプレフォームをブロー成形することからなっていてよく、ここで、インフレーション時点でのプレフォーム温度は、ポリエステル組成物のＴｇ温度よりも３０℃高くから、ポリエステル組成物のＴｇ温度よりも７０℃高いまでであり、哺乳瓶（又は他のブロー成形物品）のプレフォームに対する延伸比は１．２〜２．５であり、このポリエステル組成物のＴｇは１０５℃〜１２５℃であり、哺乳瓶（又は他のブロー成形物品）は、沸騰水中１時間の浸漬後に５％又はそれ以下の収縮率を示し、このポリエステル組成物は、
（Ｉ）（ａ）ｉ）７０〜１００モル％のテレフタル酸残基、
ｉｉ）０〜３０モル％の炭素数２０以下の芳香族ジカルボン酸残基及び
ｉｉｉ）０〜１０モル％の炭素数１６以下の脂肪族ジカルボン酸残基
を含むジカルボン酸成分並びに
（ｂ）ｉ）２０〜４５モル％の２，２，４，４−テトラメチル−１，３−シクロブタンジオール残基及び
ｉｉ）５５〜８０モル％の１，４−シクロヘキサンジメタノール残基
を含むグリコール成分
（ここで、ジカルボン酸成分の合計モル％は１００モル％であり、そしてグリコール成分の合計モル％は１００モル％である）
を含む少なくとも１種のポリエステルを含んでなり、このポリエステルのインヘレント粘度は、６０／４０（重量／重量）フェノール／テトラクロロエタン中０．５ｇ／１００ｍＬの濃度で２５℃で決定したとき、０．５５〜０．８０ｄＬ／ｇである。
【０１０３】
本発明方法の一つの面に於いて、哺乳瓶（又は他のブロー成形物品）の製造方法は、ポリエステル組成物から製造されたプレフォームをブロー成形することを含んでいてよく、ここで、インフレーション時点でのプレフォーム温度は、ポリエステル組成物のＴｇ温度よりも少なくとも３０℃高く、哺乳瓶（又は他の製造物品）のプレフォームに対する延伸比は１．４〜２．０であり、このポリエステル組成物のＴｇは１０５℃〜１２５℃であり、哺乳瓶（又は他のブロー成形物品）は、沸騰水中１時間の浸漬後に５％又はそれ以下の収縮率を示し、このポリエステル組成物は、
（Ｉ）（ａ）ｉ）７０〜１００モル％のテレフタル酸残基、
ｉｉ）０〜３０モル％の炭素数２０以下の芳香族ジカルボン酸残基及び
ｉｉｉ）０〜１０モル％の炭素数１６以下の脂肪族ジカルボン酸残基
を含むジカルボン酸成分並びに
（ｂ）ｉ）２０〜４５モル％の２，２，４，４−テトラメチル−１，３−シクロブタンジオール残基及び
ｉｉ）５５〜８０モル％の１，４−シクロヘキサンジメタノール残基
を含むグリコール成分
（ここで、ジカルボン酸成分の合計モル％は１００モル％であり、そしてグリコール成分の合計モル％は１００モル％である）
を含む少なくとも１種のポリエステルを含んでなり、このポリエステルのインヘレント粘度は、６０／４０（重量／重量）フェノール／テトラクロロエタン中０．５ｇ／１００ｍＬの濃度で２５℃で決定したとき、０．５５〜０．８０ｄＬ／ｇである。
【０１０４】
本発明方法の一つの面に於いて、哺乳瓶（又は他のブロー成形物品）の製造方法はポリエステル組成物から製造されたプレフォームをブロー成形することを含んでいてよく、ここで、インフレーション時点でのプレフォーム温度はポリエステル組成物のＴｇ温度よりも少なくとも３０℃高く、哺乳瓶（又は他のブロー成形物品）のプレフォームに対する延伸比は１．２〜２．０であり、このポリエステル組成物のＴｇは１０５℃〜１２５℃であり、哺乳瓶（又は他のブロー成形物品）は、沸騰水中１時間の浸漬後に、５％又はそれ以下の収縮率を示し、このポリエステル組成物は、
（Ｉ）（ａ）ｉ）７０〜１００モル％のテレフタル酸残基、
ｉｉ）０〜３０モル％の炭素数２０以下の芳香族ジカルボン酸残基及び
ｉｉｉ）０〜１０モル％の炭素数１６以下の脂肪族ジカルボン酸残基
を含むジカルボン酸成分並びに
（ｂ）ｉ）３０〜４０モル％の２，２，４，４−テトラメチル−１，３−シクロブタンジオール残基及び
ｉｉ）６０〜７０モル％の１，４−シクロヘキサンジメタノール残基
を含むグリコール成分
（ここで、ジカルボン酸成分の合計モル％は１００モル％であり、そしてグリコール成分の合計モル％は１００モル％である）
を含む少なくとも１種のポリエステルを含んでなり、このポリエステルのインヘレント粘度は、６０／４０（重量／重量）フェノール／テトラクロロエタン中０．５ｇ／１００ｍＬの濃度で２５℃で決定したとき、０．５５〜０．８０ｄＬ／ｇである。
【０１０５】
本発明方法の一つの面に於いて、哺乳瓶（又は他のブロー成形物品）の製造方法は、ポリエステル組成物から製造されたプレフォームをブロー成形することからなっていてよく、ここで、インフレーション時点でのプレフォーム温度は、ポリエステル組成物のＴｇ温度よりも少なくとも３０℃高く、哺乳瓶（ブロー成形物品）のプレフォームに対する延伸比は１．２〜２．０であり、このポリエステル組成物のＴｇは１０５℃〜１２５℃であり、哺乳瓶（ブロー成形物品）は、沸騰水中１時間の浸漬後に、５％又はそれ以下の収縮率を示し、このポリエステル組成物は、
（Ｉ）（ａ）ｉ）７０〜１００モル％のテレフタル酸残基、
ｉｉ）０〜３０モル％の炭素数２０以下の芳香族ジカルボン酸残基及び
ｉｉｉ）０〜１０モル％の炭素数１６以下の脂肪族ジカルボン酸残基
を含むジカルボン酸成分並びに
（ｂ）ｉ）３３〜３７モル％の２，２，４，４−テトラメチル−１，３−シクロブタンジオール残基及び
ｉｉ）６３〜６７モル％の１，４−シクロヘキサンジメタノール残基
を含むグリコール成分
（ここで、ジカルボン酸成分の合計モル％は１００モル％であり、そしてグリコール成分の合計モル％は１００モル％である）
を含む少なくとも１種のポリエステルを含んでなり、このポリエステルのインヘレント粘度は、６０／４０（重量／重量）フェノール／テトラクロロエタン中０．５ｇ／１００ｍＬの濃度で２５℃で決定したとき、０．５５〜０．８０ｄＬ／ｇである。
【０１０６】
本発明方法の一つの面に於いて、哺乳瓶（又は他のブロー成形物品）の製造方法はポリエステル組成物から製造されたプレフォームをブロー成形することを含んでいてよく、ここで、インフレーション時点でのプレフォーム温度はポリエステル組成物のＴｇ温度よりも少なくとも３０℃高く、哺乳瓶（又は他のブロー成形物品）のプレフォームに対する延伸比は１．２〜２．０であり、このポリエステル組成物のＴｇは１１５℃〜１２５℃であり、哺乳瓶（又は他のブロー成形物品）は、沸騰水中１時間の浸漬後に５％以下の収縮率を示し、このポリエステル組成物は、
（Ｉ）（ａ）ｉ）７０〜１００モル％のテレフタル酸残基、
ｉｉ）０〜３０モル％の、炭素数２０以下の芳香族ジカルボン酸残基及び
ｉｉｉ）０〜１０モル％の、炭素数１６以下の脂肪族ジカルボン酸残基
を含むジカルボン酸成分並びに
（ｂ）ｉ）３０〜４０モル％の２，２，４，４−テトラメチル−１，３−シクロブタンジオール残基及び
ｉｉ）６０〜７０モル％の１，４−シクロヘキサンジメタノール残基
を含むグリコール成分
（ここで、ジカルボン酸成分の合計モル％は１００モル％であり、そしてグリコール成分の合計モル％は１００モル％である）
を含む少なくとも１種のポリエステルを含んでなり、このポリエステルのインヘレント粘度は、６０／４０（重量／重量）フェノール／テトラクロロエタン中で、０．５ｇ／１００ｍＬの濃度で２５℃で決定したとき、０．５５〜０．８０ｄＬ／ｇである。
【０１０７】
本発明方法の一つの面に於いて、哺乳瓶（又は他のブロー成形物品）の製造方法は、ポリエステル組成物から製造されたプレフォームをブロー成形することを含んでいてよく、ここで、インフレーション時点でのプレフォーム温度は、ポリエステル組成物のＴｇ温度よりも少なくとも３０℃高く、哺乳瓶（又は他の製造物品）のプレフォームに対する延伸比は１．２〜２．０であり、このポリエステル組成物のＴｇは１１５℃〜１２５℃であり、哺乳瓶（又は他の製造物品）は、沸騰水中１時間の浸漬後に、５％又はそれ以下の収縮率を示し、このポリエステル組成物は、
（Ｉ）（ａ）ｉ）７０〜１００モル％のテレフタル酸残基、
ｉｉ）０〜３０モル％の炭素数２０以下の芳香族ジカルボン酸残基及び
ｉｉｉ）０〜１０モル％の炭素数１６以下の脂肪族ジカルボン酸残基
を含むジカルボン酸成分並びに
（ｂ）ｉ）３０〜４０モル％の２，２，４，４−テトラメチル−１，３−シクロブタンジオール残基及び
ｉｉ）６０〜７０モル％の１，４−シクロヘキサンジメタノール残基
を含むグリコール成分
（ここで、ジカルボン酸成分の合計モル％は１００モル％であり、そしてグリコール成分の合計モル％は１００モル％である）
を含む少なくとも１種のポリエステルを含んでなり、このポリエステルのインヘレント粘度は、６０／４０（重量／重量）フェノール／テトラクロロエタン中０．５ｇ／１００ｍＬの濃度で２５℃で決定したとき、０．５８〜０．７４ｄＬ／ｇである。
【０１０８】
本発明方法の一つの面に於いて、哺乳瓶（又は他のブロー成形物品）の製造方法は、ポリエステル組成物から製造されたプレフォームをブロー成形することを含んでいてよく、ここで、インフレーション時点でのプレフォーム温度は、ポリエステル組成物のＴｇ温度よりも少なくとも３０℃高く、哺乳瓶（ブロー成形物品）のプレフォームに対する延伸比は１．２〜２．０であり、このポリエステル組成物のＴｇは１１５℃〜１２５℃であり、哺乳瓶（ブロー成形物品）は、沸騰水中１時間の浸漬後に、５％又はそれ以下の収縮率を示し、このポリエステル組成物は、
（Ｉ）（ａ）ｉ）７０〜１００モル％のテレフタル酸残基、
ｉｉ）０〜３０モル％の、炭素数２０以下の芳香族ジカルボン酸残基及び
ｉｉｉ）０〜１０モル％の、炭素数１６以下の脂肪族ジカルボン酸残基
を含むジカルボン酸成分並びに
（ｂ）ｉ）３０〜４０モル％の２，２，４，４−テトラメチル−１，３−シクロブタンジオール残基及び
ｉｉ）６０〜７０モル％の１，４−シクロヘキサンジメタノール残基
を含むグリコール成分
（ここで、ジカルボン酸成分の合計モル％は１００モル％であり、そしてグリコール成分の合計モル％は１００モル％である）
を含む少なくとも１種のポリエステルを含んでなり、このポリエステルのインヘレント粘度は、６０／４０（重量／重量）フェノール／テトラクロロエタン中０．５ｇ／１００ｍＬの濃度で２５℃で決定したとき、０．５８〜０．７４ｄＬ／ｇである。
【０１０９】
本発明方法の一つの面に於いて、哺乳瓶（又は他のブロー成形物品）の製造方法は、ポリエステル組成物から製造されたプレフォームをブロー成形することを含んでいてよく、ここで、インフレーションの時点でのプレフォーム温度は、ポリエステル組成物のＴｇ温度よりも少なくとも３０℃高く、哺乳瓶（ブロー成形物品）のプレフォームに対する延伸比は１．２〜２．０であり、このポリエステル組成物のＴｇは１１５℃〜１２５℃であり、哺乳瓶（ブロー成形物品）は、沸騰水中１時間の浸漬後に、５％又はそれ以下の収縮率を示し、このポリエステル組成物は、
（Ｉ）（ａ）ｉ）７０〜１００モル％のテレフタル酸残基、
ｉｉ）０〜３０モル％の、炭素数２０以下の芳香族ジカルボン酸残基及び
ｉｉｉ）０〜１０モル％の、炭素数１６以下の脂肪族ジカルボン酸残基
を含むジカルボン酸成分並びに
（ｂ）ｉ）３０〜４０モル％の２，２，４，４−テトラメチル−１，３−シクロブタンジオール残基及び
ｉｉ）６０〜７０モル％の１，４−シクロヘキサンジメタノール残基
を含むグリコール成分
（ここで、ジカルボン酸成分の合計モル％は１００モル％であり、そしてグリコール成分の合計モル％は１００モル％である）
を含む少なくとも１種のポリエステルを含んでなり、このポリエステルのインヘレント粘度は、６０／４０（重量／重量）フェノール／テトラクロロエタン中０．５ｇ／１００ｍＬの濃度で２５℃で決定したとき、０．５８〜０．７４ｄＬ／ｇである。
【０１１０】
本発明方法の一つの面に於いて、哺乳瓶（又は他のブロー成形物品）の製造方法は、ポリエステル組成物から製造されたプレフォームをブロー成形することを含んでいてよく、ここで、インフレーション時点でのプレフォーム温度は、ポリエステル組成物のＴｇ温度よりも少なくとも３０℃高く、哺乳瓶（又は他のブロー成形物品）のプレフォームに対する延伸比は１．２〜２．０であり、このポリエステル組成物のＴｇは１１５℃〜１２５℃であり、哺乳瓶（又は他のブロー成形物品）は、沸騰水中１時間の浸漬後に、５％又はそれ以下の収縮率を示し、このポリエステル組成物は、
（Ｉ）（ａ）ｉ）７０〜１００モル％のテレフタル酸残基、
ｉｉ）０〜３０モル％の炭素数２０以下の芳香族ジカルボン酸残基及び
ｉｉｉ）０〜１０モル％の炭素数１６以下の脂肪族ジカルボン酸残基
を含むジカルボン酸成分並びに
（ｂ）ｉ）３０〜４０モル％の２，２，４，４−テトラメチル−１，３−シクロブタンジオール残基及び
ｉｉ）６０〜７０モル％の１，４−シクロヘキサンジメタノール残基
を含むグリコール成分
（ここで、ジカルボン酸成分の合計モル％は１００モル％であり、そしてグリコール成分の合計モル％は１００モル％である）
を含む少なくとも１種のポリエステルを含んでなり、このポリエステルのインヘレント粘度は、６０／４０（重量／重量）フェノール／テトラクロロエタン中０．５ｇ／１００ｍＬの濃度で２５℃で決定したとき、０．５８〜０．７４ｄＬ／ｇである。
【０１１１】
本発明方法の一つの面に於いて、哺乳瓶（又は他のブロー成形物品）の製造方法は、ポリエステル組成物から製造されたプレフォームをブロー成形することからなっていてよく、ここで、インフレーション時点でのプレフォーム温度は、ポリエステル組成物のＴｇ温度よりも少なくとも３０℃高く、哺乳瓶（又は他のブロー成形物品）のプレフォームに対する延伸比は１．２〜２．０であり、このポリエステル組成物のＴｇは１１５℃〜１２５℃であり、哺乳瓶（又は他のブロー成形物品）は、沸騰水中１時間の浸漬後に、５％又はそれ以下の収縮率を示し、このポリエステル組成物は、
（Ｉ）（ａ）ｉ）７０〜１００モル％のテレフタル酸残基、
ｉｉ）０〜３０モル％の炭素数２０以下の芳香族ジカルボン酸残基及び
ｉｉｉ）０〜１０モル％の炭素数１６以下の脂肪族ジカルボン酸残基
を含むジカルボン酸成分並びに
（ｂ）ｉ）３０〜４０モル％の２，２，４，４−テトラメチル−１，３−シクロブタンジオール残基及び
ｉｉ）６０〜７０モル％の１，４−シクロヘキサンジメタノール残基
を含むグリコール成分
（ここで、ジカルボン酸成分の合計モル％は１００モル％であり、そしてグリコール成分の合計モル％は１００モル％である）
を含む少なくとも１種のポリエステルを含んでなり、このポリエステルのインヘレント粘度は、６０／４０（重量／重量）フェノール／テトラクロロエタン中０．５ｇ／１００ｍＬの濃度で２５℃で決定したとき、０．６０〜０．６８ｄＬ／ｇである。
【０１１２】
本発明方法の一つの面に於いて、哺乳瓶（又は他のブロー成形物品）の製造方法は、ポリエステル組成物から製造されたプレフォームをブロー成形することを含んでいてよく、ここで、インフレーション時点でのプレフォーム温度は、ポリエステル組成物のＴｇ温度よりも少なくとも３０℃高く、哺乳瓶（又は他のブロー成形物品）のプレフォームに対する延伸比は１．２〜２．０であり、このポリエステル組成物のＴｇは１１８℃〜１２２℃であり、哺乳瓶（又は他のブロー成形物品）は、沸騰水中１時間の浸漬後に５％又はそれ以下の収縮率を示し、このポリエステル組成物は、
（Ｉ）（ａ）ｉ）７０〜１００モル％のテレフタル酸残基、
ｉｉ）０〜３０モル％の炭素数２０以下の芳香族ジカルボン酸残基及び
ｉｉｉ）０〜１０モル％の炭素数１６以下の脂肪族ジカルボン酸残基
を含むジカルボン酸成分並びに
（ｂ）ｉ）３３〜３７モル％の２，２，４，４−テトラメチル−１，３−シクロブタンジオール残基及び
ｉｉ）６３〜６７モル％の１，４−シクロヘキサンジメタノール残基
を含むグリコール成分
（ここで、ジカルボン酸成分の合計モル％は１００モル％であり、そしてグリコール成分の合計モル％は１００モル％である）
を含む少なくとも１種のポリエステルを含んでなり、このポリエステルのインヘレント粘度は、６０／４０（重量／重量）フェノール／テトラクロロエタン中０．５ｇ／１００ｍＬの濃度で２５℃で決定したとき、０．６０〜０．６８ｄＬ／ｇである。
【０１１３】
本発明方法の一つの面に於いて、哺乳瓶（又は他のブロー成形物品）の製造方法は、ポリエステル組成物から製造されたプレフォームをブロー成形することを含んでいてよく、ここで、インフレーション時点でのプレフォーム温度はポリエステル組成物のＴｇ温度よりも少なくとも３０℃高く、哺乳瓶（又は他のブロー成形物品）のプレフォームに対する延伸比は１．３〜１．７であり、このポリエステル組成物のＴｇは１１８℃〜１２２℃であり、哺乳瓶（又は他のブロー成形物品）は、沸騰水中１時間の浸漬後に、５％又はそれ以下の収縮率を示し、このポリエステル組成物は、
（Ｉ）（ａ）ｉ）７０〜１００モル％のテレフタル酸残基、
ｉｉ）０〜３０モル％の、炭素数２０以下の芳香族ジカルボン酸残基及び
ｉｉｉ）０〜１０モル％の、炭素数１６以下の脂肪族ジカルボン酸残基
を含むジカルボン酸成分並びに
（ｂ）ｉ）３３〜３７モル％の２，２，４，４−テトラメチル−１，３−シクロブタンジオール残基及び
ｉｉ）６３〜６７モル％の１，４−シクロヘキサンジメタノール残基
を含むグリコール成分
（ここで、ジカルボン酸成分の合計モル％は１００モル％であり、そしてグリコール成分の合計モル％は１００モル％である）
を含む少なくとも１種のポリエステルを含んでなり、このポリエステルのインヘレント粘度は、６０／４０（重量／重量）フェノール／テトラクロロエタン中０．５ｇ／１００ｍＬの濃度で２５℃で決定したとき、０．６０〜０．６８ｄＬ／ｇである。
【０１１４】
本発明方法の一つの面に於いて、哺乳瓶（又は他のブロー成形物品）の製造方法は、ポリエステル組成物から製造されたプレフォームをブロー成形することを含んでいてよく、ここで、インフレーション時点でのプレフォーム温度は、ポリエステル組成物のＴｇ温度よりも少なくとも３０℃高く、哺乳瓶（又は他のブロー成形物品）のプレフォームに対する延伸比は１．３〜１．７であり、このポリエステル組成物のＴｇは１１８℃〜１２２℃であり、哺乳瓶（又は他のブロー成形物品）は、沸騰水中１時間の浸漬後に、３％又はそれ以下の収縮率を示し、このポリエステル組成物は、
（Ｉ）（ａ）ｉ）７０〜１００モル％のテレフタル酸残基、
ｉｉ）０〜３０モル％の炭素数２０以下の芳香族ジカルボン酸残基及び
ｉｉｉ）０〜１０モル％の炭素数１６以下の脂肪族ジカルボン酸残基
を含むジカルボン酸成分並びに
（ｂ）ｉ）３３〜３７モル％の２，２，４，４−テトラメチル−１，３−シクロブタンジオール残基及び
ｉｉ）６３〜６７モル％の１，４−シクロヘキサンジメタノール残基
を含むグリコール成分
（ここで、ジカルボン酸成分の合計モル％は１００モル％であり、そしてグリコール成分の合計モル％は１００モル％である）
を含む少なくとも１種のポリエステルを含んでなり、このポリエステルのインヘレント粘度は、６０／４０（重量／重量）フェノール／テトラクロロエタン中０．５ｇ／１００ｍＬの濃度で２５℃で決定したとき、０．６０〜０．６８ｄＬ／ｇである。
【０１１５】
本発明方法の一つの面に於いて、哺乳瓶（又は他のブロー成形物品）の製造方法は、ポリエステル組成物から製造されたプレフォームをブロー成形することを含んでいてよく、ここで、インフレーション時点でのプレフォーム温度は、ポリエステル組成物のＴｇ温度よりも少なくとも３０℃高く、哺乳瓶（又は他のブロー成形物品）のプレフォームに対する延伸比は１．３〜１．７であり、このポリエステル組成物のＴｇは１１８℃〜１２２℃であり、哺乳瓶（又は他のブロー成形物品）は、沸騰水中１時間の浸漬後に、３％又はそれ以下の収縮率を示し、このポリエステル組成物は、
（Ｉ）（ａ）ｉ）７０〜１００モル％のテレフタル酸残基、
ｉｉ）０〜３０モル％の、炭素数２０以下の芳香族ジカルボン酸残基及び
ｉｉｉ）０〜１０モル％の、炭素数１６以下の脂肪族ジカルボン酸残基
を含むジカルボン酸成分並びに
（ｂ）ｉ）３３〜３７モル％の２，２，４，４−テトラメチル−１，３−シクロブタンジオール残基及び
ｉｉ）６３〜６７モル％の１，４−シクロヘキサンジメタノール残基
を含むグリコール成分
（ここで、ジカルボン酸成分の合計モル％は１００モル％であり、そしてグリコール成分の合計モル％は１００モル％である）
を含む少なくとも１種のポリエステルを含んでなり、このポリエステルのインヘレント粘度は、６０／４０（重量／重量）フェノール／テトラクロロエタン中０．５ｇ／１００ｍＬの濃度で２５℃で決定したとき、０．６４〜０．６５ｄＬ／ｇである。
【０１１６】
本発明方法の一つの面に於いて、哺乳瓶（又は他のブロー成形物品）の製造方法は、ポリエステル組成物から製造されたプレフォームをブロー成形することからなっていてよく、ここで、インフレーション時点でのプレフォーム温度はポリエステル組成物のＴｇ温度よりも少なくとも３０℃高く、哺乳瓶（又は他のブロー成形物品）のプレフォームに対する延伸比は１．３〜１．７であり、このポリエステル組成物のＴｇは１１８℃〜１２２℃であり、哺乳瓶（又は他のブロー成形物品）は、沸騰水中１時間の浸漬後に、３％又はそれ以下の収縮率を示し、このポリエステル組成物は、
（Ｉ）（ａ）ｉ）７０〜１００モル％のテレフタル酸残基、
ｉｉ）０〜３０モル％の、炭素数２０以下の芳香族ジカルボン酸残基及び
ｉｉｉ）０〜１０モル％の、炭素数１６以下の脂肪族ジカルボン酸残基
を含むジカルボン酸成分並びに
（ｂ）ｉ）３５モル％の２，２，４，４−テトラメチル−１，３−シクロブタンジオール残基及び
ｉｉ）６５モル％の１，４−シクロヘキサンジメタノール残基
を含むグリコール成分
（ここで、ジカルボン酸成分の合計モル％は１００モル％であり、そしてグリコール成分の合計モル％は１００モル％である）
を含む少なくとも１種のポリエステルを含んでなり、このポリエステルのインヘレント粘度は、６０／４０（重量／重量）フェノール／テトラクロロエタン中０．５ｇ／１００ｍＬの濃度で２５℃で決定したとき、０．６４〜０．６５ｄＬ／ｇである。
【０１１７】
本発明の一つの面に於いて、プレフォームをボトルにブロー成形することからなるブロー成形方法であって、前記ボトルのプレフォームに対する延伸比（ＳＲ）が３．０又はそれ以下であり、前記プレフォームが１００〜１３０℃のガラス転移温度（Ｔｇ）を有するポリマー材料から形成され、インフレーション時点でのプレフォーム温度が、下記の式：
ＣＰＴ＝（４５．４４）（ＳＲ）−（３．３６）（Ｔｇ）＋４５４
によって決定される計算プレフォーム温度（ＣＰＴ）よりも高いブロー成形方法が提供される。
【０１１８】
本発明の一つの面に於いて、前記ポリマー材料のＴｇは１１０〜１３０℃である。
【０１１９】
本発明の一つの面に於いて、インフレーション時点でのプレフォーム温度が前記計算プレフォーム温度よりも１〜８０℃高い、ブロー成形方法（群）が提供される。
【０１２０】
本発明の一つの面に於いて、インフレーション時点でのプレフォーム温度が前記計算プレフォーム温度よりも１０〜７０℃高い、ブロー成形方法（群）が提供される。
【０１２１】
本発明の一つの面に於いて、インフレーション時点でのプレフォーム温度が前記計算プレフォーム温度よりも２０〜６０℃高い、ブロー成形方法（群）が提供される。
【０１２２】
本発明の一つの面に於いて、前記ボトルのプレフォームに対する延伸比が１．２〜２．５である、ブロー成形方法（群）が提供される。
【０１２３】
本発明の一つの面に於いて、前記ボトルのプレフォームに対する延伸比が１．２〜２．０である、ブロー成形方法（群）が提供される。
【０１２４】
本発明の一つの面に於いて、前記ボトルのプレフォームに対する延伸比が１．３〜１．７である、ブロー成形方法（群）が提供される。
【０１２５】
本発明の一つの面に於いて、前記ボトルが、沸騰水中１時間の浸漬後に、５％又はそれ以下の収縮率を示す、ブロー成形方法（群）が提供される。
【０１２６】
本発明の一つの面に於いて、前記ボトルが、沸騰水中１時間の浸漬後に、４％又はそれ以下の収縮率を示す、ブロー成形方法（群）が提供される。
【０１２７】
本発明の一つの面に於いて、前記ボトルが、沸騰水中１時間の浸漬後に、３％又はそれ以下の収縮率を示す、ブロー成形方法（群）が提供される。
【０１２８】
本発明の一つの面に於いて、前記ボトルが、沸騰水中１時間の浸漬後に、２％又はそれ以下の収縮率を示す、ブロー成形方法（群）が提供される。
【０１２９】
本発明の一つの面に於いて、前記ボトルが、沸騰水中１時間の浸漬後に、１％又はそれ以下の収縮率を示す、ブロー成形方法（群）が提供される。
【０１３０】
本発明の一つの面に於いて、前記ポリマー材料が、１０５〜１２５℃のＴｇを有する、ブロー成形方法（群）が提供される。
【０１３１】
本発明の一つの面に於いて、前記ポリマー材料が１１０〜１２５℃のＴｇを有する、ブロー成形方法（群）が提供される。
【０１３２】
本発明の一つの面に於いて、前記ポリマー材料が１１５〜１２５℃のＴｇを有する、ブロー成形方法（群）が提供される。
【０１３３】
本発明の一つの面に於いて、前記ボトルが０．８０又はそれ以上の透過比を有する、ブロー成形方法（群）が提供される。
【０１３４】
本発明の一つの面に於いて、前記ボトルが０．９０又はそれ以上の透過比を有する、ブロー成形方法（群）が提供される。
【０１３５】
本発明の一つの面に於いて、前記ボトルが０．９５又はそれ以上の透過比を有する、ブロー成形方法（群）が提供される。
【０１３６】
本発明の一つの面に於いて、前記ボトルが０．０２又はそれ以下の複屈折を有する、ブロー成形方法（群）が提供される。
【０１３７】
本発明の一つの面に於いて、前記ボトルが０．０１５又はそれ以下の複屈折を有する、ブロー成形方法（群）が提供される。
【０１３８】
本発明の一つの面に於いて、前記ボトルが０．０１又はそれ以下の複屈折を有する、ブロー成形方法（群）が提供される。
【０１３９】
本発明の一つの面に於いて、前記ポリマー材料が、６０／４０（重量／重量）フェノール／テトラクロロエタン中０．５ｇ／１００ｍＬの濃度で２５℃で決定したとき、０．５５〜０．８０ｄＬ／ｇのインヘレント粘度を有する、ブロー成形方法（群）が提供される。
【０１４０】
本発明の一つの面に於いて、前記ポリマー材料が、６０／４０（重量／重量）フェノール／テトラクロロエタン中０．５ｇ／１００ｍＬの濃度で２５℃で決定したとき、０．６０〜０．６８ｄＬ／ｇのインヘレント粘度を有する、ブロー成形方法（群）が提供される。
【０１４１】
本発明の一つの面に於いて、前記ボトルのプレフォームに対する延伸比が、２．０又はそれ以下であり、このボトルが、沸騰水中１時間の浸漬後に、３％又はそれ以下の収縮率を示し、このポリマー材料が１０５〜１２５℃のＴｇを有し、このボトルが０．９０又はそれ以上の透過比を有し、このボトルが０．０１５又はそれ以下の複屈折を有し、このポリマー材料が、６０／４０（重量／重量）フェノール／テトラクロロエタン中０．５ｇ／１００ｍＬの濃度で２５℃で決定したとき、０．５５〜０．８０ｄＬ／ｇのインヘレント粘度を有する、ブロー成形方法（群）が提供される。
【０１４２】
本発明の一つの面に於いて、このポリマー材料が、ポリアクリル、ポリスチレン、ポリエステル、これらのブレンド及びポリカーボネート／ポリエステルブレンドからなる群から選択される、ブロー成形方法（群）が提供される。
【０１４３】
本発明の一つの面に於いて、このポリマー材料が、ポリマー材料の全重量基準で少なくとも９５重量％の量のポリエステルを含む、ブロー成形方法（群）が提供される。
【０１４４】
本発明の一つの面に於いて、前記ポリマー材料が、ポリマー材料の全重量基準で少なくとも９９．５重量％の量のポリエステルを含む、ブロー成形方法（群）が提供される。
【０１４５】
本発明の一つの面に於いて、前記ポリマー材料がテレフタル酸残基、２，２，４，４−テトラメチル−１，３−シクロブタンジオール残基及び１，４−シクロヘキサンジメタノール残基を含む、ブロー成形方法（群）が提供される。
【０１４６】
本発明の一つの面に於いて、前記ポリマー材料が、
（ａ）ｉ）７０〜１００モル％のテレフタル酸残基、
ｉｉ）０〜３０モル％の、炭素数２０以下の芳香族ジカルボン酸残基及び
ｉｉｉ）０〜１０モル％の、炭素数１６以下の脂肪族ジカルボン酸残基
を含むジカルボン酸成分並びに
（ｂ）ｉ）１０〜５０モル％の２，２，４，４−テトラメチル−１，３−シクロブタンジオール残基及び
ｉｉ）５０〜９０モル％の１，４−シクロヘキサンジメタノール残基
を含むグリコール成分
（ここで、ジカルボン酸成分の合計モル％は１００モル％であり、そしてグリコール成分の合計モル％は１００モル％である）
を含む少なくとも１種のポリエステルを含んでなる、ブロー成形方法（群）が提供される。
【０１４７】
本発明の一つの面に於いて、前記ポリエステルのグリコール成分が２０〜４５モル％の２，２，４，４−テトラメチル−１，３−シクロブタンジオール残基及び５５〜８０モル％の１，４−シクロヘキサンジメタノール残基を含み、このポリエステルが、６０／４０（重量／重量）フェノール／テトラクロロエタン中０．５ｇ／１００ｍＬの濃度で２５℃で決定したとき、０．５５〜０．８０ｄＬ／ｇのインヘレント粘度を有し、このポリエステルが１０５〜１２５℃のＴｇを有する、ブロー成形方法（群）が提供される。
【０１４８】
本発明の一つの面に於いて、前記ポリエステルのグリコール成分が３０〜４０モル％の２，２，４，４−テトラメチル−１，３−シクロブタンジオール残基及び６０〜７０モル％の１，４−シクロヘキサンジメタノール残基を含み、前記ポリエステルが、６０／４０（重量／重量）フェノール／テトラクロロエタン中０．５ｇ／１００ｍＬの濃度で２５℃で決定したとき、０．５８〜０．７４ｄＬ／ｇのインヘレント粘度を有し、前記ポリエステルが１１５〜１２５℃のＴｇを有する、ブロー成形方法（群）が提供される。
【０１４９】
本発明の一つの面に於いて、ボトルのプレフォームに対する延伸比が２．０又はそれ以下であり、前記ボトルが、沸騰水中１時間の浸漬後に、３％又はそれ以下の収縮率を示し、前記ボトルが、０．９０又はそれ以上の透過比を有し、前記ボトルが０．０１５又はそれ以下の複屈折を有する、ブロー成形方法（群）が提供される。
【０１５０】
本発明の一つの面に於いて、プレフォームをボトルにブロー成形することを含むブロー成形方法（群）であって、このプレフォームが１００℃〜１３０℃のガラス転移温度（Ｔｇ）を有するポリマー材料から形成され、インフレーション時点でのプレフォーム温度が、前記ポリマー材料のＴｇよりも少なくとも２０℃高く、前記ボトルのプレフォームに対する延伸比が、下記の式：
ＣＳＲ＝（０．０２２）（ＰＴ）＋（０．０７４）（Ｔｇ）−１０
によって決定される計算延伸比（ＣＳＲ）よりも小さいブロー成形方法（群）が提供される。
【０１５１】
本発明の一つの面に於いて、前記ボトルのプレフォームに対する延伸比が計算延伸比の２０〜９９％であるブロー成形方法（群）が提供される。
【０１５２】
本発明の一つの面に於いて、前記ボトルのプレフォームに対する延伸比が計算延伸比の３０〜９５％であるブロー成形方法（群）が提供される。
【０１５３】
本発明の一つの面に於いて、前記ボトルのプレフォームに対する延伸比が計算延伸比の４０〜９０％であるブロー成形方法（群）が提供される。
【０１５４】
本発明の一つの面に於いて、インフレーション時点でのプレフォーム温度がポリマー材料のＴｇよりも少なくとも３０℃高いブロー成形方法（群）が提供される。
【０１５５】
本発明の一つの面に於いて、インフレーション時点でのプレフォーム温度がポリマー材料のＴｇよりも３０℃超からポリマー材料のＴｇよりも７０℃超までである、ブロー成形方法（群）が提供される。
【０１５６】
本発明の一つの面に於いて、前記ボトルが、沸騰水中１時間の浸漬後に、５％又はそれ以下の収縮率を示すブロー成形方法（群）が提供される。
【０１５７】
本発明の一つの面に於いて、前記ボトルが、沸騰水中１時間の浸漬後に、３％又はそれ以下の収縮率を示すブロー成形方法（群）が提供される。
【０１５８】
本発明の一つの面に於いて、前記ポリマー材料が１０５〜１２５℃のＴｇを有するブロー成形方法（群）が提供される。
【０１５９】
本発明の一つの面に於いて、前記ボトルが０．９０又はそれ以上の透過比を有するブロー成形方法（群）が提供される。
【０１６０】
本発明の一つの面に於いて、前記ボトルが０．９５又はそれ以上の透過比を有するブロー成形方法（群）が提供される。
【０１６１】
本発明の一つの面に於いて、前記ボトルが０．０２又はそれ以下の複屈折を有するブロー成形方法（群）が提供される。
【０１６２】
本発明の一つの面に於いて、前記ボトルが０．０１５又はそれ以下の複屈折を有するブロー成形方法（群）が提供される。
【０１６３】
本発明の一つの面に於いて、前記ポリマー材料が、６０／４０（重量／重量）フェノール／テトラクロロエタン中０．５ｇ／１００ｍＬの濃度で２５℃で決定したとき、０．５５〜０．８０ｄＬ／ｇのインヘレント粘度を有するブロー成形方法（群）が提供される。
【０１６４】
本発明の一つの面に於いて、前記ポリマー材料がテレフタル酸残基、２，２，４，４−テトラメチル−１，３−シクロブタンジオール残基及び１，４−シクロヘキサンジメタノール残基を含むブロー成形方法（群）が提供される。
【０１６５】
本発明の一つの面に於いて、前記ポリマー材料が、
（ａ）ｉ）７０〜１００モル％のテレフタル酸残基、
ｉｉ）０〜３０モル％の炭素数２０以下の芳香族ジカルボン酸残基及び
ｉｉｉ）０〜１０モル％の炭素数１６以下の脂肪族ジカルボン酸残基
を含むジカルボン酸成分並びに
（ｂ）ｉ）１０〜５０モル％の２，２，４，４−テトラメチル−１，３−シクロブタンジオール残基及び
ｉｉ）５０〜９０モル％の１，４−シクロヘキサンジメタノール残基
を含むグリコール成分
（ここで、ジカルボン酸成分の合計モル％は１００モル％であり、そしてグリコール成分の合計モル％は１００モル％である）
を含む少なくとも１種のポリエステルを含んでなるブロー成形方法（群）が提供される。
【０１６６】
本発明の一つの面に於いて、前記ポリエステルのグリコール成分が３０〜４０モル％の２，２，４，４−テトラメチル−１，３−シクロブタンジオール残基及び６０〜７０モル％の１，４−シクロヘキサンジメタノール残基を含んでなるブロー成形方法（群）が提供される。
【０１６７】
本発明の一つの面に於いて、前記ボトルが哺乳瓶であるブロー成形方法（群）が提供される。
【０１６８】
本発明の一つの面に於いて、ポリマー材料から形成されたブロー成形ボトルであって、前記ポリマー材料が、テレフタル酸残基、２，２，４，４−テトラメチル−１，３−シクロブタンジオール残基及び１，４−シクロヘキサンジメタノール残基を含み、前記ポリマー材料が１００℃〜１３０℃のＴｇを有し、前記ボトルが、０．８０よりも大きい透過比を有し、前記ボトルが、沸騰水中１時間の最初の浸漬後に、５％又はそれ以下の収縮率を示すブロー成形ボトルが提供される。
【０１６９】
本発明の一つの面に於いて、前記ポリマー材料が１１０〜１３０℃のＴｇを有するブロー成形ボトルが提供される。
【０１７０】
本発明の一つの面に於いて、前記ポリマー材料が１０５〜１２５℃のＴｇを有するブロー成形ボトルが提供される。
【０１７１】
本発明の一つの面に於いて、前記ボトルが、沸騰水中１時間の浸漬後に、３％又はそれ以下の収縮率を示すブロー成形ボトルが提供される。
【０１７２】
本発明の一つの面に於いて、前記ボトルが０．９０又はそれ以上の透過比を有するブロー成形ボトルが提供される。
【０１７３】
本発明の一つの面に於いて、前記ボトルが０．９５又はそれ以上の透過比を有するブロー成形ボトルが提供される。
【０１７４】
本発明の一つの面に於いて、前記ボトルが０．０２又はそれ以下の複屈折を有するブロー成形ボトルが提供される。
【０１７５】
本発明の一つの面に於いて、前記ボトルが０．０１５又はそれ以下の複屈折を有するブロー成形ボトルが提供される。
【０１７６】
本発明の一つの面に於いて、前記ポリマー材料が、６０／４０（重量／重量）フェノール／テトラクロロエタン中０．５ｇ／１００ｍＬの濃度で２５℃で決定したとき、０．５５〜０．８０ｄＬ／ｇのインヘレント粘度を有するブロー成形ボトルが提供される。
【０１７７】
本発明の一つの面に於いて、前記ポリマー材料がポリマー材料の全重量基準で少なくとも９５重量％の量のポリエステルを含むブロー成形ボトルが提供される。
【０１７８】
本発明の一つの面に於いて、前記ポリマー材料がポリマー材料の全重量基準で少なくとも９９．５重量％の量のポリエステルを含むブロー成形ボトルが提供される。
【０１７９】
本発明の一つの面に於いて、前記ポリマー材料が、
（ａ）ｉ）７０〜１００モル％のテレフタル酸残基、
ｉｉ）０〜３０モル％の、炭素数２０以下の芳香族ジカルボン酸残基及び
ｉｉｉ）０〜１０モル％の、炭素数１６以下の脂肪族ジカルボン酸残基
を含むジカルボン酸成分並びに
（ｂ）ｉ）１０〜５０モル％の２，２，４，４−テトラメチル−１，３−シクロブタンジオール残基及び
ｉｉ）５０〜９０モル％の１，４−シクロヘキサンジメタノール残基
を含むグリコール成分
（ここで、前記ジカルボン酸成分の合計モル％は１００モル％であり、そして前記グリコール成分の合計モル％は１００モル％である）
を含む少なくとも１種のポリエステルを含んでなるブロー成形ボトルが提供される。
【０１８０】
本発明の一つの面に於いて、前記ポリエステルのグリコール成分が３０〜４０モル％の２，２，４，４−テトラメチル−１，３−シクロブタンジオール残基及び６０〜７０モル％の１，４−シクロヘキサンジメタノール残基を含むブロー成形ボトルが提供される。
【０１８１】
本発明の一つの面に於いて、前記ブロー成形ボトルが哺乳瓶であるブロー成形ボトルが提供される。
【０１８２】
本発明の方法の何れかを、これらに限定するものではないが、哺乳瓶、ボトル、容器及び／又は食料品容器を含む、本発明のブロー成形物品の少なくとも１種を製造するために使用することができる。
【０１８３】
本発明は、また、これらに限定するものではないが、哺乳瓶を含む本発明の方法の少なくとも一つによって製造されるブロー成形物品にも関する。
【０１８４】
更に、本発明は、また、これらに限定するものではないが、哺乳瓶を含む本発明の方法の少なくとも一つによって製造することができるブロー成形物品にも関する。
【０１８５】
本発明の一つの面に於いて、哺乳瓶（又は他の成形物品）の側壁は０．８０又はそれ以上、０．８５又はそれ以上、０．９０又はそれ以上、０．９５又はそれ以上及び１．０又はそれ以上から選択された少なくとも一つの透過比を有することができる。
【０１８６】
本発明の一つの面に於いて、本発明の方法に於いて有用であるポリエステルはリン酸エステルを含有することができる。
【０１８７】
本発明の一つの面に於いて、本発明の方法に於いて有用であるポリエステルはアリールリン酸エステルを含有することができる。
【０１８８】
本発明の一つの面に於いて、本発明の方法に於いて有用であるポリエステルはトリアリールリン酸エステルを含有することができる。
【０１８９】
本発明の一つの面に於いて、本発明の方法に於いて有用であるポリエステルはトリフェニルリン酸エステルを含有することができる。
【０１９０】
本発明の一つの面に於いて、本発明の方法に於いて有用であるポリエステルはリン酸トリフェニルを含有することができる。
【０１９１】
本発明の一つの面に於いて、本発明の方法が容器になるブロー成形物品が提供される。
【０１９２】
本発明の一つの面に於いて、本発明の方法がボトルになるブロー成形物品が提供される。
【０１９３】
本発明の一つの面に於いて、本発明の方法が哺乳瓶になるブロー成形物品が提供される。
【０１９４】
本発明の一つの面に於いて、本発明の方法が食料品容器になるブロー成形物品が提供される。
【０１９５】
本発明のブロー成形物品は実質的にビスフェノールＡであってよい。
【０１９６】
本発明の製造物品は、また、ビスフェノールＡを含有しなくてもよい。
【０１９７】
本発明の方法及び／又はそれから得られる製品は、これらに限定するものではないが、最終製品中にＢＰＡが存在しないための好ましい消費者認識、良好な耐薬品性及び良好な加水分解安定性を含む利点を有する。
【０１９８】
本発明の追加の目的及び利点は、以下の説明中に部分的に記載され、その説明から部分的に自明であるか又は本発明の実施によって学ぶことができるであろう。本発明の目的及び利点は、添付する特許請求の範囲に特に指摘した要素及び組合せの手段によって、実現され、達成されるであろう。
【０１９９】
前記の一般的な説明及び以下の詳細な説明の両方は、例示的及び説明的のみであり、特許請求の範囲に記載されたように、本発明の限定ではない。
【発明を実施するための形態】
【０２００】
本件の開示は、本発明の特定の態様の下記の詳細な説明及び作用実施例を参照することによって、一層容易に理解することができる。
【０２０１】
本発明の目的に従って、本発明の特定の態様は、〔発明の概要〕に記載し、更に以下記載する。また、本発明の他の態様も、ここに記載する。
【０２０２】
定義
他の方法で示されない限り、明細書及び特許請求の範囲に於いて使用する、成分の量、分子量のような特性、反応条件等を表す全ての数値は、全ての例に於いて、用語「約」によって修正されるものとして理解されるべきである。従って、反対に示されない限り、以降の明細書及び付属する特許請求の範囲に記載された数値パラメーターは、本発明によって得ることが探求されている所望の特性に依存して変化し得る近似値である。少なくとも、それぞれの数値パラメーターは、報告された有効数字の数に照らして、そして通常の丸め技術を適用することによって解釈すべきである。更に、この開示及び特許請求の範囲に記載された範囲は、単に、終点（群）のみならず、具体的に全範囲を含めるように意図される。例えば０〜１０であると記載された範囲は、０と１０との間の全ての整数、例えば１、２、３、４等並びに終点０及び１０を開示するように意図される。また、化学的置換基に付随する範囲、例えば「Ｃ1〜Ｃ5炭化水素」は、Ｃ1及びＣ5炭化水素並びにＣ2、Ｃ3及びＣ4炭化水素を、特に含めそして開示するように意図される。
【０２０３】
本発明の広い範囲を記載する数値範囲及びパラメータは近似値であるにもかかわらず、特別の実施例に記載された数値は、できるだけ正確に報告される。しかしながら、全ての数値は、本来、それらの各試験測定値に見出される標準偏差から必然的にもたらされる一定の誤差を含んでいる。
【０２０４】
本明細書及び付属する特許請求の範囲中に使用する、単数形（ａ，ａｎ，ｔｈｅ）には、文脈が他の方法で明瞭に示していない限り、それらの複数の指示物が含まれる。例えば「ボトル」又は「ポリエステル」の加工又は製造に対する参照は、複数のボトル又はポリエステルの加工又は製造を含むように意図される。「１種の」アルキル基又は「１種の」ブレンドを含有する又は含む組成物に対する参照は、名称が記載されたものに加えて、それぞれ他の成分又は他のコンポーネントを含むように意図される。
【０２０５】
「含んでなる（comprising）」又は「含有する」又は「含む」によって、本明細書の開示は、少なくとも名称が記載された化合物、要素、粒子又は方法工程等が、組成物又は物品又は方法中に存在するが、他の化合物、触媒、材料、粒子、方法工程等の存在を、このような他の化合物、材料、粒子、方法工程等が、名称が記載されたものと同じ機能を有するならば、特許請求の範囲に於いて明白に排除されていない限り、排除しないことを意味する。
【０２０６】
また、１個又はそれ以上の方法工程の記載は、組合された列挙工程の前若しくは後の追加の方法工程又は明白に同定されたこれらの工程の間の介在する方法工程を排除しないことが理解されるべきである。更に、方法工程又は成分のレタリングは、別個の活性又は成分を同定するための便利な手段であり、そして列挙されたレタリングは、他の方法で示されていない限り、どのような順序でも配列することができることが理解されるべきである。
【０２０７】
本件明細書のために、「収縮率」又は「収縮％」又は「収縮率％」は、製造後の最初の回について上昇した温度に付されたとき、サイズ減少に対するブロー成形物品の感受性の尺度である。収縮率は、前もって上昇した温度に曝されていないブロー成形物品（例えばボトル）を、沸騰水中に浸漬することによって決定される。１時間後に、この成形物品を沸騰水から取り出す。沸騰水中の浸漬の前及び後で、成形物品の内部体積を測定する。収縮率は、浸漬前の体積から浸漬後の体積を差し引き、その値を浸漬前の体積によって割ることによって計算される。
【０２０８】
本件明細書の目的のために、「透過比」は、ブロー成形物品を皮脂（human body oil）（即ち、指触）と接触させ、次いで上昇した温度に曝したとき、局在化したヘイズに対するこの物品の感受性の尺度である。透過比を決定するために、ブロー成形物品（例えばボトル）を半分に切断する。この物品の一方の半分を、沸騰前対照として保持し、他方の半分を、皮脂と接触させ（指によって触れる）、次いで沸騰水中に１時間入れる。次いで、それぞれの半ボトルの側壁を通して、レーザー光線を透過させ、その強度を記録する。透過は、３ｍＷ  ＨｅＮｅレーザーでサンプルを照射し、ディジタル光度計を使用して透過強度を測定する。サンプル−検出器距離を、８ｃｍで一定に保持する。透過比は、３個の露出位置（即ち、指紋スポット内の位置）での平均透過強度を、２個の未露出位置での平均透過強度によって割った比として計算する。
【０２０９】
本件明細書の目的のために、「延伸比」又は「ＳＲ」又は「Ｓ．Ｒ．」は、プレフォームを物品（例えばボトル）にブロー成形することに付随する膨張（即ち延伸）の程度の尺度である。延伸比は、下記の式：
【数１】
0005635411.tif 000002
（式中、ＤBは、ブロー成形物品（例えば、ボトル）の側壁（side wall）の最大外径であり、ＤPはプレフォームの側壁の最小外径であり、ＬBは（ブロー成形物品（例えばボトル）の全長）−（フィニッシュ（finish）のための２０ｍｍ）であり、そしてＬPは（プレフォームの全長）−（フィニッシュのための２０ｍｍ）である）
によって定義される。
【０２１０】
本件明細書の目的のために、「計算延伸比」又は「ＣＳＲ」は、下記の式：
ＣＳＲ＝（０．０２２）（ＰＴ）＋（０．０７４）（Ｔｇ）−１０
（式中、ＰＴは、インフレーションの時点でのプレフォーム温度であり、Ｔｇはブロー成形物品が形成されるポリマー材料のガラス転移温度である）
によって定義される。
【０２１１】
本件明細書の目的のために、「プレフォーム温度」又は「ＰＴ」はそれがブロー成形用金型の中に入れられる瞬間（インフレーションの前約１秒間）でのプレフォームの温度として定義される。
【０２１２】
本件明細書の目的のために、「フィニッシュ」は、一つの態様に於いて、クロージャー（キャップ）を受け取る、ボトルのネジ部として定義される。これは、また、ボトルの首又はブロー成形物品の未延伸部分として定義することができる。
【０２１３】
本件明細書の目的のために、「計算プレフォーム温度」又は「ＣＰＴ」は、下記の式：
ＣＰＴ＝（４５．４４）（ＳＲ）−（３．３６）（Ｔｇ）＋４５４
（式中、ＳＲはブロー成形物品のプレフォームに対する延伸比であり、Ｔｇはブロー成形物品が形成されるポリマー材料のガラス転移温度である）
によって定義される。
【０２１４】
本件明細書の目的のために、「複屈折」又は「Δｎ」は配向の尺度であり、下記の式：
【数２】
0005635411.tif 000003
（式中、ＴＥは軸次元で測定した屈折率であり、ＴＥＰはフープ次元で測定した屈折率であり、ＴＭは厚さ次元で測定した屈折率である）
によって定義される。ここでの複屈折測定値は、底又はフィニッシュに直ぐ隣接していない、ブロー成形物品（例えばボトル）の側壁で取られた測定値を指す。
【０２１５】
本件明細書の目的のために、「Ｔｇ」は示差走査熱量法（ＤＳＣ）によって２０℃／分の走査速度で測定したガラス転移温度として定義される。測定されるサンプルは、走査の前に、その融点よりも高く加熱し、急冷しなくてはならない。
【０２１６】
「容器」は、食料品を保持することができ、沸騰水中の浸漬に耐えることができる任意の入れものである。
【０２１７】
本明細書中に使用する用語「ボトル」は、液体を保持することができる容器を意味すると理解される。本発明のボトルは、例えばボトルによって食物が与えられている人間、例えば赤ん坊に液体を投与するために使用することができる。
【０２１８】
本発明を、沸騰水中の浸漬に対する耐性が望まれるボトル、容器又は物品に適用できることも予見される。このような適用には、沸騰水低温殺菌の間、食物を保持するために使用される容器が含まれる。
【０２１９】
「ポリマー材料」は、１種又はそれ以上のモノマーの重合によって製造され、成形することができる任意の材料を指す。
【０２２０】
本明細書中に使用する用語「ポリエステル」は、「コポリエステル」を含めると意図され、１種又はそれ以上の二官能性カルボン酸及び／又は多官能性カルボン酸と、１種又はそれ以上の二官能性ヒドロキシル化合物及び／又は多官能性ヒドロキシル化合物との反応によって製造される合成ポリマーを意味すると理解される。典型的に、二官能性カルボン酸はジカルボン酸であってよく、二官能性ヒドロキシル化合物は二価アルコール、例えばグリコール及びジオールであってよい。
【０２２１】
本明細書中に使用する用語「グリコール」には、これらに限定するものではないが、ジオール、グリコール及び／又は多官能性ヒドロキシル化合物、例えば分岐剤が含まれる。その代わりに、二官能性カルボン酸はヒドロキシカルボン酸、例えばｐ−ヒドロキシ安息香酸であってよく、二官能性ヒドロキシル化合物は２個のヒドロキシル置換基を有する芳香族核、例えばヒドロキノンであってよい。
【０２２２】
本明細書中に使用する用語「残基（residue)」は、対応するモノマーから重縮合反応及び／又はエステル化反応によってポリマーの中に含有される任意の有機構造を意味する。本明細書で使用する用語「繰り返し単位」は、カルボニルオキシ基によって結合された、ジカルボン酸残基及びジオール残基を有する有機構造を意味する。従って、例えばジカルボン酸残基は、ジカルボン酸モノマー又はその関連する酸ハライド、エステル、塩、無水物若しくはこれらの混合物から誘導することができる。
【０２２３】
更に、本明細書中に使用する用語「二酸」には、多官能性酸、例えば分岐剤が含まれる。従って、本明細書で使用する用語「ジカルボン酸」は、ジカルボン酸及びポリエステルを製造するためのジオールとの反応工程に於いて有用である、その関連する酸ハライド、エステル、半エステル、塩、半塩、無水物、混合無水物又はこれらの混合物を含むジカルボン酸の任意の誘導体を含むように意図される。本明細書中に使用する用語「テレフタル酸」は、テレフタル酸自体及びその残基並びにポリエステルを製造するためのジオールとの反応工程に於いて有用である、その関連する酸ハライド、エステル、半エステル、塩、半塩、無水物、混合無水物又はこれらの混合物を含むテレフタル酸の任意の誘導体を含むように意図される。
【０２２４】
本発明の物品及びそれらの製造方法
本発明は、一般的に、１００℃〜１３０℃の範囲内のガラス転移温度を有するポリマー材料からブロー成形によって製造された哺乳瓶及びその他の物品並びにそれらの製造方法に関する。これらの物品は、沸騰水に曝すことができ、３よりも小さい延伸比と、ポリマー材料のガラス転移温度（Ｔｇ）よりも少なくとも２０℃高いプレフォーム温度との適切な組合せを使用することによって製造することができる。本発明の方法に於いて有用な方法には、延伸ブロー成形、射出ブロー成形、押出ブロー成形及び初期プレフォーム又はパリソンが最終物品にブロー成形される任意の方法が含まれる。
【０２２５】
配向又はその欠如を測定するための一つの典型的な方法は、複屈折を計算するために使用することができる屈折率の光学的測定によるものである。一つの態様に於いて、本発明に従って製造された物品は、式
（１０３−Ｔｇ）／７３５
（式中、Ｔｇは℃で測定されたポリマーのガラス転移温度である）によって決定される値又はそれ以下の複屈折値を有する。従って、１２５℃のＴｇを有するポリマーについて、複屈折値は０．０３０よりも小さくなくてはならない。従って、１２０℃のＴｇを有するポリマーについて、複屈折値は０．０２３よりも小さくなくてはならない。従って、１１５℃のＴｇを有するポリマーについて、複屈折値は０．０１６よりも小さくなくてはならない。従って、１１０℃のＴｇを有するポリマーについて、複屈折値は０．０１０よりも小さくなくてはならない。
【０２２６】
本発明によってもたらされる一つの利点は、１００℃〜１３０℃の範囲内のガラス転移温度を有し、高い衝撃強度、靱性、良好な色、透明度、低いヘイズ値、耐薬品性及び加水分解安定性の２個又はそれ以上の一定の組合せを有するポリマー材料、例えばポリエステルで、沸騰水に曝すことができる哺乳瓶及び他の物品を製造する能力である。
【０２２７】
例えば３又はそれ以上の従来の延伸比及び低いプレフォーム温度を使用して製造された物品は、限定された耐薬品性を有し、通常の取扱い条件及び沸騰水中の浸漬によって、ヘイズ、収縮及び／又は変形を発生する物品になる。従来の方法によって製造されたボトルの一例に於いて、ボトル上の指紋は、ボトルを水中で沸騰させた後に、ボトルの表面上に永久的にエッチングされることになり、許容できないヘイズになる。この状況に於ける化学は、単純に、人皮膚上の油の遍在である。反対に、本発明の方法によって製造された物品は、透明性を必要とする用途、例えば哺乳瓶用途のための適切なヘイズ値を示す。
【０２２８】
沸騰水露出に起因する指紋ヘイズの進行は、沸騰水に露出する前後の両方の、指紋を付けたボトルを通して透過されたレーザー光ビームの相対光強度を測定することによって定量することができる。従って、露出後のレーザー光強度によって割った露出前のレーザー光強度の比が、透過比として定義される。０．８０よりも小さい透過比値は、ヘイズの顕著な観察に相当する。一つの態様に於いて、本発明の物品は０．８０又はそれ以上の透過比を有する。一つの態様に於いて、本発明の物品は０．８５又はそれ以上の透過比を有する。一つの態様に於いて、本発明の物品は０．９０又はそれ以上の透過比を有する。一つの態様に於いて、本発明の物品は０．９５又はそれ以上の透過比を有する。また、１００〜１３０℃のＴｇを有するポリマー材料を使用して従来の方法によって製造されたボトル及び物品は、初回で沸騰水中に浸漬した後、収縮又は変形を示す。本発明に従って製造された物品は、沸騰水中に１時間浸漬した後に、５％又はそれ以下の収縮率を示す。別の態様に於いて、本発明に従って製造された物品は、沸騰水中に１時間浸漬した後に、４％又はそれ以下の収縮率を示す。別の態様に於いて、本発明に従って製造された物品は、沸騰水中に１時間浸漬した後に３％又はそれ以下の収縮率を示す。別の態様に於いて、本発明に従って製造された物品は、沸騰水中に１時間浸漬した後に２％又はそれ以下の収縮率を示す。別の態様に於いて、本発明に従って製造された物品は、沸騰水中に１時間浸漬した後に１％又はそれ以下の収縮率を示す。
【０２２９】
本発明の物品は、３よりも小さい延伸比と、ポリマー材料のＴｇよりも少なくとも２０℃高いプレフォーム温度との適切な組合せを使用することによって製造される。一般的に、延伸比が増加すると、本発明の物品を製造するために使用されるプレフォームの温度はそのようになる。この関係は、下記の式：
収縮率％＝［１５．９＋（１．４２★ＳＲ）−（０．１０５★Ｔｇ）−（０．０３１２★ＰＴ）］3
（式中、ＳＲは延伸比であり、Ｔｇは℃でのポリマーのガラス転移温度であり、ＰＴは℃でのプレフォームの温度である）
によって記載することができる。従って、ポリマーのＴｇが１１５℃であり、延伸比が１．４であった場合、５％又はそれ以下の収縮率値を得るために、プレフォームの温度は１３２℃又はそれ以上でなくてはならないであろう。その代わりに、ポリマーのＴｇが１１５℃であり、延伸比が２．０であった場合、１時間沸騰後に５％又はそれ以下の収縮率値を得るために、プレフォームの温度は１５９℃又はそれ以上でなくてはならないであろう。最大許容収縮率（収縮％）は、５％、好ましくは４％、更に好ましくは３％、最も好ましくは２％である。典型的なＰＥＴボトルは、１００ｐｓｉの空気圧でブロー成形される。一般的に、ブロー圧力を低下させると、ボトルの配向度が低下する。本発明の一つの態様に於いて、ブロー圧力は、本発明の物品のブロー成形の間に低下する。別の態様に於いて、本発明のボトルは７５ｐｓｉ又はそれ以下、好ましくは５０ｐｓｉ又はそれ以下、更に好ましくは２５ｐｓｉ又はそれ以下の空気圧で製造される。
【０２３０】
一つの態様に於いて、本発明の物品は、３又はそれ以下の延伸比で製造される。他の態様に於いて、延伸比は、２．７又はそれ以下、２．５又はそれ以下又は２．０又はそれ以下である。更に別の態様に於いて、延伸比は１．２〜２．０の範囲内である。別の態様に於いて、延伸比は１．３〜１．７の範囲内である。一つの態様に於いて、インフレーションの時点でのプレフォーム温度はＴｇ＋２０℃又はそれ以上である。
【０２３１】
別の態様に於いて、インフレーション時点でのプレフォーム温度は、下記の式：
ＣＰＴ＝（４５．４４）（ＳＲ）−（３．３６）（Ｔｇ）＋４５４
（式中、ＳＲはボトルのプレフォームに対する延伸比であり、Ｔｇはブロー成形されるポリマー材料のガラス転移温度である）によって定義される計算プレフォーム温度（ＣＰＴ）よりも高い。一つの態様に於いて、インフレーションの時点でのプレフォーム温度は、下記の量、即ち１〜８０℃、５〜５０℃及び／又は１０〜４０℃の１個又はそれ以上ほど、計算プレフォーム温度（ＣＰＴ）よりも高い。別の態様に於いて、インフレーション時点でのプレフォーム温度は、Ｔｇ＋３０℃又はそれ以上である。別の態様に於いて、延伸比は２よりも小さく、プレフォーム温度は、Ｔｇ＋３０℃又はそれ以上である。インフレーションの時点でのプレフォーム温度は、それがブロー成形用金型の中に入れられる瞬間（インフレーションの前約１秒間）でのプレフォームの温度を指す。本発明の或る態様に於いて、インフレーション時点でのプレフォーム温度は、下記の温度、即ちＴｇ＋２０℃よりも高い、Ｔｇ＋２５℃よりも高い、Ｔｇ＋３０℃よりも高い、Ｔｇ＋３５℃よりも高い、Ｔｇ＋４０℃よりも高い、Ｔｇ＋４５℃よりも高い、Ｔｇ＋５０℃よりも高い、Ｔｇ＋５５℃よりも高い、Ｔｇ＋６０℃よりも高い、Ｔｇ＋６５℃よりも高い、Ｔｇ＋７０℃よりも高い、Ｔｇ＋２０℃〜Ｔｇ＋７０℃、Ｔｇ＋２０℃〜Ｔｇ＋６５℃、Ｔｇ＋２０℃〜Ｔｇ＋６０℃、Ｔｇ＋２０℃〜Ｔｇ＋５５℃、Ｔｇ＋２０℃〜Ｔｇ＋５０℃、Ｔｇ＋２０℃〜Ｔｇ＋４５℃、Ｔｇ＋２０℃〜Ｔｇ＋４０℃、Ｔｇ＋２０℃〜Ｔｇ＋３５℃、Ｔｇ＋２０℃〜Ｔｇ＋３０℃、Ｔｇ＋２０℃〜Ｔｇ＋２５℃、Ｔｇ＋２５℃〜Ｔｇ＋７０℃、Ｔｇ＋２５℃〜Ｔｇ＋６５℃、Ｔｇ＋２５℃〜Ｔｇ＋６０℃、Ｔｇ＋２５℃〜Ｔｇ＋５５℃、Ｔｇ＋２５℃〜Ｔｇ＋５０℃、Ｔｇ＋２５℃〜Ｔｇ＋４５℃、Ｔｇ＋２５℃〜Ｔｇ＋４０℃、Ｔｇ＋２５℃〜Ｔｇ＋３５℃、Ｔｇ＋２５℃〜Ｔｇ＋３０℃、Ｔｇ＋３０℃〜Ｔｇ＋７０℃、Ｔｇ＋３０℃〜Ｔｇ＋６５℃、Ｔｇ＋３０℃〜Ｔｇ＋６０℃、Ｔｇ＋３０℃〜Ｔｇ＋５５℃、Ｔｇ＋３０℃〜Ｔｇ＋５０℃、Ｔｇ＋３０℃〜Ｔｇ＋４５℃、Ｔｇ＋３０℃〜Ｔｇ＋４０℃、Ｔｇ＋３０℃〜Ｔｇ＋３５℃、Ｔｇ＋３５℃〜Ｔｇ＋７０℃、Ｔｇ＋３５℃〜Ｔｇ＋６５℃、Ｔｇ＋３５℃〜Ｔｇ＋６０℃、Ｔｇ＋３５℃〜Ｔｇ＋５５℃、Ｔｇ＋３５℃〜Ｔｇ＋５０℃、Ｔｇ＋３５℃〜Ｔｇ＋４５℃、Ｔｇ＋３５℃〜Ｔｇ＋４０℃、Ｔｇ＋４０℃〜Ｔｇ＋７０℃、Ｔｇ＋４０℃〜Ｔｇ＋６５℃、Ｔｇ＋４０℃〜Ｔｇ＋６０℃、Ｔｇ＋４０℃〜Ｔｇ＋５５℃、Ｔｇ＋４０℃〜Ｔｇ＋５０℃、Ｔｇ＋４０℃〜Ｔｇ＋４５℃、Ｔｇ＋４５℃〜Ｔｇ＋７０℃、Ｔｇ＋４５℃〜Ｔｇ＋６５℃、Ｔｇ＋４５℃〜Ｔｇ＋６０℃、Ｔｇ＋４５℃〜Ｔｇ＋５５℃、Ｔｇ＋４５℃〜Ｔｇ＋５０℃、Ｔｇ＋５０℃〜Ｔｇ＋７０℃、Ｔｇ＋５０℃〜Ｔｇ＋６５℃、Ｔｇ＋５０℃〜Ｔｇ＋６０℃、Ｔｇ＋５０℃〜Ｔｇ＋５５℃、Ｔｇ＋５５℃〜Ｔｇ＋７０℃、Ｔｇ＋５５℃〜Ｔｇ＋６５℃、Ｔｇ＋５５℃〜Ｔｇ＋６０℃、Ｔｇ＋６０℃〜Ｔｇ＋７０℃、Ｔｇ＋６０℃〜Ｔｇ＋６５℃及びＴｇ＋６５℃〜Ｔｇ＋７０℃の少なくとも１個であってよい。本発明の或る態様に於いて、最終物品のプレフォームに対する延伸比は、下記の比、即ち１．２〜３よりも小さい、１．２〜３、１．２〜２．７、１．２〜２．５、１．２〜２．０、１．２〜１．９、１．２〜１．８、１．２〜１．７、１．２〜１．６、１．２〜１．５、１．２〜１．４、１．２〜１．３、１．３〜３よりも小さい、１．３〜３、１．３〜２．７、１．３〜２．５、１．３〜２．０、１．３〜１．９、１．３〜１．８、１．３〜１．７、１．３〜１．６、１．３〜１．５、１．３〜１．４、１．４〜３よりも小さい、１．４〜３、１．４〜２．７、１．４〜２．５、１．４〜２．０、１．４〜１．９、１．４〜１．８、１．４〜１．７、１．４〜１．６、１．４〜１．５、１．５〜３よりも小さい、１．５〜３、１．５〜２．７、１．５〜２．５、１．５〜２．０、１．５〜１．９、１．５〜１．８、１．５〜１．７、１．５〜１．６、１．６〜３よりも小さい、１．６〜３、１．６〜２．７、１．６〜２．５、１．６〜２．０、１．６〜１．９、１．６〜１．８、１．６〜１．７、１．７〜３よりも小さい、１．７〜３、１．７〜２．７、１．７〜２．５、１．７〜２．０、１．７〜１．９、１．７〜１．８、１．８〜３よりも小さい、１．８〜３、１．８〜２．７、１．８〜２．５、１．８〜２．０、１．８〜１．９、１．９〜３よりも小さい、１．９〜３、１．９〜２．７、１．９〜２．５、１．９〜２．０、２．０〜３よりも小さい、２．０〜３、２．０〜２．７、２．０〜２．５、２．７〜３よりも小さい、２．７〜３、２．５〜２．７、２．５〜３よりも小さい、２．５〜３、３よりも小さい、２．９よりも小さい、２．８よりも小さい、２．７よりも小さい、２．６よりも小さい、２．５よりも小さい、２．４よりも小さい、２．３よりも小さい、２．２よりも小さい、２．１よりも小さい、２．０よりも小さい、１．９よりも小さい、１．８よりも小さい、１．７よりも小さい、１．６よりも小さい及び１．５よりも小さい少なくとも１個であってよい。
【０２３２】
本発明のための好ましいプレフォームは、１．０〜１．１の軸延伸比を与えるために、最終ボトル長さの９０％〜１００％の長さ及び１．０〜１．７の半径方向延伸比を与えるために、最終ボトル直径の６０％〜１００％の直径を有するであろう。仕上り直径がボトル直径よりも小さく、１．３〜１．７の半径方向延伸比を与えるために、最終ボトル直径の６０％〜８０％であるプレフォームのための実際の直径になり得る設計考察が必要であろうことが認められる。また、プレフォームは、幾らかのテーパー度を必要とするであろうことが認められる。この場合に、テーパーは、プレフォームの底での半径方向延伸比を最小にするために、最小に保持されるべきである。
【０２３３】
本発明の方法は、他の方法で記載されない限り、本明細書中に記載された延伸比の何れか、本明細書中に記載されたプレフォーム温度の何れか及び本明細書中に記載されたブロー圧力の何れかの適切な組合せで実施することができることが意図される。また、本発明の方法によって製造された物品は、他の方法で記載されない限り、本明細書中に記載されたヘイズ値の何れか、本明細書中に記載された複屈折値の何れか及び本明細書中に記載された収縮率値の何れかの適切な組合せを有することができる。
【０２３４】
別の態様に於いて、このボトルの壁厚は増加される。例えば一つの態様に於いて、このボトルの壁厚は、０．５ｍｍよりも大きく、好ましくは０．７５ｍｍよりも大きく、更に好ましくは１ｍｍよりも大きい。一つの態様に於いて、トナーを含有する又は含有しない、本発明に従って製造された物品及び／又は本発明に於いて有用であるポリマー材料組成物は、Hunter Associates Lab Inc.、バージニア州Ｒｅｓｔｏｎによって製造されたＨｕｎｔｅｒ  Ｌａｂ  Ｕｌｔｒａｓｃａｎ  Ｓｐｅｃｔｒａ  Ｃｏｌｏｒｉｍｅｔｅｒを使用して決定することができる、カラー値Ｌ★、ａ★及びｂ★を有することができる。カラー決定は、ポリエステルのペレット若しくはプラック又はそれらから射出成形若しくは押出成形された他の品目上で測定された値の平均である。これらは、ＣＩＥ（国際照明学会）（翻訳）のＬ★ａ★ｂ★カラーシステム（ここで、Ｌ★は明度座標を表し、ａ★は赤／緑座標を表し、ｂ★は黄／青座標を表す）によって決定される。或る態様に於いて、本発明に於いて有用であるポリエステルについてのｂ★値は、−１０〜１０よりも小さく、Ｌ★値は、５０〜９０であってよい。他の態様に於いて、本発明に於いて有用であるポリエステルについてのｂ★値は、下記の範囲、即ち、−１０〜９、−１０〜８、−１０〜７、−１０〜６、−１０〜５、−１０〜４、−１０〜３、−１０〜２、−５〜９、−５〜８、−５〜７、−５〜６、−５〜５、−５〜４、−５〜３、−５〜２、０〜９、０〜８、０〜７、０〜６、０〜５、０〜４、０〜３、０〜２、１〜１０、１〜９、１〜８、１〜７、１〜６、１〜５、１〜４、１〜３及び１〜２の１個内に存在してよい。他の態様に於いて、本発明に於いて有用であるポリエステルについてのＬ★値は、下記の範囲、即ち、５０〜６０、５０〜７０、５０〜８０、５０〜９０、６０〜７０、６０〜８０、６０〜９０、７０〜８０、７９〜９０の１個内に存在してよい。
【０２３５】
本発明に従って製造された物品は、実質的な有害な収縮又は変形を示すことなく、沸騰水中に浸漬させることができる。従って、本発明は、これらの特性が望まれるブロー成形物品を製造するために適している。本発明に従った物品の例には、容器、ボトル、哺乳瓶、食物容器及び／又は食料品容器；沸騰水殺菌に使用される容器並びにその中で殺菌消毒を行うための容器、例えば幼児ケア殺菌消毒容器等が含まれる。幼児ケア殺菌消毒容器は、幼児ケア製品の家庭内殺菌消毒で使用するために、幼児ケア製品を保持するように構成された容器である。一つの態様に於いて、幼児ケア殺菌消毒容器は、哺乳瓶殺菌消毒容器である。
【０２３６】
一つの態様に於いて、哺乳瓶及び幼児ケア殺菌消毒容器は、靱性、透明性、耐薬品性、Ｔｇ、加水分解安定性及び食洗機安定性から選択される少なくとも１個の追加の特性を有する。
【０２３７】
本発明に於いて有用なポリマー材料
これらに限定されないが、ポリアクリル樹脂（例えばＰＭＭＡ−ポリメタクリル酸メチル、ＳＡＮ−スチレン−アクリロニトリルコポリマー）、ポリスチレン、ポリエステル（例えばＰＥＮ）及びこれらのブレンドを含む、本発明で使用することができる１００℃〜１３０℃の範囲内のＴｇ値を有する種々のポリマー材料が存在する。また、所望の範囲内のＴｇを与えることができる種々の他のブレンド、例えばポリカーボネート／ポリエステルブレンドが存在する。
【０２３８】
本発明で使用することができるポリマーの一つの有用な一群は、ポリエステルである。本発明で使用することができるポリエステルの一群には、テレフタル酸、１，４−シクロヘキサンジメタノール及び２，２，４，４−テトラメチル−１，３−シクロブタンジオールから形成されるポリエステルが含まれる。
【０２３９】
本発明の哺乳瓶に於いて使用することができるポリエステルは、典型的に、実質的に等比率で反応し、それらの対応する残基としてポリエステルポリマーの中に導入される、ジカルボン酸及びジオールから製造することができる。従って本発明の哺乳瓶のポリエステルは、実質的に等モル比率の酸残基（１００モル％）及びジオール（及び／又は多官能性ヒドロキシル化合物）残基（１００モル％）を、繰り返し単位の合計モル数が１００モル％に等しくなるように含有することができる。従って、本開示で与えられるモルパーセントは、酸残基の合計モル数、ジオール残基の合計モル数又は繰り返し単位の合計モル数を基準にすることができる。例えば、全酸残基基準で３０モル％のイソフタル酸を含有するポリエステルは、このポリエステルが、合計で１００モル％の酸残基の内３０モル％のイソフタル酸残基を含有することを意味する。従って、酸残基の各１００モルの中に、３０モルのイソフタル酸残基が存在する。別の例に於いて、全ジオール残基基準で３０モル％の２，２，４，４−テトラメチル−１，３−シクロブタンジオールを含有するポリエステルは、このポリエステルが、合計で１００モル％のジオール残基の内３０モル％の２，２，４，４−テトラメチル−１，３−シクロブタンジオール残基を含有することを意味する。従って、ジオール残基の各１００モルの中に、３０モルの２，２，４，４−テトラメチル−１，３−シクロブタンジオール残基が存在する。
【０２４０】
本発明の他の態様に於いて、本発明に於いて有用であるポリマー材料、例えばポリアクリル、ポリスチレン、ポリエステル、これらのブレンド及びポリカーボネート／ポリエステルブレンドのＴｇは、下記の範囲、即ち１００〜１３０℃、１００〜１２５℃、１００〜１２０℃、１００〜１１５℃、１００〜１１０℃、１００〜１０５℃、１０５〜１３０℃、１０５〜１２５℃、１０５〜１２０℃、１０５〜１１５℃、１０５〜１１０℃、１１０〜１３０℃、１１０〜１２５℃、１１０〜１２０℃、１１０〜１１５℃、１１５〜１３０℃、１１５〜１２５℃、１１５〜１２０℃、１２０〜１３０℃、１２０〜１２５℃、１２５〜１３０℃の少なくとも１個であってよい。
【０２４１】
本発明の他の態様に於いて、本発明に於いて有用であるポリマー材料、例えばポリアクリル、ポリスチレン、ポリエステル、これらのブレンド及びポリカーボネート／ポリエステルブレンドのＴｇは、下記の範囲、即ち１１０〜１２０℃、１１１〜１２０℃、１１２〜１２０℃、１１３〜１２０℃、１１４〜１２０℃、１１５〜１２０℃、１１６〜１２０℃、１１７〜１２０℃、１１８〜１２０℃、１１９〜１２０℃、１１０〜１１９℃、１１１〜１１９℃、１１２〜１１９℃、１１３〜１１９℃、１１４〜１１９℃、１１５〜１１９℃、１１６〜１１９℃、１１７〜１１９℃、１１８〜１１９℃、１１０〜１１８℃、１１１〜１１８℃、１１２〜１１８℃、１１３〜１１８℃、１１４〜１１８℃、１１５〜１１８℃、１１６〜１１８℃、１１７〜１１８℃、１１０〜１１７℃、１１１〜１１７℃、１１２〜１１７℃、１１３〜１１７℃、１１４〜１１７℃、１１５〜１１７℃、１１６〜１１７℃、１１０〜１１６℃、１１１〜１１６℃、１１２〜１１６℃、１１３〜１１６℃、１１４〜１１６℃、１１５〜１１６℃、１１０〜１１５℃、１１１〜１１５℃、１１２〜１１５℃、１１３〜１１５℃、１１４〜１１５℃、１１０〜１１４℃、１１１〜１１４℃、１１２〜１１４℃、１１３〜１１４℃、１１０〜１１３℃、１１１〜１１３℃、１１２〜１１３℃、１１０〜１１２℃、１１１〜１１２℃及び１１０〜１１１℃の少なくとも１個であってよい。
【０２４２】
本発明の他の態様に於いて、本発明に於いて有用であるポリエステルのためのグリコール成分には、これらに限定するものではないが、下記の範囲の組合せ、即ち１０〜４５モル％の２，２，４，４−テトラメチル−１，３−シクロブタンジオール及び５５〜９０モル％の１，４−シクロヘキサンジメタノール、１０〜４０モル％の２，２，４，４−テトラメチル−１，３−シクロブタンジオール及び６０〜９０モル％の１，４−シクロヘキサンジメタノール、１０〜３５モル％の２，２，４，４−テトラメチル−１，３−シクロブタンジオール及び６５〜９０モル％の１，４−シクロヘキサンジメタノール、１０〜３０モル％の２，２，４，４−テトラメチル−１，３−シクロブタンジオール及び７０〜９０モル％の１，４−シクロヘキサンジメタノール、１０〜２５モル％の２，２，４，４−テトラメチル−１，３−シクロブタンジオール及び７５〜９０モル％の１，４−シクロヘキサンジメタノール、１０〜２０モル％の２，２，４，４−テトラメチル−１，３−シクロブタンジオール及び８０〜９０モル％の１，４−シクロヘキサンジメタノール並びに１０〜１５モル％の２，２，４，４−テトラメチル−１，３−シクロブタンジオール及び８５〜９０モル％の１，４−シクロヘキサンジメタノールの少なくとも１個が含まれる。
【０２４３】
本発明の他の態様に於いて、本発明に於いて有用であるポリエステルのためのグリコール成分には、これらに限定するものではないが、下記の範囲の組合せ、即ち２８〜３７モル％の２，２，４，４−テトラメチル−１，３−シクロブタンジオール及び６３〜７２モル％の１，４−シクロヘキサンジメタノール、２９〜３７モル％の２，２，４，４−テトラメチル−１，３−シクロブタンジオール及び６３〜７１モル％の１，４−シクロヘキサンジメタノール、３０〜３７モル％の２，２，４，４−テトラメチル−１，３−シクロブタンジオール及び６３〜７０モル％の１，４−シクロヘキサンジメタノール、３１〜３７モル％の２，２，４，４−テトラメチル−１，３−シクロブタンジオール及び６３〜６９モル％の１，４−シクロヘキサンジメタノール、３２〜３７モル％の２，２，４，４−テトラメチル−１，３−シクロブタンジオール及び６３〜６８モル％の１，４−シクロヘキサンジメタノール、３３〜３７モル％の２，２，４，４−テトラメチル−１，３−シクロブタンジオール及び６３〜６７モル％の１，４−シクロヘキサンジメタノール、３４〜３７モル％の２，２，４，４−テトラメチル−１，３−シクロブタンジオール及び６３〜６６モル％の１，４−シクロヘキサンジメタノール、３５〜３７モル％の２，２，４，４−テトラメチル−１，３−シクロブタンジオール及び６３〜６５モル％の１，４−シクロヘキサンジメタノール並びに３６〜３７モル％の２，２，４，４−テトラメチル−１，３−シクロブタンジオール及び６３〜６４モル％の１，４−シクロヘキサンジメタノールの少なくとも１個が含まれる。
【０２４４】
本発明の他の態様に於いて、本発明に於いて有用であるポリエステルのためのグリコール成分には、これらに限定するものではないが、下記の範囲の組合せ、即ち２８〜３６モル％の２，２，４，４−テトラメチル−１，３−シクロブタンジオール及び６４〜７２モル％の１，４−シクロヘキサンジメタノール、２９〜３６モル％の２，２，４，４−テトラメチル−１，３−シクロブタンジオール及び６４〜７１モル％の１，４−シクロヘキサンジメタノール、３０〜３６モル％の２，２，４，４−テトラメチル−１，３−シクロブタンジオール及び６４〜７０モル％の１，４−シクロヘキサンジメタノール、３１〜３６モル％の２，２，４，４−テトラメチル−１，３−シクロブタンジオール及び６４〜６９モル％の１，４−シクロヘキサンジメタノール、３２〜３６モル％の２，２，４，４−テトラメチル−１，３−シクロブタンジオール及び６４〜６８モル％の１，４−シクロヘキサンジメタノール、３３〜３６モル％の２，２，４，４−テトラメチル−１，３−シクロブタンジオール及び６４〜６７モル％の１，４−シクロヘキサンジメタノール、３４〜３６モル％の２，２，４，４−テトラメチル−１，３−シクロブタンジオール及び６４〜６６モル％の１，４−シクロヘキサンジメタノール並びに３５〜３６モル％の２，２，４，４−テトラメチル−１，３−シクロブタンジオール及び６４〜６５モル％の１，４−シクロヘキサンジメタノールの少なくとも１個が含まれる。
【０２４５】
本発明の他の態様に於いて、本発明に於いて有用であるポリエステルのためのグリコール成分には、これらに限定するものではないが、下記の範囲の組合せ、即ち２８〜３５モル％の２，２，４，４−テトラメチル−１，３−シクロブタンジオール及び６５〜７２モル％の１，４−シクロヘキサンジメタノール、２９〜３５モル％の２，２，４，４−テトラメチル−１，３−シクロブタンジオール及び６５〜７１モル％の１，４−シクロヘキサンジメタノール、３０〜３５モル％の２，２，４，４−テトラメチル−１，３−シクロブタンジオール及び６５〜７０モル％の１，４−シクロヘキサンジメタノール、３１〜３５モル％の２，２，４，４−テトラメチル−１，３−シクロブタンジオール及び６５〜６９モル％の１，４−シクロヘキサンジメタノール、３２〜３５モル％の２，２，４，４−テトラメチル−１，３−シクロブタンジオール及び６５〜６８モル％の１，４−シクロヘキサンジメタノール、３３〜３５モル％の２，２，４，４−テトラメチル−１，３−シクロブタンジオール及び６５〜６７モル％の１，４−シクロヘキサンジメタノール並びに３４〜３５モル％の２，２，４，４−テトラメチル−１，３−シクロブタンジオール及び６５〜６６モル％の１，４−シクロヘキサンジメタノール、の少なくとも１個が含まれる。
【０２４６】
本発明の他の態様に於いて、本発明に於いて有用であるポリエステルのためのグリコール成分には、これらに限定するものではないが、下記の範囲の組合せ、即ち２８〜３４モル％の２，２，４，４−テトラメチル−１，３−シクロブタンジオール及び６６〜７２モル％の１，４−シクロヘキサンジメタノール、２９〜３４モル％の２，２，４，４−テトラメチル−１，３−シクロブタンジオール及び６６〜７１モル％の１，４−シクロヘキサンジメタノール、３０〜３４モル％の２，２，４，４−テトラメチル−１，３−シクロブタンジオール及び６６〜７０モル％の１，４−シクロヘキサンジメタノール、３１〜３４モル％の２，２，４，４−テトラメチル−１，３−シクロブタンジオール及び６６〜６９モル％の１，４−シクロヘキサンジメタノール、３２〜３４モル％の２，２，４，４−テトラメチル−１，３−シクロブタンジオール及び６６〜６８モル％の１，４−シクロヘキサンジメタノール並びに３３〜３４モル％の２，２，４，４−テトラメチル−１，３−シクロブタンジオール及び６６〜６７モル％の１，４−シクロヘキサンジメタノールの少なくとも１個が含まれる。
【０２４７】
本発明の他の面に於いて、本発明に於いて有用であるポリエステルのためのグリコール成分には、これらに限定するものではないが、下記の範囲の組合せ、即ち２８〜３３モル％の２，２，４，４−テトラメチル−１，３−シクロブタンジオール及び６７〜７２モル％の１，４−シクロヘキサンジメタノール、２９〜３３モル％の２，２，４，４−テトラメチル−１，３−シクロブタンジオール及び６７〜７１モル％の１，４−シクロヘキサンジメタノール、３０〜３３モル％の２，２，４，４−テトラメチル−１，３−シクロブタンジオール及び６７〜７０モル％の１，４−シクロヘキサンジメタノール、３１〜３３モル％の２，２，４，４−テトラメチル−１，３−シクロブタンジオール及び６７〜６９モル％の１，４−シクロヘキサンジメタノール並びに３２〜３３モル％の２，２，４，４−テトラメチル−１，３−シクロブタンジオール及び６７〜６８モル％の１，４−シクロヘキサンジメタノールの少なくとも１個が含まれる。
【０２４８】
本発明の他の面に於いて、本発明に於いて有用であるポリエステルのためのグリコール成分には、これらに限定するものではないが、下記の範囲の組合せ、即ち２８〜３２モル％の２，２，４，４−テトラメチル−１，３−シクロブタンジオール及び６８〜７２モル％の１，４−シクロヘキサンジメタノール、２９〜３２モル％の２，２，４，４−テトラメチル−１，３−シクロブタンジオール及び６８〜７１モル％の１，４−シクロヘキサンジメタノール、３０〜３２モル％の２，２，４，４−テトラメチル−１，３−シクロブタンジオール及び６８〜７０モル％の１，４−シクロヘキサンジメタノール並びに３１〜３２モル％の２，２，４，４−テトラメチル−１，３−シクロブタンジオール及び６８〜６９モル％の１，４−シクロヘキサンジメタノールの少なくとも１個が含まれる。
【０２４９】
本発明の他の態様に於いて、本発明に於いて有用であるポリエステルのためのグリコール成分には、これらに限定するものではないが、下記の範囲の組合せ、即ち２８〜３１モル％の２，２，４，４−テトラメチル−１，３−シクロブタンジオール及び６９〜７２モル％の１，４−シクロヘキサンジメタノール、２９〜３１モル％の２，２，４，４−テトラメチル−１，３−シクロブタンジオール及び６９〜７１モル％の１，４−シクロヘキサンジメタノール並びに３０〜３１モル％の２，２，４，４−テトラメチル−１，３−シクロブタンジオール及び６９〜７０モル％の１，４−シクロヘキサンジメタノールの少なくとも１個が含まれる。
【０２５０】
本発明の他の態様に於いて、本発明に於いて有用であるポリエステルのためのグリコール成分には、これらに限定するものではないが、下記の範囲の組合せ、即ち２８〜３０モル％の２，２，４，４−テトラメチル−１，３−シクロブタンジオール及び７０〜７２モル％の１，４−シクロヘキサンジメタノール、２９〜３０モル％の２，２，４，４−テトラメチル−１，３−シクロブタンジオール及び７０〜７１モル％の１，４−シクロヘキサンジメタノール並びに２８〜２９モル％の２，２，４，４−テトラメチル−１，３−シクロブタンジオール及び７１〜７２モル％の１，４−シクロヘキサンジメタノールの少なくとも１個が含まれる。
【０２５１】
本発明の或る態様について、本発明に於いて有用であるポリエステルは、６０／４０（重量／重量）フェノール／テトラクロロエタン中０．５ｇ／１００ｍＬの濃度で２５℃で決定したとき、下記のインヘレント粘度、即ち０．４５〜１．２ｄＬ／ｇ、０．４５〜１．１ｄＬ／ｇ、０．４５〜１ｄＬ／ｇ、０．４５〜０．９８ｄＬ／ｇ、０．４５〜０．９５ｄＬ／ｇ、０．４５〜０．９０ｄＬ／ｇ、０．４５〜０．８５ｄＬ／ｇ、０．４５〜０．８０ｄＬ／ｇ、０．４５〜０．７５ｄＬ／ｇ、０．４５〜０．７５ｄＬ／ｇよりも小さい、０．４５〜０．７２ｄＬ／ｇ、０．４５〜０．７０ｄＬ／ｇ、０．４５〜０．７０ｄＬ／ｇよりも小さい、０．４５〜０．６８ｄＬ／ｇ、０．４５〜０．６８ｄＬ／ｇよりも小さい、０．４５〜０．６５ｄＬ／ｇ、０．５０〜１．２ｄＬ／ｇ、０．５０〜１．１ｄＬ／ｇ、０．５０〜１ｄＬ／ｇ、０．５０〜１ｄＬ／ｇよりも小さい、０．５０〜０．９８ｄＬ／ｇ、０．５０〜０．９５ｄＬ／ｇ、０．５０〜０．９０ｄＬ／ｇ、０．５０〜０．８５ｄＬ／ｇ、０．５０〜０．８０ｄＬ／ｇ、０．５０〜０．７５ｄＬ／ｇ、０．５０〜０．７５ｄＬ／ｇよりも小さい、０．５０〜０．７２ｄＬ／ｇ、０．５０〜０．７０ｄＬ／ｇ、０．５０〜０．７０ｄＬ／ｇよりも小さい、０．５０〜０．６８ｄＬ／ｇ、０．５０〜０．６８ｄＬ／ｇよりも小さい、０．５０〜０．６５ｄＬ／ｇ、０．５５〜１．２ｄＬ／ｇ、０．５５〜１．１ｄＬ／ｇ、０．５５〜１ｄＬ／ｇ、０．５５〜１ｄＬ／ｇよりも小さい、０．５５〜０．９８ｄＬ／ｇ、０．５５〜０．９５ｄＬ／ｇ、０．５５〜０．９０ｄＬ／ｇ、０．５５〜０．８５ｄＬ／ｇ、０．５５〜０．８０ｄＬ／ｇ、０．５５〜０．７５ｄＬ／ｇ、０．５５〜０．７５ｄＬ／ｇよりも小さい、０．５５〜０．７２ｄＬ／ｇ、０．５５〜０．７０ｄＬ／ｇ、０．５５〜０．７０ｄＬ／ｇよりも小さい、０．５５〜０．６８ｄＬ／ｇ、０．５５〜０．６８ｄＬ／ｇよりも小さい、０．５５〜０．６５ｄＬ／ｇ、０．５８〜１．２ｄＬ／ｇ、０．５８〜１．１ｄＬ／ｇ、０．５８〜１ｄＬ／ｇ、０．５８〜１ｄＬ／ｇよりも小さい、０．５８〜０．９８ｄＬ／ｇ、０．５８〜０．９５ｄＬ／ｇ、０．５８〜０．９０ｄＬ／ｇ、０．５８〜０．８５ｄＬ／ｇ、０．５８〜０．８０ｄＬ／ｇ、０．５８〜０．７５ｄＬ／ｇ、０．５８〜０．７５ｄＬ／ｇよりも小さい、０．５８〜０．７２ｄＬ／ｇ、０．５８〜０．７０ｄＬ／ｇ、０．５８〜０．７０ｄＬ／ｇよりも小さい、０．５８〜０．６８ｄＬ／ｇ、０．５８〜０．６８ｄＬ／ｇよりも小さい、０．５８〜０．６５ｄＬ／ｇ、０．６０〜１．２ｄＬ／ｇ、０．６０〜１．１ｄＬ／ｇ、０．６０〜１ｄＬ／ｇ、０．６０〜１ｄＬ／ｇよりも小さい、０．６０〜０．９８ｄＬ／ｇ、０．６０〜０．９５ｄＬ／ｇ、０．６０〜０．９０ｄＬ／ｇ、０．６０〜０．８５ｄＬ／ｇ、０．６０〜０．８０ｄＬ／ｇ、０．６０〜０．７５ｄＬ／ｇ、０．６０〜０．７５ｄＬ／ｇよりも小さい、０．６０〜０．７２ｄＬ／ｇ、０．６０〜０．７０ｄＬ／ｇ、０．６０〜０．７０ｄＬ／ｇよりも小さい、０．６０〜０．６８ｄＬ／ｇ、０．６０〜０．６８ｄＬ／ｇよりも小さい、０．６０〜０．６５ｄＬ／ｇ、０．６５〜１．２ｄＬ／ｇ、０．６５〜１．１ｄＬ／ｇ、０．６５〜１ｄＬ／ｇ、０．６５〜１ｄＬ／ｇよりも小さい、０．６５〜０．９８ｄＬ／ｇ、０．６５〜０．９５ｄＬ／ｇ、０．６５〜０．９０ｄＬ／ｇ、０．６５〜０．８５ｄＬ／ｇ、０．６５〜０．８０ｄＬ／ｇ、０．６５〜０．７５ｄＬ／ｇ、０．６５〜０．７５ｄＬ／ｇよりも小さい、０．６５〜０．７２ｄＬ／ｇ、０．６５〜０．７０ｄＬ／ｇ、０．６５〜０．７０ｄＬ／ｇよりも小さい、０．６８〜１．２ｄＬ／ｇ、０．６８〜１．１ｄＬ／ｇ、０．６８〜１ｄＬ／ｇ、０．６８〜１ｄＬ／ｇよりも小さい、０．６８〜０．９８ｄＬ／ｇ、０．６８〜０．９５ｄＬ／ｇ、０．６８〜０．９０ｄＬ／ｇ、０．６８〜０．８５ｄＬ／ｇ、０．６８〜０．８０ｄＬ／ｇ、０．６８〜０．７５ｄＬ／ｇ、０．６８〜０．７５ｄＬ／ｇよりも小さい、０．６８〜０．７２ｄＬ／ｇ、０．７６ｄＬ／ｇよりも大きい〜１．２ｄＬ／ｇ、０．７６ｄＬ／ｇよりも大きい〜１．１ｄＬ／ｇ、０．７６ｄＬ／ｇよりも大きい〜１ｄＬ／ｇ、０．７６ｄＬ／ｇよりも大きい〜１ｄＬ／ｇよりも小さい、０．７６ｄＬ／ｇよりも大きい〜０．９８ｄｌ／ｇ、０．７６ｄＬ／ｇよりも大きい〜０．９５ｄＬ／ｇ、０．７６ｄＬ／ｇよりも大きい〜０．９０ｄＬ／ｇ、０．８０ｄＬ／ｇよりも大きい〜１．２ｄＬ／ｇ、０．８０ｄＬ／ｇよりも大きい〜１．１ｄＬ／ｇ、０．８０ｄＬ／ｇよりも大きい〜１ｄＬ／ｇ、０．８０ｄＬ／ｇよりも大きい〜１ｄＬ／ｇよりも小さい、０．８０ｄＬ／ｇよりも大きい〜１．２ｄＬ／ｇ、０．８０ｄＬ／ｇよりも大きい〜０．９８ｄＬ／ｇ、０．８０ｄＬ／ｇよりも大きい〜０．９５ｄＬ／ｇ、０．８０ｄＬ／ｇよりも大きい〜０．９０ｄＬ／ｇの少なくとも１個を示すことができる。
【０２５２】
本発明の或る態様について、本発明に於いて有用であるポリエステルは、６０／４０（重量／重量）フェノール／テトラクロロエタン中０．５ｇ／１００ｍＬの濃度で２５℃で決定したとき、下記のインヘレント粘度、即ち０．５８〜０．７０ｄＬ／ｇ、０．５８〜０．６９ｄＬ／ｇ、０．５８〜０．６８ｄＬ／ｇ、０．５８〜０．６７ｄＬ／ｇ、０．５８〜０．６６ｄＬ／ｇ、０．５８〜０．６５ｄＬ／ｇ、０．５８〜０．６４ｄＬ／ｇ、０．５８〜０．６３ｄＬ／ｇ、０．５８〜０．６２ｄＬ／ｇ、０．５８〜０．６１ｄＬ／ｇ、０．５８〜０．６０ｄＬ／ｇ、０．５８〜０．５９ｄＬ／ｇ、０．５９〜０．７０ｄＬ／ｇ、０．５９〜０．６９ｄＬ／ｇ、０．５９〜０．６８ｄＬ／ｇ、０．５９〜０．６７ｄＬ／ｇ、０．５９〜０．６６ｄＬ／ｇ、０．５９〜０．６５ｄＬ／ｇ、０．５９〜０．６４ｄＬ／ｇ、０．５９〜０．６３ｄＬ／ｇ、０．５９〜０．６２ｄＬ／ｇ、０．５９〜０．６１ｄＬ／ｇ、０．５９〜０．６０ｄＬ／ｇ、０．６０〜０．７０ｄＬ／ｇ、０．６０〜０．６９ｄＬ／ｇ、０．６０〜０．６８ｄＬ／ｇ、０．６０〜０．６７ｄＬ／ｇ、０．６０〜０．６６ｄＬ／ｇ、０．６０〜０．６５ｄＬ／ｇ、０．６０〜０．６４ｄＬ／ｇ、０．６０〜０．６３ｄＬ／ｇ、０．６０〜０．６２ｄＬ／ｇ、０．６０〜０．６１ｄＬ／ｇ、０．６１〜０．７０ｄＬ／ｇ、０．６１〜０．６９ｄＬ／ｇ、０．６１〜０．６８ｄＬ／ｇ、０．６１〜０．６７ｄＬ／ｇ、０．６１〜０．６６ｄＬ／ｇ、０．６１〜０．６５ｄＬ／ｇ、０．６１〜０．６４ｄＬ／ｇ、０．６１〜０．６３ｄＬ／ｇ、０．６１〜０．６２ｄＬ／ｇ、０．６２〜０．７０ｄＬ／ｇ、０．６２〜０．６９ｄＬ／ｇ、０．６２〜０．６８ｄＬ／ｇ、０．６２〜０．６７ｄＬ／ｇ、０．６２〜０．６６ｄＬ／ｇ、０．６２〜０．６５ｄＬ／ｇ、０．６２〜０．６４ｄＬ／ｇ、０．６２〜０．６３ｄＬ／ｇ、０．６３〜０．７０ｄＬ／ｇ、０．６３〜０．６９ｄＬ／ｇ、０．６３〜０．６８ｄＬ／ｇ、０．６３〜０．６７ｄＬ／ｇ、０．６３〜０．６６ｄＬ／ｇ、０．６３〜０．６５ｄＬ／ｇ、０．６３〜０．６４ｄＬ／ｇ、０．６４〜０．７０ｄＬ／ｇ、０．６４〜０．６９ｄＬ／ｇ、０．６４〜０．６８ｄＬ／ｇ、０．６４〜０．６７ｄＬ／ｇ、０．６４〜０．６６ｄＬ／ｇ、０．６４〜０．６５ｄＬ／ｇ、０．６５〜０．７０ｄＬ／ｇ、０．６５〜０．６９ｄＬ／ｇ、０．６５〜０．６８ｄＬ／ｇ、０．６５〜０．６７ｄＬ／ｇ、０．６５〜０．６６ｄＬ／ｇ、０．６６〜０．７０ｄＬ／ｇ、０．６６〜０．６９ｄＬ／ｇ、０．６６〜０．６８ｄＬ／ｇ、０．６６〜０．６７ｄＬ／ｇ、０．６７〜０．７０ｄＬ／ｇ、０．６７〜０．６９ｄＬ／ｇ、０．６７〜０．６８ｄＬ／ｇ、０．６８〜０．７０ｄＬ／ｇ、０．６８〜０．６９ｄＬ／ｇ及び０．６９〜０．７０ｄＬ／ｇの少なくとも１個を示すことができる。
【０２５３】
本発明の哺乳瓶に於いて有用である組成物は、他の方法で記載されない限り、本明細書中に記載されたインヘレント粘度範囲の少なくとも１個及び本明細書中に記載された組成物についてのモノマー範囲の少なくとも１個を有することができる。また、本発明の哺乳瓶に於いて有用である組成物は、他の方法で記載されない限り、本明細書中に記載されたＴｇ範囲の少なくとも１個及び本明細書中に記載された組成物についてのモノマー範囲の少なくとも１個を有することができる。また、本発明の哺乳瓶に於いて有用である組成物は、他の方法で記載されない限り、本明細書中に記載されたインヘレント粘度範囲の少なくとも１個、本明細書中に記載されたＴｇ範囲の少なくとも１個及び本明細書中に記載された組成物についてのモノマー範囲の少なくとも１個を有することができる。
【０２５４】
本発明の一つの面に於いて、本発明の哺乳瓶に於いて有用である或るポリエステルに於いて有用であるシス−２，２，４，４−テトラメチル−１，３−シクロブタンジオールのモル％は、５０モル％よりも大きい若しくは５５モル％よりも大きいシス−２，２，４，４−テトラメチル−１，３−シクロブタンジオール又は７０モル％よりも大きいシス−２，２，４，４−テトラメチル−１，３−シクロブタンジオール（ここで、シス−２，２，４，４−テトラメチル−１，３−シクロブタンジオール及びトランス−２，２，４，４−テトラメチル−１，３−シクロブタンジオールの合計モル％は、合計１００モル％に等しい）である。本発明の別の面に於いて、本発明の哺乳瓶に於いて有用であるシス−２，２，４，４−テトラメチル−１，３−シクロブタンジオールのモル％は、５０モル％である。本発明の別の面に於いて、本発明の哺乳瓶に於いて有用であるシス−２，２，４，４−テトラメチル−１，３−シクロブタンジオールのモル％は、４０〜７０モル％である。
【０２５５】
或る態様に於いて、テレフタル酸若しくはそのエステル、例えばテレフタル酸ジメチル又はテレフタル酸残基とそのエステルとの混合物は、本発明のボトルに於いて有用であるポリエステルを形成するために使用されるジカルボン酸成分の一部又は全部を構成することができる。或る態様に於いて、テレフタル酸残基は、本発明のボトルに於いて有用であるポリエステルを形成するために使用されるジカルボン酸成分の一部又は全部を、少なくとも７０モル％、例えば、少なくとも８０モル％、少なくとも９０モル％、少なくとも９５モル％、少なくとも９９モル％又は１００モル％さえもの濃度で、構成することができる。或る態様に於いて、本発明の哺乳瓶に於いて有用であるより高い衝撃強度のポリエステルを製造するために、より高い量のテレフタル酸を使用することができる。この開示の目的のために、用語「テレフタル酸」及び「テレフタル酸ジメチル」は、本明細書に於いて互換可能に使用される。一つの態様に於いて、テレフタル酸ジメチルは、本発明に於いて有用であるポリエステルを形成するために使用されるジカルボン酸成分の一部又は全部である。全ての態様に於いて、７０〜１００モル％若しくは８０〜１００モル％若しくは９０〜１００モル％若しくは９９〜１００モル％の範囲又は１００モル％のテレフタル酸及び／若しくはテレフタル酸ジメチル並びに／又はこれらの混合物を使用することができる。
【０２５６】
テレフタル酸に加えて、本発明に於いて有用であるポリエステルのジカルボン酸成分は、３０モル％以下、２０モル％以下、１０モル％以下、５モル％以下又は１モル％以下の、１種又はそれ以上の変性芳香族ジカルボン酸からなっていてよい。更に別の態様は、０モル％の変性芳香族ジカルボン酸を含有する。従って、存在する場合に、１種又はそれ以上の変性芳香族ジカルボン酸の量は、例えば、０．０１〜３０モル％、０．０１〜２０モル％、０．０１〜１０モル％、０．０１〜５モル％及び０．０１〜１モル％を含む、これらの先行する終点値の何れかからの範囲であってよいことが意図される。一つの態様に於いて、本発明に於いて使用することができる変性芳香族ジカルボン酸には、これらに限定するものではないが、炭素数２０以下であり、線状、パラ配位又は対称であってよいものが含まれる。本発明に於いて使用することができる変性芳香族ジカルボン酸の例には、これらに限定するものではないが、イソフタル酸、４，４′−ビフェニルジカルボン酸、１，４−、１，５−、２，６−、２，７−ナフタレンジカルボン酸及びトランス−４，４′−スチルベンジカルボン酸並びにこれらのエステルが含まれる。一つの態様に於いて、この変性芳香族ジカルボン酸はイソフタル酸である。別の態様に於いて、この変性芳香族ジカルボン酸はナフタレンジカルボン酸である。更に別の態様に於いて、この変性芳香族ジカルボン酸はトランス−４，４′−スチルベンジカルボン酸である。
【０２５７】
本発明の哺乳瓶に於いて有用であるポリエステルのカルボン酸成分は、更に、１０モル％以下の、例えば５モル％以下又は１モル％以下の、１種又はそれ以上の炭素数２〜１６の脂肪族ジカルボン酸、例えばマロン酸、コハク酸、グルタル酸、アジピン酸、ピメリン酸、スベリン酸、アゼライン酸及びドデカンジオンジカルボン酸によって、更に変性することができる。或る態様は、また、０．０１モル％又はそれ以上、例えば０．１モル％又はそれ以上、１モル％又はそれ以上、５モル％又はそれ以上又は１０モル％又はそれ以上の、１種又はそれ以上の変性脂肪族ジカルボン酸からなっていてよい。更に別の態様は、０モル％の変性脂肪族ジカルボン酸を含有する。従って、存在する場合に、１種又はそれ以上の変性脂肪族ジカルボン酸の量は、例えば０．０１〜１０モル％及び０．１〜１０モル％を含む、これらの先行する終点値の何れかからの範囲であってよいことが意図される。ジカルボン酸の合計モル％は、１００モル％である。
【０２５８】
テレフタル酸のエステル並びに他の変性ジカルボン酸又はこれらの対応するエステル及び／若しくは塩を、ジカルボン酸の代わりに使用することができる。ジカルボン酸エステルの適切な例には、これらに限定するものではないが、ジメチル、ジエチル、ジプロピル、ジイソプロピル、ジブチル及びジフェニルエステルが含まれる。一つの態様に於いて、このエステルは、下記のもの、即ち、メチル、エチル、プロピル、イソプロピル及びフェニルエステルの少なくとも１種から選択される。
【０２５９】
一つの態様に於いて、テレフタル酸を出発材料として使用することができる。別の態様に於いて、テレフタル酸ジメチルを出発材料として使用することができる。更に別の態様に於いて、テレフタル酸とテレフタル酸ジメチルとの混合物を、出発材料として及び／又は中間材料として使用することができる。
【０２６０】
１，４−シクロヘキサンジメタノールは、シス、トランス又は例えば６０：４０〜４０：６０のシス／トランス比のこれらの混合物であってよい。別の態様に於いて、トランス−１，４−シクロヘキサンジメタノールは、６０〜８０モル％の量で存在してよい。別の態様に於いて、トランス−１，４−シクロヘキサンジメタノールは７０モル％の量で存在してよく、シス−１，４−シクロヘキサンジメタノールは３０モル％の量で存在してよい。
【０２６１】
本発明の哺乳瓶に於いて有用であるポリエステル組成物のポリエステル部分のグリコール成分には、２５モル％又はそれ以下の、２，２，４，４−テトラメチル−１，３−シクロブタンジオール又は１，４−シクロヘキサンジメタノールではない１種又はそれ以上の変性グリコールが含有されていてよく、一つの態様に於いて、本発明の哺乳瓶に於いて有用であるポリエステルには、１５モル％よりも少ない１種又はそれ以上の変性グリコールが含有されていてよい。別の態様に於いて、本発明の哺乳瓶に於いて有用であるポリエステルには、１０モル％又はそれ以下の１種又はそれ以上の変性グリコールが含有されていてよい。別の態様に於いて、本発明の哺乳瓶に於いて有用であるポリエステルには、５モル％又はそれ以下の１種又はそれ以上の変性グリコールが含有されていてよい。別の態様に於いて、本発明の哺乳瓶に於いて有用であるポリエステルには、３モル％又はそれ以下の１種又はそれ以上の変性グリコールが含有されていてよい。別の態様に於いて、本発明の哺乳瓶に於いて有用であるポリエステルには、０モル％の変性グリコールが含有されていてよい。或る態様には、また、０．０１モル％又はそれ以上、例えば０．１モル％又はそれ以上、１モル％又はそれ以上、５モル％又はそれ以上又は１０モル％又はそれ以上の、１種又はそれ以上の変性グリコールが含有されていてよい。従って、存在する場合に、１種又はそれ以上の変性グリコールの量は、例えば０．０１〜１５モル％及び０．１〜１０モル％を含む、これらの先行する終点値の何れかからの範囲であってよいことが意図される。
【０２６２】
本発明の哺乳瓶に於いて有用であるポリエステルに於いて有用である変性グリコールは、２，２，４，４−テトラメチル−１，３−シクロブタンジオール及び１，４−シクロヘキサンジメタノール以外のジオールを指し、２〜１６個の炭素原子を含有することができる。適切な変性グリコールの例には、これらに限定されないが、エチレングリコール、１，２−プロパンジオール、１，３−プロパンジオール、ネオペンチルグリコール、１，４−ブタンジオール、１，５−ペンタンジオール、１，６−ヘキサンジオール、ｐ−キシレングリコール又はこれらの混合物が含まれる。一つの態様に於いて、この変性グリコールはエチレングリコールである。別の態様に於いて、この変性グリコールには、これらに限定されないが、１，３−プロパンジオール及び１，４−ブタンジオールが含まれる。別の態様に於いて、エチレングリコールは変性ジオールとして除外される。別の態様に於いて、１，３−プロパンジオール及び１，４−ブタンジオールは変性ジオールとして除外される。別の態様に於いて、２，２−ジメチル−１，３−プロパンジオールは変性ジオールとして除外される。
【０２６３】
本発明の哺乳瓶に於いて有用であるポリエステル組成物に於いて有用であるポリエステル及び／又は或るポリエステル／ポリカーボネートブレンドは、それぞれジオール又は二酸残基の合計モル％基準で、０〜１０モル％、例えば０．０１〜５％、０．０１〜１モル％、０．０５〜５モル％、０．０５〜１モル％又は０．１〜０．７モル％の、３個又はそれ以上のカルボキシル置換基、ヒドロキシル置換基又はこれらの組合せを有する、本明細書に於いて分岐剤としても参照される分岐モノマーの１種又はそれ以上の残基を含有していてよい。或る態様に於いて、分岐モノマー又は分岐剤は、ポリエステルの重合の前及び／又は間及び／又は後に添加することができる。従って、本発明の哺乳瓶に於いて有用であるポリエステル（群）は、線状又は分枝状であってよい。このポリカーボネートもまた、線状又は分枝状であってよい。或る態様に於いて、分岐モノマー又は分岐剤は、ポリカーボネートの重合の前及び／又は間及び／又は後に添加することができる。
【０２６４】
分岐モノマーの例には、これらに限定されないが、多官能性酸又は多官能性アルコール、例えばトリメリット酸、トリメリット酸無水物、ピロメリット酸二無水物、トリメチロールプロパン、グリセロール、ペンタエリトリトール、クエン酸、酒石酸、３−ヒドロキシグルタル酸等が含まれる。一つの態様に於いて、分岐モノマー残基は、０．１〜０．７モル％の、下記のもの、即ち、トリメリット酸無水物、ピロメリット酸二無水物、グリセロール、ソルビトール、１，２，６−ヘキサントリオール、ペンタエリスリトール、トリメチロールエタン及び／又はトリメシン酸の少なくとも１種から選択された１種又はそれ以上の残基からなっていてよい。この分岐モノマーは、例えば米国特許第５，６５４，３４７号明細書及び米国特許第５，６９６，１７６号明細書（これらの分岐モノマーに関する開示を参照して本明細書に含める）に記載されているように、コンセントレートの形で、ポリエステル反応混合物に添加するか又はポリエステルとブレンドすることができる。
【０２６５】
一つの面に於いて、本発明の哺乳瓶に於いて有用であるポリエステルは、１，３−プロパンジオール又は１，４−ブタンジオールを単独で又は組合せて使用しないで製造される。他の態様に於いて、１，３−プロパンジオール又は１，４−ブタンジオールは、単独で又は組合せて、本発明のポリエステルを製造する際に使用することができる。
【０２６６】
一つの面に於いて、本発明の哺乳瓶に於いて有用であるポリエステルは分岐剤を含有しないか又はその代わりに、少なくとも１種の分岐剤が、ポリエステルの重合の前若しくは間に添加される。
【０２６７】
一つの面に於いて、本発明の哺乳瓶に於いて有用であるポリエステルは、それが添加される方法又は順序に関係なく、少なくとも１種の分岐剤を含有する。
【０２６８】
一つの面に於いて、本発明の哺乳瓶に於いて有用であるポリエステル組成物はポリカーボネートを含有する。
【０２６９】
一つの面に於いて、本発明の哺乳瓶に於いて有用であるポリエステル組成物はポリカーボネートを含有しない。
【０２７０】
一つの面に於いて、本発明の哺乳瓶に於いて有用であるポリエステル組成物は、ポリカーボネートを実質的に含有しない。
【０２７１】
一つの面に於いて、本発明の哺乳瓶に於いて有用であるポリエステル組成物は、１５重量％よりも少ないポリカーボネートを含有する。
【０２７２】
一つの面に於いて、本発明の哺乳瓶に於いて有用であるポリエステル組成物は、１０重量％よりも少ないポリカーボネートを含有する。
【０２７３】
一つの面に於いて、本発明の哺乳瓶に於いて有用であるポリエステルは、０．０１〜１５未満モル％のエチレングリコール残基又は０．０１〜１０未満モル％のエチレングリコール残基を含有する。
【０２７４】
一つの面に於いて、本発明の哺乳瓶に於いて有用であるポリエステルは、エチレングリコールを含有しない。
【０２７５】
一つの面に於いて、本発明の哺乳瓶に於いて有用であるポリエステルは、エチレングリコールを実質的に含有しない。
【０２７６】
一つの面に於いて、本発明の哺乳瓶に於いて有用であるポリエステル組成物は、少なくとも１種の熱安定剤及び／又はその反応生成物を含有する。
【０２７７】
更に、本発明の哺乳瓶に於いて有用であるポリマー材料及びブレンドは、組成物全体の０．０１〜２５重量％の、一般的な添加剤、例えば着色剤、染料、離型剤、難燃剤、可塑剤、核生成剤、安定剤（これらに限定するものではないが、ＵＶ安定剤、熱安定剤及び／又はこれらの反応生成物を含む）、充填剤並びに耐衝撃性改良剤を含有することができる。当前記技術分野に於いて公知であり、本発明に於いて有用である典型的な市販の耐衝撃性改良剤の例には、これらに限定するものではないが、エチレン／プロピレンターポリマー、官能化ポリオレフィン、例えばアクリル酸メチル及び／又はメタクリル酸グリシジルを含有するもの、スチレン系ブロックコポリマー耐衝撃性改良剤並びに種々のアクリル系コア／シェル型耐衝撃性改良剤が含まれる。このような添加剤の残基も、ポリエステル組成物の一部として意図される。
【０２７８】
本発明の哺乳瓶に於いて有用であるポリエステルは、少なくとも１種の連鎖延長剤を含有することができる。適切な連鎖延長剤には、これらに限定するものではないが、多官能性（これらに限定するものではないが、二官能性を含む）イソシアネート、多官能性エポキシド（例えばエポキシル化ノボラックを含む）及びフェノキシ樹脂が含まれる。或る態様に於いて、連鎖延長剤は、重合方法の終点で又は重合方法の後に添加することができる。重合方法の後で添加する場合、連鎖延長剤は、配合によって又は二次加工方法、例えば射出成形若しくは押出の間の添加によって含有させることができる。使用される連鎖延長剤の量は、使用される特定のモノマー組成物及び所望される物理的特性に依存して変えることができるが、一般的に、ポリエステルの全重量基準で、０．１重量％〜１０重量％、例えば、０．１〜５重量％である。
【０２７９】
熱安定剤は、ポリエステル製造の間及び／又は重合後のポリエステルを安定化させる化合物であり、これらに限定するものではないが、リン酸、亜リン酸、ホスホン酸、ホスフィン酸、亜ホスホン酸並びにこれらの種々のエステル及び塩（これらに限定するものではない）を含むリン化合物を含む。これらは、本発明の哺乳瓶に於いて有用であるポリエステル組成物中に存在することができる。これらのエステルは、アルキル、分枝状アルキル、置換アルキル、二官能性アルキル、アルキルエーテル、アリール及び置換アリールであってよい。一つの態様に於いて、特定のリン化合物中に存在するエステル基の数は、ゼロから、使用される熱安定剤上に存在するヒドロキシル基の数に基づいて許容される最大値まで変化し得る。用語「熱安定剤」は、これらの反応生成物（群）を含めるように意図される。本発明の熱安定剤に関連して使用されるとき用語「反応生成物」は、熱安定剤とポリエステルを製造する際に使用されるモノマーの何れかとの間の重縮合又はエステル化反応の全ての生成物及び触媒と任意の他の種類の添加剤との間の重縮合又はエステル化反応の生成物を指す。
【０２８０】
一つの態様に於いて、熱安定剤は、前記のリン系化合物（ここで、（酸素又はリン原子に結合されている）この酸化合物の水素原子の１個又はそれ以上は、アルキル、分枝状アルキル、置換アルキル、アルキルエーテル、置換アルキルエーテル、アルキル−アリール、アルキル置換アリール、アリール、置換アリール及びこれらの混合物によって置換されている）の何れであってもよい。別の態様に於いて、熱安定剤は、これらに限定するものではないが、前記の化合物（ここで、この化合物の酸素原子に結合されている水素原子の少なくとも１個は、金属イオン又はアンモニウムイオンによって置換されている）を含む。
【０２８１】
一つの態様に於いて、熱安定剤には、これらに限定されないが、リン酸、亜リン酸、ホスフィン酸、ホスホン酸、亜ホスホン酸のアルキル、アリール又は混合アルキルアリールエステル又は部分エステルが含まれる。このアルキル又はアリール基には、１個又はそれ以上の置換基が含有されていてよい。
【０２８２】
一つの面に於いて、このリン化合物は、置換又は非置換のアルキルリン酸エステル、置換又は非置換のアリールリン酸エステル、置換又は非置換の混合アルキルアリールリン酸エステル、ジホスファイト、リン酸の塩、ホスフィンオキシド及び混合アリールアルキルホスファイト、これらの反応生成物並びにこれらの混合物の少なくとも１種から選択された少なくとも１種の熱安定剤を含む。リン酸エステルには、リン酸が完全にエステル化されているか又は部分的にのみエステル化されているエステルが含まれる。
【０２８３】
一つの態様に於いて、例えば熱安定剤には少なくとも１種のリン酸エステルが含まれてよい。
【０２８４】
別の態様に於いて、本発明に於いて有用であるリン酸エステルには、これらに限定されないが、アルキルリン酸エステル、アリールリン酸エステル、混合アルキルアリールリン酸エステル及び／又はこれらの混合物が含まれてよい。
【０２８５】
或る態様に於いて、本発明に於いて有用であるリン酸エステルは、含まれるリン酸エステル上の基が、アルキル、アルコキシアルキル、フェニル又は置換フェニル基であるものである。これらのリン酸エステルは、一般的に、本明細書に於いて、アルキル及び／又はアリールリン酸エステルとして参照される。或る好ましい態様には、リン酸トリアルキル、リン酸トリアリール、リン酸アルキルジアリール、リン酸ジアルキルアリール及びこのようなリン酸エステルの混合物（ここで、アルキル基は、好ましくは炭素数２〜１２のものであり、アリール基は好ましくはフェニルである）が含まれる。
【０２８６】
一つの態様に於いて、本発明に於ける熱安定剤として有用であるリン酸エステルには、これらに限定するものではないが、下記のもの、即ち、リン酸トリアルキル、リン酸トリアリール、リン酸アルキルジアリール及びリン酸混合アルキルアリールの少なくとも１種が含まれる。
【０２８７】
一つの態様に於いて、本発明に於ける熱安定剤として有用であるリン酸エステルには、これらに限定するものではないが、下記のもの、即ちリン酸トリアリール、リン酸アルキルジアリール及びリン酸混合アルキルアリールの少なくとも１種が含まれる。
【０２８８】
一つの態様に於いて、本発明に於ける熱安定剤として有用であるリン酸エステルには、これらに限定するものではないが、下記のもの、即ちリン酸トリアリール及びリン酸混合アルキルアリールの少なくとも１種が含まれる。一つの態様に於いて、少なくとも１種の熱安定剤は、これらに限定するものではないが、リン酸トリアリール、例えばリン酸トリフェニルを含む。一つの態様に於いて、少なくとも１種の熱安定剤は、これらに限定するものではないが、Ｍｅｒｐｏｌ  Ａを含む。
【０２８９】
これらのボトルには、これらに限定するものではないが、射出ブロー成形ボトル、射出延伸ブロー成形ボトル、押出ブロー成形ボトル及び押出延伸ブロー成形ボトルが含まれる。
【０２９０】
本発明の方法には、これらに限定するものではないが、押出ブロー成形、押出延伸ブロー成形、射出ブロー成形及び射出延伸ブロー成形を含む、当前記技術分野で公知の任意のブロー成形方法が含まれる。
【０２９１】
本発明は、当前記技術分野で公知の任意の射出ブロー成形製造方法を含むことを意図する。これらに限定されないけれども、射出ブロー成形（ＩＢＭ）製造方法の典型的な説明には、１）往復スクリュー式押出機内で樹脂を溶融すること、２）溶融樹脂を射出成形用金型の中に射出して、一端で閉じられた部分的に冷却されたチューブ（即ちプレフォーム）を形成すること、３）このプレフォームを、プレフォームを取り囲む所望の仕上げ形状を有するブロー成形用金型の中に移動し、プレフォームを取り囲んでブロー成形用金型を閉じること、４）空気をプレフォームの中に吹き込み、金型を充満するまでプレフォームを延伸し、膨張させること、５）成形された物品を冷却すること、６）この物品を金型から突き出すことが含まれる。
【０２９２】
本発明は、当前記技術分野で公知の任意の射出延伸ブロー成形製造方法を含むことを意図する。これらに限定するものではないが、射出延伸ブロー成形（ＩＳＢＭ）製造方法の典型的な説明には、１）往復スクリュー式押出機内で樹脂を溶融すること、２）溶融樹脂を射出成形用金型の中に射出して、一端で閉じられた部分的に冷却されたチューブ（即ち、プレフォーム）を形成すること、３）このプレフォームを、プレフォームを取り囲む所望の仕上げ形状を有するブロー成形用金型の中に移動し、プレフォームを取り囲んでブロー成形用金型を閉じること、４）内部延伸ロッドを使用してプレフォームを延伸し、空気をプレフォームの中に吹き込み、金型を充満するまでプレフォームを延伸し、膨張させること、５）成形された物品を冷却すること、６）この物品を金型から突き出すことが含まれる。
【０２９３】
本発明は、当前記技術分野で公知の任意の押出ブロー成形製造方法を含むことを意図する。これらに限定するものではないが、押出ブロー成形製造方法の典型的な説明には、１）押出機内で樹脂を溶融すること、２）溶融樹脂をダイに通して押し出して、溶融ポリマーのチューブ（即ちパリソン）を形成すること、３）このパリソンを取り囲んで所望の仕上げ形状を有する金型をクランプすること、４）空気をパリソンの中に吹き込み、金型を充満するまで押出物を延伸し、膨張させること、５）成形された物品を冷却すること、６）この物品を金型から突き出すこと及び７）この物品から、過剰のプラスチック（通常、ばりとして参照される）を除去することが含まれる。
【０２９４】
本発明は、また、これらに限定するものではないが、容器、ボトル及び哺乳瓶を含む、本発明の方法を使用して製造された全てのブロー成形物品を含むことを意図する。
【実施例】
【０２９５】
下記の実施例は、更に、本発明のボトル及び物品を如何にして製造し、評価するかを例示し、本発明の純粋に代表的なものであることを意図し、本発明の範囲を限定することを意図しない。他の方法で示さない限り、部は重量部であり、温度はセルシウス度（℃）又は室温であり、そして圧力は大気圧付近である。
【０２９６】
本発明の目的のために、用語「ｗｔ」は「重量」を意味する。
【０２９７】
ポリエステルのインヘレント粘度（Ｉ．Ｖ．）は、６０／４０（重量／重量）フェノール／テトラクロロエタン中で、０．５ｇ／１００ｍＬの濃度で２５℃で決定した。
【０２９８】
他の方法で記載しない限り、ガラス転移温度（Ｔｇ）は、ＡＳＴＭ  Ｄ３４１８に従って、Thermal Analyst InstrumentsからのＴＡ  ＤＳＣ２９２０機器を使用して、２０Ｃ／分の走査速度で決定した。測定されるサンプルは、その融点よりも上に加熱し、走査の前に急冷しなくてはならない。
【０２９９】
ここで使用されるポリエステル組成物のグリコール含有量及びシス／トランス比は、プロトン核磁気共鳴（ＮＭＲ）分光学によって決定した。全てのＮＭＲスペクトルは、ポリマーのためにクロロホルム−トリフルオロ酢酸（７０−３０体積／体積）を使用し又はオリゴマーサンプルのために、ロックのために添加した重水素化したクロロホルムを含有する６０／４０（重量／重量）フェノール／テトラクロロエタンを使用して、ＪＥＯＬ  Ｅｃｌｉｐｓｅ  Ｐｌｕｓ  ６００ＭＨｚ核磁気共鳴分光計で記録した。２，２，４，４−テトラメチル−１，３−シクロブタンジオール（ＴＭＣＤ）共鳴についてのピーク帰属（assignment）は、モデルの、２，２，４，４−テトラメチル−１，３−シクロブタンジオールのモノ−及びジ安息香酸エステルに対する比較によって行った。これらのモデル化合物は、ポリマー及びオリゴマーに於いて見出される共鳴位置に密接に近似している。
【０３００】
異なったＴｇを有する数種の材料を、この研究で評価した。
【０３０１】
材料Ａは、Bayer Makrolonポリカーボネートであった。この材料のＴｇは、ＤＳＣにより１４６℃であると測定された。
【０３０２】
材料Ｂは、ＮＭＲにより、１００％のテレフタル酸、４９％のＣＨＤＭ及び５１％のＴＭＣＤを含有すると測定された組成物であった。ＴＭＣＤのシス％は５４％であった。このこの材料のＴｇは、ＤＳＣにより１３２℃であると測定された。この組成物のＩＶは０．５７ｄＬ／ｇであった。
【０３０３】
材料Ｃは、ＮＭＲにより、１００％のテレフタル酸、６７％のＣＨＤＭ及び３３％のＴＭＣＤを含有すると測定された組成物であった。ＴＭＣＤのシス％は５２％であった。このこの材料のＴｇは、ＤＳＣにより１１５℃であると測定された。この組成物のＩＶは０．６３ｄＬ／ｇであった。
【０３０４】
材料Ｄは、ＮＭＲにより、１００％のテレフタル酸、７７％のＣＨＤＭ及び２３％のＴＭＣＤを含有すると測定された組成物であった。ＴＭＣＤのシス％は５６％であった。このこの材料のＴｇは、ＤＳＣにより１１０℃であると測定された。この組成物のＩＶは０．７１ｄＬ／ｇであった。
【０３０５】
材料Ｅは、ＮＭＲにより、１００％のテレフタル酸、６５％のＣＨＤＭ及び３５％のＴＭＣＤを含有すると測定された組成物であった。ＴＭＣＤのシス％は５６％であった。このこの材料のＴｇは、ＤＳＣにより１１０℃であると測定された。この組成物のＩＶは０．７１ｄＬ／ｇであった。
【０３０６】
比較例１〜９及び実施例１〜８に於いて製造されたボトルは、再加熱ブロー成形方法によって製造した。プレフォームを、最初に、Cincinnati Milacron  １５０トン、６オンス射出成形機で、２８５℃の溶融温度で射出成形した。金型温度は２７℃であり、サイクル時間は５５秒であった。数日後に、これらのプレフォームを、研究所スケール単一ボトル再加熱ブロー成形装置でボトルにブロー成形した。プレフォームを、赤外線ランプによって、下記の実施例に記載した温度まで再加熱した。プレフォーム温度は、０．９６で設定したその輻射率を有する赤外高温計によって測定した。加熱したプレフォームをブロー成形ステーションに移動させ、１６秒間ソーキングし、次いで５０ｐｓｉの空気圧を使用してブロー成形した。
【０３０７】
この研究に於いて、下記のプレフォーム及びボトルの組合せを使用した。
【０３０８】
Ｗ−長さ１５０ｍｍ及び直径２９ｍｍのプレフォームを、長さ１８０ｍｍ及び直径７３ｍｍのボトルにブロー成形して、３．１の延伸比を与えた。
【０３０９】
Ｘ−長さ１７８ｍｍ及び直径３２ｍｍのプレフォームを、長さ１８０ｍｍ及び直径７３ｍｍのボトルにブロー成形して、２．３の延伸比を与えた。
【０３１０】
Ｙ−長さ１５０ｍｍ及び直径２９ｍｍのプレフォームを、長さ１６０ｍｍ及び直径４４ｍｍのボトルにブロー成形して、１．６の延伸比を与えた。
【０３１１】
Ｚ−長さ１５０ｍｍ及び直径２９ｍｍのプレフォームを、長さ１６０ｍｍで３８ｍｍの内接直径を有する六角形断面を有するボトルにブロー成形して、１．４５の延伸比を与えた。
【０３１２】
製造１日後に、ブロー成形したボトルを沸騰水中に１時間浸漬して、収縮率を測定した。沸騰水の温度は、９８．５℃であると測定された。ボトルの体積は、浸漬の前及び後の両方で測定した。収縮率％は、浸漬前の体積から浸漬後の体積を差し引き、浸漬前の体積によって割ることによって計算した。５％以下の収縮率値が許容できると考えることができる。
【０３１３】
屈折率値は、ボトル側壁をボトルから切断した後、それら上で測定した。屈折率は、Metricon Prism Couplerを使用して測定した。次いで、複屈折を下記の式：
【数３】
0005635411.tif 000004
（式中、Δｎは複屈折であり、ＴＥは、軸次元で測定した屈折率であり、ＴＥＰは、フープ次元で測定した屈折率であり、ＴＭは、厚さ次元で測定した屈折率である）
から計算した。複屈折は、ユートガー（eutger）ボトルＹ又はプレフォームでは、表面曲率が、これらの物品上では厳しすぎるので測定できなかった。
【０３１４】
ヘイズは下記のようにして決定した。最初に、ボトルを半分に切断した。一方のボトル半分を、沸騰前対照として保持し、他方のボトル半分を、皮脂と接触させ（指触）、次いで沸騰水中に１時間入れた。次いで、それぞれの半ボトルの側壁を通して、レーザー光線を透過させ、その強度を記録した。透過は、３ｍＷ  ＨｅＮｅレーザーでサンプルを照射し、ディジタル光度計を使用して透過強度を測定した。サンプル−検出器距離を、８ｃｍで一定に保持した。透過比は、３個の露出位置での平均透過強度を、２個の未露出位置での平均透過強度によって割った比を使用して計算した。露出位置は指紋スポットを意味し、従って、未露出位置は指紋を付けていないスポットである。この透過比を下記の表中に報告する。０．８０よりも小さい透過比値は、ヘイズの感知可能な観察に対応する。
【０３１５】
【表１】
0005635411.tif 000005
【０３１６】
下記の実施例に於いて、吹込空気圧の影響を検査した。比較例１〜５及び実施例１〜８のボトルを、再加熱ブロー成形方法によって製造した。プレフォームを、最初に、Cincinnati Milacron  １５０トン、６オンス射出成形機で、材料Ｃから射出成形した。サイクル時間は５５秒であった。数日後に、これらのプレフォームを、研究所スケール単一ボトル再加熱ブロー成形装置でボトルにブロー成形した。プレフォームを、赤外線ランプによって、１５０℃の温度まで再加熱した。プレフォーム温度は、０．９６で設定したその輻射率を有する赤外高温計によって測定した。加熱したプレフォームをブロー成形ステーションに移動させ、１６秒間ソーキングし、次いで下記に示す空気圧を使用してブロー成形した。これらの実験に於いて、プレフォーム及びボトル組合せＹを使用した。これらの実験は、より低いブロー圧力は、より低い配向及び収縮率をもたらすことを示している。
【０３１７】
【表２】
0005635411.tif 000006
【０３１８】
本発明を、本明細書中に開示した態様を参照して詳細に説明したが、変形及び修正を、本発明の精神及び範囲内で実施できることが理解されるであろう。
以下に、本発明及びその関連態様を列挙する。
態様１．プレフォームをボトルにブロー成形することを含んでなるブロー成形方法であって、前記ボトルのプレフォームに対する延伸比（ＳＲ）が３．０又はそれ以下であり、前記プレフォームが１００〜１３０℃のガラス転移温度（Ｔｇ）を有するポリマー材料から形成され、インフレーションの時点でのプレフォーム温度が下記式：  ＣＰＴ＝（４５．４４）（ＳＲ）−（３．３６）（Ｔｇ）＋４５４
によって決定される計算プレフォーム温度（ＣＰＴ）よりも高いブロー成形方法。
態様２．インフレーションの時点でのプレフォーム温度が前記計算プレフォーム温度よりも１〜８０℃高いか又はインフレーション時点でのプレフォーム温度が前記計算プレフォーム温度よりも２０〜６０℃高い態様１に記載のブロー成形方法。
態様３．前記ボトルのプレフォームに対する延伸比が１．２〜２．５であるか又は前記ボトルのプレフォームに対する延伸比が１．２〜２．０であるか又は前記ボトルのプレフォームに対する延伸比が１．３〜１．７である前記態様の何れかに記載のブロー成形方法。
態様４．前記ボトルのプレフォームに対する延伸比が２．０又はそれ以下であり、前記ボトルが沸騰水中１時間浸漬後に３％又はそれ以下の収縮率を示し、前記ポリマー材料が１０５℃〜１２５℃のＴｇを有し、前記ボトルが０．９０以上の透過比を有し、前記ボトルが０．０１５又はそれ以下の複屈折を有し、前記ポリマー材料が、６０／４０（重量／重量）フェノール／テトラクロロエタン中０．５ｇ／１００ｍＬの濃度で２５℃で決定したとき、０．５５〜０．８０ｄＬ／ｇのインヘレント粘度を有する態様１に記載の方法。
態様５．前記ボトルのプレフォームに対する延伸比が２．０又はそれ以下であり、前記ボトルが沸騰水中１時間浸漬後に３％又はそれ以下の収縮率を示し、前記ボトルが０．９０又はそれ以上の透過比を有し、前記ボトルが０．０１５又はそれ以下の複屈折を有する態様１に記載の方法。
態様６．プレフォームをボトルにブロー成形することを含んでなるブロー成形方法であって、前記プレフォームが１００〜１３０℃のガラス転移温度（Ｔｇ）を有するポリマー材料から形成され、インフレーション時点でのプレフォーム温度が前記ポリマー材料のＴｇよりも少なくとも２０℃高く、前記ボトルのプレフォームに対する延伸比が下記の式：
ＣＳＲ＝（０．０２２）（ＰＴ）＋（０．０７４）（Ｔｇ）−１０
によって決定される計算延伸比（ＣＳＲ）よりも小さいブロー成形方法。
態様７．前記ボトルのプレフォームに対する延伸比が前記計算延伸比の２０〜９９％であるか又は前記ボトルのプレフォームに対する延伸比が前記計算延伸比の３０〜９５％であるか又は前記ボトルのプレフォームに対する延伸比が前記計算延伸比の４０〜９０％である態様６に記載のブロー成形方法。
態様８．インフレーション時点でのプレフォーム温度が前記ポリマー材料のＴｇよりも少なくとも３０℃高いか又はインフレーション時点でのプレフォーム温度が前記ポリマー材料のＴｇよりも３０℃超から前記ポリマー材料のＴｇよりも７０℃超までである態様６に記載のブロー成形方法。
態様９．前記ポリマー材料が１１０〜１３０℃又は１０５〜１２５℃のＴｇを有する前記態様の何れかに記載のブロー成形方法。
態様１０．前記ボトルが沸騰水中１時間浸漬後に４％又はそれ以下の収縮率又は沸騰水中１時間浸漬後に３％又はそれ以下の収縮率又は沸騰水中１時間浸漬後に２％又はそれ以下の収縮率を示す前記態様の何れかに記載のブロー成形方法。
態様１１．前記ボトルが、０．９０又はそれ以上の透過比又は０．９５又はそれ以上の透過比又は０．８５又はそれ以上の透過比又は０．８０又はそれ以上の透過比を有する前記態様の何れかに記載のブロー成形方法。
態様１２．前記ボトルが０．０２又はそれ以下の複屈折又は０．０１５又はそれ以下の複屈折を有する前記態様の何れかに記載のブロー成形方法。
態様１３．前記ポリマー材料が６０／４０（重量／重量）フェノール／テトラクロロエタン中０．５ｇ／１００ｍＬの濃度で２５℃で決定したとき、０．５５〜０．８０ｄＬ／ｇ又は０．５５〜０．８０ｄＬ／ｇのインヘレント粘度を有する前記態様の何れかに記載のブロー成形方法。
態様１４．前記ポリマー材料が前記ポリマー材料の全重量基準で少なくとも９５重量％又は前記ポリマー材料の全重量基準で少なくとも９９．５重量％の量でポリエステルを含んでなる前記態様の何れかに記載のブロー成形方法。
態様１５．前記ポリマー材料が、
（ａ）ｉ）７０〜１００モル％のテレフタル酸残基、
ｉｉ）０〜３０モル％の、炭素数２０以下の芳香族ジカルボン酸残基及び
ｉｉｉ）０〜１０モル％の、炭素数１６以下の脂肪族ジカルボン酸残基
を含んでなるジカルボン酸成分並びに
（ｂ）ｉ）１０〜５０モル％の２，２，４，４−テトラメチル−１，３−シクロブタンジオール残基及び
ｉｉ）５０〜９０モル％の１，４−シクロヘキサンジメタノール残基
からなるグリコール成分
（ここで、前記ジカルボン酸成分の合計モル％は１００モル％であり、そして前記グリコール成分の合計モル％は１００モル％である）
を含んでなる少なくとも１種のポリエステルからなる前記態様の何れかに記載のブロー成形方法。
態様１６．前記ポリエステルのグリコール成分が、２０〜４５モル％の２，２，４，４−テトラメチル−１，３−シクロブタンジオール残基及び６５〜８０モル％の１，４−シクロヘキサンジメタノール残基を含んでなり、前記ポリエステルが、６０／４０（重量／重量）フェノール／テトラクロロエタン中０．５ｇ／１００ｍＬの濃度で２５℃で決定したとき、０．５５〜０．８０ｄＬ／ｇのインヘレント粘度を有し、前記ポリエステルが１０５〜１２５℃のＴｇを有するか又は前記ポリエステルの前記グリコール成分が３０〜４０モル％の２，２，４，４−テトラメチル−１，３−シクロブタンジオール残基及び６０〜７０モル％の１，４−シクロヘキサンジメタノール残基を含んでなり、前記ポリエステルが、６０／４０（重量／重量）フェノール／テトラクロロエタン中０．５ｇ／１００ｍＬの濃度で２５℃で決定したとき、０．５８〜０．７４ｄＬ／ｇのインヘレント粘度を有し、前記ポリエステルが１１５〜１２５℃のＴｇを有する前記態様の何れかに記載のブロー成形方法。
態様１７．前記ブロー成形ボトルが哺乳瓶である前記態様の何れかに記載のブロー成形方法。
態様１８．ポリマー材料から形成されたブロー成形ボトルであって、前記ポリマー材料がテレフタル酸残基、２，２，４，４−テトラメチル−１，３−シクロブタンジオール残基及び１，４−シクロヘキサンジメタノール残基を含み、前記ポリマー材料が１００℃〜１３０℃のＴｇを有し、前記ボトルが０．８０よりも大きい透過比を有し、前記ボトルが沸騰水中１時間浸漬後に５％又はそれ以下の収縮率を示すブロー成形ボトル。
態様１９．前記ポリマー材料が１１０〜１３０℃又は１０５〜１２５℃のＴｇを有する態様１８に記載のブロー成形ボトル。
態様２０．前記ボトルが、沸騰水中１時間浸漬後に４％又はそれ以下の収縮率又は沸騰水中１時間浸漬後に３％又はそれ以下の収縮率又は沸騰水中１時間浸漬後に２％又はそれ以下の収縮率を示す前記態様１８〜１９の何れかに記載のブロー成形ボトル。
態様２１．前記ボトルが、０．９０又はそれ以上の透過比又は０．９５又はそれ以上の透過比又は０．８５又はそれ以上の透過比又は０．８０又はそれ以上の透過比を有する前記態様１８〜２０の何れかに記載のブロー成形ボトル。
態様２２．前記ボトルが０．０２又はそれ以下の複屈折又は０．０１５又はそれ以下の複屈折を有する前記態様１８〜２１の何れかに記載のブロー成形ボトル。
態様２３．前記ポリマー材料が６０／４０（重量／重量）フェノール／テトラクロロエタン中０．５ｇ／１００ｍＬの濃度で２５℃で決定したとき、０．５５〜０．８０ｄＬ／ｇ又は０．５５〜０．８０ｄＬ／ｇのインヘレント粘度を有する前記態様１８〜２２の何れかに記載のブロー成形ボトル。
態様２４．前記ポリマー材料がポリマー材料の全重量基準で少なくとも９５重量％又はポリマー材料の全重量基準で少なくとも９９．５重量％の量のポリエステルを含んでなる前記態様１８〜２３の何れかに記載のブロー成形ボトル。
態様２５．前記ポリマー材料が、
（ａ）ｉ）７０〜１００モル％のテレフタル酸残基、
ｉｉ）０〜３０モル％の、炭素数２０以下の芳香族ジカルボン酸残基及び
ｉｉｉ）０〜１０モル％の、炭素数１６以下の脂肪族ジカルボン酸残基
を含んでなるジカルボン酸成分並びに
（ｂ）ｉ）１０〜５０モル％の２，２，４，４−テトラメチル−１，３−シクロブタンジオール残基及び
ｉｉ）５０〜９０モル％の１，４−シクロヘキサンジメタノール残基を含んでなるグリコール成分
（ここで、前記ジカルボン酸成分の合計モル％は１００モル％であり、そして前記グリコール成分の合計モル％は１００モル％である）
を含んでなる少なくとも１種のポリエステルを含んでなる前記態様１８〜２４の何れかに記載のブロー成形ボトル。
態様２６．前記ポリエステルのグリコール成分が２０〜４５モル％の２，２，４，４−テトラメチル−１，３−シクロブタンジオール残基及び６５〜８０モル％の１，４−シクロヘキサンジメタノール残基を含んでなり、前記ポリエステルが６０／４０（重量／重量）フェノール／テトラクロロエタン中０．５ｇ／１００ｍＬの濃度で２５℃で決定したとき、０．５５〜０．８０ｄＬ／ｇのインヘレント粘度を有し、前記ポリエステルが１０５〜１２５℃のＴｇを有するか又は前記ポリエステルのグリコール成分が３０〜４０モル％の２，２，４，４−テトラメチル−１，３−シクロブタンジオール残基及び６０〜７０モル％の１，４−シクロヘキサンジメタノール残基を含んでなり、前記ポリエステルが６０／４０（重量／重量）フェノール／テトラクロロエタン中０．５ｇ／１００ｍＬの濃度で２５℃で決定したとき、０．５８〜０．７４ｄＬ／ｇのインヘレント粘度を有し、前記ポリエステルが１１５〜１２５℃のＴｇを有する前記態様１８〜２５の何れかに記載のブロー成形ボトル。
態様２７．前記ブロー成形ボトルが哺乳瓶である前記態様１８〜２６の何れかに記載のブロー成形ボトル。
以下に、本発明のさらなる態様を列挙する。
（１）ポリマー材料から形成されたブロー成形ボトルであって、前記ポリマー材料がテレフタル酸残基、２，２，４，４−テトラメチル−１，３−シクロブタンジオール残基及び１，４−シクロヘキサンジメタノール残基を含み、前記ポリマー材料が１００℃〜１３０℃のＴｇを有し、前記ボトルが０．８０よりも大きい透過比を有し、前記ボトルが沸騰水中１時間浸漬後に５％又はそれ以下の収縮率を示すブロー成形ボトル。
（２）前記ポリマー材料が１１０〜１３０℃又は１０５〜１２５℃のＴｇを有する（１）に記載のブロー成形ボトル。
（３）前記ボトルが、沸騰水中１時間浸漬後に４％又はそれ以下の収縮率又は沸騰水中１時間浸漬後に３％又はそれ以下の収縮率又は沸騰水中１時間浸漬後に２％又はそれ以下の収縮率を示す（１）又は（２）の何れかに記載のブロー成形ボトル。
（４）前記ボトルが、０．９０又はそれ以上の透過比又は０．９５又はそれ以上の透過比又は０．８５又はそれ以上の透過比又は０．８０又はそれ以上の透過比を有する（１）〜（３）の何れか１項に記載のブロー成形ボトル。
（５）前記ボトルが０．０２又はそれ以下の複屈折又は０．０１５又はそれ以下の複屈折を有する（１）〜（４）の何れか１項に記載のブロー成形ボトル。
（６）前記ポリマー材料が６０／４０（重量／重量）フェノール／テトラクロロエタン中０．５ｇ／１００ｍＬの濃度で２５℃で決定したとき、０．５５〜０．８０ｄＬ／ｇ又は０．５５〜０．８０ｄＬ／ｇのインヘレント粘度を有する（１）〜（５）の何れか１項に記載のブロー成形ボトル。
（７）前記ポリマー材料がポリマー材料の全重量基準で少なくとも９５重量％又はポリマー材料の全重量基準で少なくとも９９．５重量％の量のポリエステルを含んでなる（１）〜（６）の何れか１項に記載のブロー成形ボトル。
（８）前記ポリマー材料が、
（ａ）ｉ）７０〜１００モル％のテレフタル酸残基、
ｉｉ）０〜３０モル％の、炭素数２０以下の芳香族ジカルボン酸残基及び
ｉｉｉ）０〜１０モル％の、炭素数１６以下の脂肪族ジカルボン酸残基
を含んでなるジカルボン酸成分並びに
（ｂ）ｉ）１０〜５０モル％の２，２，４，４−テトラメチル−１，３−シクロブタンジオール残基及び
ｉｉ）５０〜９０モル％の１，４−シクロヘキサンジメタノール残基
を含んでなるグリコール成分
（ここで、前記ジカルボン酸成分の合計モル％は１００モル％であり、そして前記グリコール成分の合計モル％は１００モル％である）
を含んでなる少なくとも１種のポリエステルを含んでなる（１）〜（７）の何れか１項に記載のブロー成形ボトル。
（９）前記ポリエステルのグリコール成分が２０〜４５モル％の２，２，４，４−テトラメチル−１，３−シクロブタンジオール残基及び５５〜８０モル％の１，４−シクロヘキサンジメタノール残基を含んでなり、前記ポリエステルが６０／４０（重量／重量）フェノール／テトラクロロエタン中０．５ｇ／１００ｍＬの濃度で２５℃で決定したとき、０．５５〜０．８０ｄＬ／ｇのインヘレント粘度を有し、前記ポリエステルが１０５〜１２５℃のＴｇを有するか又は前記ポリエステルのグリコール成分が３０〜４０モル％の２，２，４，４−テトラメチル−１，３−シクロブタンジオール残基及び６０〜７０モル％の１，４−シクロヘキサンジメタノール残基を含んでなり、前記ポリエステルが６０／４０（重量／重量）フェノール／テトラクロロエタン中０．５ｇ／１００ｍＬの濃度で２５℃で決定したとき、０．５８〜０．７４ｄＬ／ｇのインヘレント粘度を有し、前記ポリエステルが１１５〜１２５℃のＴｇを有する（１）〜（８）の何れか１項に記載のブロー成形ボトル。
（１０）前記ブロー成形ボトルが哺乳瓶である（１）〜（９）の何れか１項に記載のブロー成形ボトル。